(57)【要約】  式（Ａ）【化４９】2008546878.tif 000079（Ａ）のモノマー単位を含む少なくとも１種の配位−ポリマー性トリエタノールアミンパークロレート（トリフラート）金属内部錯体を含む塩素化ポリマー類、特にＰＶＣのための安定剤系。前記安定剤系は、さらに、置換シアノアセチルウレア類または／および６−アミノウラシル類または／および３−アミノクロトン酸エステル類または／およびヒダントイン類または／およびモノマー性またはポリマー性ジヒドロピリジン類またはアルカリ土類金属水酸化物類または／およびヒドロタルサイト類または／およびドーソナイト類または／およびゼオライト類または／およびグリシジル化合物類または／およびシアナミド類または／およびシアノグアニジン類または／およびメラミン類を含むこともできる。さらに、ホスファイト類または／および立体阻害アミン類または／およびＮＯＲ−ＨＡＬＳ化合物類も存在できる。
2008546878.tif 000002
【特許請求の範囲】
【請求項１】
少なくとも１種の合成ポリマーおよび式（Ａ）：
【化１】
2008546878.tif 000073
（Ａ）
（式中、
Ｍｔ＝Ｌｉ、Ｎａ、Ｋ、Ｍｇ、Ｃａ、Ｓｒ、ＢａおよびＺｎ；
Ａｎ＝ＯＣｌＯ3またはＯＳ（Ｏ2）ＣＦ3；
ｑ＝１または２）
のモノマー単位を含む少なくとも１種の配位−ポリマー性トリエタノールアミンパークロレート（トリフラート）金属内部錯体を含む組成物。
【請求項２】
前記合成ポリマーがハロゲン化ポリマー、好適にはＰＶＣである請求項１記載の組成物。
【請求項３】
式（Ａ）：
【化２】
2008546878.tif 000074
（Ａ）
（式中、
Ｍｔ＝Ｌｉ、Ｎａ、Ｋ、Ｍｇ、Ｃａ、Ｓｒ、ＢａおよびＺｎ；
Ａｎ＝ＯＣｌＯ3またはＯＳ（Ｏ2）ＣＦ3；
ｑ＝１または２）
のモノマー単位を含む配位−ポリマー性トリエタノールアミンパークロレート（トリフラート）金属内部錯体を含む合成ポリマー用安定剤系。
【請求項４】
式（Ｂ−１）、（Ｂ−２）、（Ｃ−１）および（Ｃ−２）
【化３】
2008546878.tif 000075
（Ｂ−１）および（Ｂ−２）
および
【化４】
2008546878.tif 000076
（Ｃ−１）
および
【化５】
2008546878.tif 000077
（Ｃ−２）
（式中、
Ｘ＝ＯまたはＳ；Ｙ＝ＣＨ2ＣＮ、Ｚ＝Ｈ、または、ＹおよびＺは、架橋メンバーＣＨ2−Ｃ＝ＮＨ、ＣＲ5＝Ｃ−ＮＨＲ6またはＲ1Ｒ2Ｃを形成し；
Ｒ1、Ｒ2はそれぞれ独立して、Ｈ、Ｃ1−Ｃ22−アルキル、シクロヘキシル、（メタ）アリル、オレイル、フェニル、ベンジル、フェネチル、（テトラヒドロ）ナフチル、メト（またはエト）オキシプロピル（またはエチル）、ＣＨ2−ＣＨＯＨ−Ｒ1a、ＣＨ2−ＣＨＯＨ−ＣＨ2Ｘ’Ｒ1aであり；
Ｘ’＝ＯまたはＳ；
Ｒ1a＝Ｈ、Ｃ1-22−アルキル、シクロヘキシル、（メタ）アリル、オレイル、フェニル、ベンジル、フェネチル、（テトラヒドロ）ナフチルまたはメト（またはエト）オキシプロピル（またはエチル）；
Ｒ3＝１乃至４個の酸素またはイオウ原子が途中にあることもできるか、および／または、１乃至４個のＯＨ基類で置換することもできる直鎖または分岐のＣ2−Ｃ20−アルキレン、すなわちジメチロールシクロヘキサン−１，４−ジイル、ポリエチレン（または−プロピレン）グリコール−α、ω−ジイル（好適には、ポリ＝テトラ乃至デカ）、ポリグリセリル−α、ω−ジイル（好適には、ポリ＝テトラ乃至デカ）またはグリセロールトリイル、トリメチロールエタン（または−プロパン）トリイル、ペンタエリスリトールトリ（または−テトラ）イル、ビス（トリメチロールエタン（または−プロパン）トリ（または−テトラ）イル）、ジグリセロールトリ（または−テトラ）イル、テトリトールテトライル、トリグリセロールトリ（または−テトラ、−ペンタ）イル、ペンチトールペンタイル、ジペンタエリスリトールペンタ（または−ヘキサ）イルおよびヘキシトールヘキサイルであり；
ｎ＝２、３、４、５または６であり；
Ｒ5＝Ｈまたは（Ｃ3−Ｃ10−アルキリデン）1/2；ここで、このアルキリデンは最大２個までの酸素原子類によって中断されていてもよくまたはそれぞれ独立してＯＨ、フェニルおよびヒドロキシフェニルから構成される群から選択した２個の置換基類を有していてもよく；
Ｒ6＝Ｈ、ヒドロキシ−Ｃ2−Ｃ4−アルキル、３−Ｃ1−Ｃ10−アルコキシ−２−ヒドロキシプロピル、またはモノ−乃至トリヒドロキシ−，モノ−乃至トリ−Ｃ1−Ｃ4−アルキル−または／およびモノ−乃至トリ−Ｃ1−Ｃ4−アルコキシフェニル、アリル、１個乃至３個置換されたフェニルであり；
Ｒ7、Ｒ7’はそれぞれ独立して、分岐のおよび直鎖のＣ1−Ｃ4−アルキル、フェニル、シクロヘキシルであり；
Ｗ＝ＣＯ2ＣＨ3、ＣＯ2Ｃ2Ｈ5、ＣＯ2nＣ12Ｈ25またはＣＯ2Ｃ2Ｈ4−Ｓ−nＣ12Ｈ25；
Ｌ、Ｔ＝非置換Ｃ1-12−アルキルであり；および
ｍおよびｎ’はそれぞれ、０乃至２０の整数であり；
ｋは０または１であり、および
ＲおよびＲ’はそれぞれ独立して、エチレン、プロピレン、ブチレンまたは−（ＣpＨ2p−Ｘ’’−）tＣpＨ2p−タイプ（式中、ｐは２乃至８の整数であり、ｔは０乃至１０の整数であり、Ｘ’’は酸素またはイオウである）のアルキレン−またはシクロアルキレンビスメチレン基である）
の線状および環状ウレイド（置換シアノアセチルウレア、置換イミノバルビツール酸、置換アミノウラシル、ヒダントイン）、および／または、３−アミノクロトン酸エステル、および／または、ジヒドロピリジンジカルボン酸エステルがさらに存在することを特徴とする請求項３に記載の安定剤系。
【請求項５】
酸化マグネシウムまたは酸化カルシウムまたは水酸化マグネシウムまたは水酸化カルシウム、および／または、マグネシウム石鹸またはカルシウム石鹸、および／または、Ｃａ／Ｚｎ安定剤、および／または、（適宜Ｌｉ−またはチタン−含有）ハイドロタルサイト、および／または、ドーソナイト、および／または、ナトリウムゼオライトＡ、および／または、カルシウムアルミニウムハイドロキソ水素ホスファイト、および／または、グリシジル化合物、および／または、エポキシ化脂肪酸エステル、および／または、メラミン、および／または、リン酸エステル、および／または、２−ナフトール、および／または、式（Ｅ）のシアナミド
【化６】
2008546878.tif 000078
（Ｅ）
（式中、各Ｒ4は、それぞれ、Ｈ、ニトリル、カルバモイル、Ｒ1、Ｒ2、Ｒ1ＣまたはＲ2ＣＯ、Ｎａ、Ｋ、Ｍｇ1/2およびＣａ1/2であるか、またはＲ24＝テトラ−、ペンタ−またはヘキサメチレンであり、およびｏ＝１、２または３である）
がさらに添加されることを特徴とする請求項３または４に記載の安定剤系。
【請求項６】
立体阻害アミン（ＨＡＬＳ）、および／または、抗酸化剤、および／または、ＵＶ吸収剤（ベンゾトリアゾール誘導体）、および／または、二酸化チタン、および／または、チョークが添加されることを特徴とする請求項３乃至５のひとつに記載の安定剤系。
【請求項７】
前記立体阻害アミン（ＨＡＬＳ）が、ＮＯＲ−ＨＡＬＳ化合物であることを特徴とする請求項６に記載の安定剤系。
【請求項８】
前記ＮＯＲ−ＨＡＬＳ化合物が、トリアジンに基づくＮＯＲ−ＨＡＬＳ化合物であることを特徴とする請求項７記載の安定剤系。
【請求項９】
さらに、グリセリルエーテル、および／または、エステル、Ｒ8ＯＣＨ2ＣＨ（ＯＨ）ＣＨ2ＯＨまたはＲ8ＣＯ2ＣＨ2ＣＨ（ＯＨ）ＣＨ2ＯＨ、および／または、ＤＥＡ誘導体Ｒ9−［Ｃ（Ｏ）］d−Ｎ（Ｃ2Ｈ4ＯＨ）2またはＲ8ＯＣＨ2ＣＨ（ＯＨ）ＣＨ2−［Ｃ（Ｏ）］d−Ｎ（Ｃ2Ｈ4ＯＨ）2またはＲ9−Ｎ（ＯＨ）（ＣＨ2）2（ＣＨ2）3−［Ｃ（Ｏ）］d−Ｎ（Ｃ2Ｈ4ＯＨ）2、および／または、パラフィンサルフェート（または−スルホネート）塩Ｃ12−Ｃ18−アルキル−（Ｏ）d'−ＳＯ3Ｎａ、Ｌｉ、Ｋ、および／または、式（Ｆ）のポリオキシアルキレン
Ｒ8−Ｏ−［ＣＨ（Ｒ10）−ＣＨ2−Ｏ−］a−［ＣＨ2−［ＣＨ（ＯＨ）］b−ＣＨ2−Ｏ］c［Ｃ（Ｏ）］d"−Ｒ9
（Ｆ）
（式中、
各Ｒ8は、それぞれ、Ｈ、Ｃ1−Ｃ24−アルキル、Ｃ2−Ｃ24−アルケニル、ＣＨ2＝ＣＨ−Ｃ（Ｏ）またはＣＨ2＝ＣＣＨ3−Ｃ（Ｏ）であり；
各Ｒ9は、それぞれ、Ｃ1−Ｃ24−アルキル、Ｃ2−Ｃ24−アルケニル、（ＣＨ2）2ＯＨ、ＣＨ2−ＣＯＯＨまたはＮ（Ｃ1Ｃ8−アルキル）3Ｈａｌであり、
Ｒ10＝ＨまたはＣＨ3，
Ｈａｌ＝Ｃｌ、ＢｒまたはＩ；
ａ＝２より大きいか、またはそれに等しい整数、
ｂ＝１乃至６の整数、および
ｃ、ｄ、ｄ’、ｄ”は、それぞれ、０または１である）
を含むことを特徴とする請求項３乃至８のいずれかに記載の安定剤系。
【請求項１０】
合成ポリマーおよび請求項４乃至９のいずれかに記載の安定剤系を含む組成物。
【請求項１１】
前記合成ポリマーが塩素化ポリマー、好適にはＰＶＣである請求項１０記載の組成物。
【請求項１２】
前記塩素化ポリマーが硬質ＰＶＣ、可とう性ＰＶＣ、懸濁ＰＶＣまたは乳化ＰＶＣである請求項１１記載の組成物。
【請求項１３】
合成ポリマー１００重量部に基づき、０．００１−１．０重量部の前記内部錯体（Ａ）が存在することを特徴とする請求項１０乃至１２のいずれかに記載の組成物。
【請求項１４】
０．０１−１０重量部の立体阻害アミン、および／または、ＮＯＲ−ＨＡＬＳ化合物、および／または、ＵＶ吸収剤、および／または、二酸化チタンが存在することを特徴とする請求項１０乃至１３のいずれかに記載の組成物。
【請求項１５】
前記合成ポリマーが可とう性ＰＶＣであり、および、前記安定剤系が１，４−シクロヘキサンジメタノールジグリシジルエーテルを含むことを特徴とする請求項１０乃至１４のいずれかに記載の組成物。
【請求項１６】
請求項５乃至１０のいずれかに記載の安定剤系を合成ポリマーに添加することによって合成ポリマー類を安定化させる方法。
【請求項１７】
前記合成ポリマーが塩素化ポリマー、好適には可とう性ＰＶＣまたはＰＶＣペーストであることを特徴とする請求項１６記載の合成ポリマー類を安定化させる方法。
【請求項１８】
前記可とう性ＰＶＣが、床、自動車部品、壁紙、可とう性フィルム類、パイプ類、射出成形物類の製造に適しており、好適には、ワイヤシース（ケーブル類）のために適していることを特徴とする請求項１７記載の塩素化ポリマー類を安定化させる方法。
【請求項１９】
前記塩素化ポリマーが硬質ＰＶＣであることを特徴とする請求項１７記載の合成ポリマー類を安定化させる方法。
【請求項２０】
前記硬質ＰＶＣがフィルム類（Ｌｕｖｉｔｈｅｒｍを含む）、ＰＶＣパイプ類または形材類の製造に適しており、好適には窓形材類の製造に適していることを特徴とする請求項１９記載の塩素化ポリマー類を安定化させる方法。
【請求項２１】
また、請求項５乃至１０のいずれかに記載の安定剤系を含むことを特徴とするＰＶＣを含む有用物質。
【請求項２２】
請求項１において特定される式（Ａ）のトリエタノールアミンパークロレート（トリフラート）金属内部錯体を含む合成ポリマー類用帯電防止剤または帯電防止成分。
【請求項２３】
Ｍｔ＝ＣａまたはＺｎであり、および、ｑ＝２である請求項１において特定される式（Ａ）の内部錯体。
【請求項２４】
Ｍｔ＝Ｌｉ、ＮａまたはＣａであり、および、ｑ＝１または２である請求項１において特定される式（Ａ）の内部錯体。
【請求項２５】
Ｍｔ＝ＬｉまたはＮａ、およびｑ＝  １、およびＡｎ＝ＯＣｌＯ3である請求項２４記載の内部錯体。
【請求項２６】
前記合成がメタノール、エタノール、プロパノール、トリエタノールアミンまたは水中で行われ、かつ、前記溶媒および反応水の全てが蒸留によって除去されることを特徴とする請求項１において特定される式（Ａ）の内部錯体を調製する方法。
【請求項２７】
前記蒸留残渣が非極性溶媒中で蒸解されることを特徴とする請求項２６記載の方法。
【請求項２８】
前記合成がアルコール中で行われ、かつ、前記反応生成物が非極性溶媒による沈殿によって除去されることを特徴とする請求項１において特定される式（Ａ）の内部錯体類の製造方法。
【発明の詳細な説明】
【技術分野】
【０００１】
本発明は、合成ポリマー類と配位−ポリマー性トリエタノールアミンパークロレート（トリフラート）金属内部錯体類で構成された組成物類および前記内部錯体類を含む安定剤系類に関する。本発明はさらに、選択された内部錯体類およびそれらの調製に関する。
【背景技術】
【０００２】
ハロゲン化プラスチック類またはそれから製造された成形材料類は、それらを熱ストレスに曝すか、または例えば紫外線のような高エネルギー放射線に接触させると崩壊すなわち分解反応に至ることが公知である。
【０００３】
たとえばＰＶＣを安定化させるため、処理前にＣＤ，Ｐｂ，ＳｎおよびＺｎまたはバリウムのような毒性学的により危険度の低い金属類に基づく重金属安定化剤類が業界で今日まで使用されてきた。これらの場合、−温血生物における吸収性ならびに適合性改善に関して−そのすでに有害な効果が、例えばラウリン酸、ステアリン酸およびオレイン酸のような脂肪酸類に基づく有機金属化合物類への転換によってまたはオルガノ誘導体類（有機金属化合物類または金属オルガニル類）への変換によりさらに増強され、特にスズの場合そうである。後者の場合特に、前記金属のアルキル化により代謝条件下においてさえも加水分解に安定な金属−炭素結合が形成され、それが胃酸に耐性の系を付与し、それは、おそらく神経毒性となる電位を起こすために血液脳関門を克服できる。
【０００４】
これらの問題は、完成したＰＶＣ製品の使用者ばかりでなく、ＰＶＣ基質中に前記重金属安定剤類を取り込ませるそれらの製造者にも影響を及ぼす。また、重金属前駆体類を正確にこれらの安定剤類に転換するこれらの安定剤類自体の製造業者も影響を受ける。
【０００５】
これらの金属類およびそれらの（有機）化合物類またはオルガノ化合物類は、温血動物に対する有毒な作用に加えて、“環境毒性作用”、すなわち魚、甲殻類および他の海水および淡水生物に対して有害な作用を有している；Ｔｈｉｒｄ  Ｎｏｒｔｈ  Ｓｅａ  Ｃｏｎｆｅｒｅｎｃｅ（サード・ノース・シー・コンフェランス）（Ｔｈｅ  Ｈａｇｕｅ、３／１９９０）で同意を得た“リストオブプライオリティハザダウスサブスタンス（Ｌｉｓｔ  ｏｆ  Ｐｒｉｏｒｉｔｙ  Ｈａｚａｒｄｏｕｓ  Ｓｕｂｓｔａｎｃｅｓ）”を参照。このリストには、亜鉛ならびに鉛、カドミウム、ヒ素および水銀が含まれている。同様に、ガイドライン２０００／６０／ＥＣ（Ｄｅｔｅｒｍｉｎａｔｉｏｎ  ｏｆ  ｔｈｅ  Ｌｉｓｔ  ｏｆ  Ｐｒｉｏｒｉｔｙ  Ｓｕｂｓｔａｎｃｅｓ  ｉｎ  ｔｈｅ  Ｆｉｅｌｄ  ｏｆ  Ｗａｔｅｒ  Ｐｏｌｉｃｙ−最も新しい改定１１／２００１）およびＦｉｆｔｈ  Ｎｏｒｔｈ  Ｓｅａ  Ｃｏｎｆｅｒｅｎｃｅ（フィフス・ノース・シー・コンフェランスの“プログレスレポート”（“Ｐｒｏｇｒｅｓｓ  Ｒｅｐｏｒｔ”  ｏｆ  ｔｈｅ  Ｆｉｆｔｈ  Ｎｏｒｔｈ  Ｓｅａ  Ｃｏｎｆｅｒｅｎｃｅ（Ｂｅｒｇｅｎ、３／２００２）を参照。これは、特に、亜鉛に対する目標値が守られていなかったことを述べている。さらに、Ｇｅｒｍａｎ  Ｆｅｄｅｒａｌ  Ｅｎｖｉｒｏｎｍｅｎｔ  Ｏｆｆｉｃｅ（ドイツ連邦環境局）の下水汚泥指標（ＢＧＢ１．Ｉ  ｐ．１４９２、最新改定２５．０４．２００２）において、重金属類、具体的にはＰｂ，Ｃｄ，Ｃｒ，Ｃｕ，Ｎｉ，ＨｇおよびＺｎの最大量が規定されている。また、自然に存在する生体メチル化機構を介して、無機重金属塩類が神経毒性の高い化合物類に転換されることも可能である。ここで熟慮すべきは、特に、トリメチル鉛およびトリメチルスズ化合物類である。元素Ｃ，Ｈ，Ｎ、Ｏに基づく有機安定剤類は、ごみ焼却においてＣＯ2、Ｈ2Ｏおよびアンモニウム化合物類に転換され、それらの全てが、生物適合性である。対照的に、重金属化合物類は分解せず、したがって、持続しそれゆえに生物集積する。
【０００６】
有機化合物類による重金属安定剤類の置換は、したがって、この目的達成に重要な寄与となるはずである。英国およびデンマークにおいて、ＰＶＣ飲料水配管中におけるＰｂ安定剤類の使用は、それぞれ、２００２年および２００３年末に禁止された。デンマークにおいて、この禁止は、さらに、ＰＢ安定剤類の代わりにＳｎ安定剤類を使用しないという要件と複合されている。スウェーデン、ノルウェイおよびフィンランドのような他の国でも、この禁止に追随しようとしている。ＥＵ全体における鉛禁止が、現在、行政当局で交渉されている。
【０００７】
したがって、重金属類／重金属化合物類または他の有毒な、安全でない金属類／金属化合物類を全く含まず具体的には鉛、スズおよびバリウムを全く含まない有機（“安全な”）安定剤類が必要となっている。
【０００８】
金属石鹸存在下におけるアルカリ金属またはアルカリ土類金属過塩素酸塩（パークロレート）類は可とう性ＰＶＣの共安定剤類であり、それらは、特に自動車部門でかなり長い間公知であり、この添加剤は、バックモールドしたＰＵの射出成形物中におけるＰＶＣの脱色を阻害することを目的としている（ＪＰ  ５９１８４２４０、ＪＰ  ６２１９７３２、ＪＰ  ０３０９７７４８、ＵＳ  ４９５７９５４、ＥＰ  ２７３７６６  Ａ、ＪＰ  ０３１２６７４５）。
【０００９】
後日になって、無機過塩素酸塩類の添加により有機的に安定化させた（重金属を含まない＝ＺｎやＰＢを含まない）硬質ＰＶＣの有効性が改良されることが判明した（ＥＰ  ７６８３３６  Ａ２）。
【００１０】
さらに無機過塩素酸塩を含む安定剤が、同様に日本から公知となっている。これは、陰イオン改良ヒドロタルサイトである。それは、同様に、主に可とう性ＰＶＣにおいて使用されている（ＥＰ  ５２２８１０  Ａ２）。
【００１１】
最近になって、無機過塩素酸塩類具体的には過塩素酸アンモニウム塩類をオニウム塩類で置換することを記載した出願２報が、公開されている（ＤＥ  １０１６０６６２  Ａ１、ＤＥ  １０２１４１５２  Ａ１）。さらに、同様にＰＶＣ部門における用途に対して出願２報が、日本から出されている；それらは、特に、過塩素酸トリエタノールアンモニウム（ＴＥＡ）（ＪＰ  ６１００９４５１）または過塩素酸トリアルキルエタノールアンモニウム界面活性剤類を含む化合物類を含み（ＪＰ  １０９０２４２）、それらは、帯電防止剤として用途を見い出している。さらに、別の日本国特許の大きな集団が存在しており、それらは、ＰＶＣにおける帯電防止剤成分類として過塩素酸テトラアルキルアンモニウム界面活性剤類を特許請求の範囲に記載している。また、これに関連して、ＤＥ  ２５４０６５５ＡおよびＳ．Ｒｉｅｔｈｍａｙｅｒによる刊行物Ｇｕｍｍｉ．Ａｓｂｅｓｔ．Ｋｕｎｓｔｓｔｏｆｆｅ（ＧＡＫ）、〔４〕、２９８−３０８（１９７３）にも注意しておく価値がある。
【００１２】
アルカリ金属過塩素酸塩類の（無機基準での）さらなる改良が、水酸化カルシウムの添加により達成されている（ＤＥ  １０１２４７３４  Ａ１）。この乾燥混合物は、過塩素酸塩水溶液と消石灰から“インサイチュ”プロセスによって得られる。
【００１３】
また、メラミンとヒダントインを過塩素酸塩類と混合しこれらの混合物類をＰＶＣ熱安定化剤類として使用できることも公知である（ＪＰ  ５３０１６７５０）。しかし、そこで引用されている実施例では、大量の可塑剤類または極めて高い割合のステアリン酸カルシウム、および／または、大量の無機結合剤類を使用している。しかしながら、硬質ＰＶＣの安定化のためには、これらの系は適していない。
【００１４】
さらに、また、一級アルカノールアミン類がグルタミン酸亜鉛または硫酸亜鉛と錯化できることが公知である。また、ＰＶＣのための安定剤系がＥＰ３９４５４７  Ａ２に記載されており、それらは、ポリオール類との液体アルカリ金属またはアルカリ土類金属過塩素酸塩錯体類を成分として含んでいる。錯体リガンド類および固体形状の錯体類としてのＮ含有ポリオール類は、特許請求の範囲に記載されていない。また、ＰＶＣ熱安定剤類としての過塩素酸塩類とともにアルカノールアミン類を使用できることも公知である（ＷＯ  ０２／４８２４９）。均質な溶液類または錯体類または内部錯体類すら、そこには記載されていない。さらに、安定剤構成要素類としてのグリコール中またはグリコールエーテル中金属過塩素酸塩類の溶液が、特許請求の範囲に記載されている（ＷＯ  ９４／２４２００）。さらに、ゼオライト類またはケイ酸カルシウム上のアルカリ金属またはアルカリ土類金属過塩素酸塩類の吸収剤類は、以前にＥＰ  ７６８３３６  Ａ２およびＵＳ  ５０３４４４３のような特許、およびＵＳ  ５２２５１０８のような特許において、何回も記載されてきた。しかし、これらは、ＥＰ  １４０４７５６  Ａ１において安定剤成分類として具体的に述べられている。
【発明の開示】
【発明が解決しようとする課題】
【００１５】
これらの刊行物の全ては、さらに数多くの欠点を特徴としている：
１．実質的に全ての無機過塩素酸塩類は、２５０℃以上で通常３００℃以上で融解し、融解するとともに分解する。それらは従って、ポリマー基質中に均質に分散させることが困難であり、蒸解がむずかしい。さらに、それらが顆粒状であるがゆえに、それらは完成成形製品中で斑点や混在物を形成する。前記過塩素酸塩類を細かく分割することで対処法が提供されるであろうが、そのことは技術的には実行がむずかしい。
２．無機過塩素酸塩類は、ほとんどの場合吸湿性で保存過程でケーキ状となるか、または凝集する。このことは、過塩素酸マグネシウムが乾燥剤としてさえ使用されているという事実によって明らかである。
３．ケイ酸カルシウムまたはゼオライトのような支持体上における無機過塩素酸塩類は、例外なく使用できない。これらの添加剤類により透明な硬質ＰＶＣ製品類を製造するということはできない。
４．これらの塩類の水溶液または有機溶媒中これらの塩類の溶液類が主に使用できるが、しかし、第１に安定剤系中の水が前記ポリマー中で不相溶性となり相互反応することになり、泡を形成する。第２に、硬質ＰＶＣ中における有機溶媒類の添加により、ビカット（Ｖｉｃａｔ）値が低下（８０℃）し、押し出しおよびカレンダー過程において揮発性有機蒸気類が出ることになる（ＶＯＣ問題）。
５．特定の有機過塩素酸塩類、具体的には１級、２級および３級アミンの過塩素酸塩類は、ＮＨ過塩素酸塩類として突然分解する傾向があるゆえに、取り扱いが危険であり、このシリーズの最後のメンバーである過塩素酸アンモニウムは、ロケット燃料成分としてすら使用される。さらに、過塩素酸アミンは、それらの融点に関し最適ではない。ＰＶＣの熱安定剤類として４級アンモニウム過塩素酸塩はこれまで記載されたことがないが、このような安定剤類としては中等度の性能を有しているに過ぎない。
６．アミン過塩素酸塩類が基材とするアミン類は、一般的に、ＰＶＣにおいて高分解性効果を有している（例  ニコチン酸エステル類、ホルムアミドおよびトリオクチルアミン）。
【００１６】
ＰＶＣ帯電防止剤として提案されてきておりかつそのＰＶＣにおける熱安定化作用が言及されている４級アンモニウム過塩素酸塩類は、まさにこの化合物クラスがＰＶＣ中において熱分解作用を有していることが見出されているので、懐疑的に取り扱うべきである。
【００１７】
したがって、本発明の目的は、少なくとも部分的には先行技術の上記欠点を回避する組成物類および安定剤系類を提供することである。
【課題を解決するための手段】
【００１８】
前記目的は、少なくとも１種の合成ポリマーと少なくとも１種の配位−ポリマー性トリエタノールアミンパークロレート（トリフラート）金属内部錯体を含む組成物によって達成され、前記内部錯体は、式（Ａ）：
【化７】
2008546878.tif 000003
（Ａ）
（式中、Ｍｔ＝Ｌｉ、Ｎａ、Ｋ、Ｍｇ、Ｃａ、Ｓｒ、ＢａおよびＺｎ；
Ａｎ＝ＯＣｌＯ3、またはＯＳ（Ｏ2）ＣＦ3；
ｑ＝１または２）のモノマー単位を含む。
【００１９】
さらに、前記目的は、式（Ａ）：
【化８】
2008546878.tif 000004
（Ａ）
（式中、Ｍｔ＝Ｌｉ、Ｎａ、Ｋ、Ｍｇ、Ｃａ、Ｓｒ、ＢａおよびＺｎ；
Ａｎ＝ＯＣｌＯ3またはＯＳ（Ｏ2）ＣＦ3；
ｑ＝１または２）のモノマー単位を含む配位−ポリマー性トリエタノールアミンパークロレート（トリフラート）金属内部錯体を含む合成ポリマー類用安定剤系によって達成される。
【００２０】
本発明の内部錯体類（Ａ）が１−６で概説した欠点の少なくとも一部を有していないことがわかった。たとえば、前記新規化合物類は鮮鋭な融点を示し、通常、低温でかつ分解せずに融解する。前記融点類は８０℃よりも高く２００℃よりも低く、すなわち、それらは、完成した成形体のビカット値（８０℃）に影響を及ぼさず、処理温度で均質に融解し、そのことが、斑点形成と固体粒子混在を防止する。したがって、透明ＰＶＣ製品を製造することが可能となる。高温混合の過程において均質な製品分布が確保される。吸湿性がないので粉末混合物は粘着性ではなく、ケーキ状にならず、凝集せず、自由に流動する。前記製品類は、品質が損なわれることなく空気中に保存できる。前記固体は、鋭いエッジを持つ結晶を有さず、すなわち、処理過程において磨耗効果を有していない。安定ケージ構造（メタルラトランケージまたはアザケージ）への組み込みにより、前記過塩素酸基の爆発を減じる。
【００２１】
特に、当初の色改良剤類（ＩＣＩ類）および塩化水素スキャベンジャー類（ＳＣＶ類）との２基質および３基質組み合わせの形状になったこれらの内部錯体類の熱安定化作用は、先行技術で言及されているもの（ＰＡ）に比較して有意に増強されている。これらの生成物の性質は、驚くべきものであった。リチウム、ナトリウム、ストロンチウムおよびバリウムのパークロレート−ＴＥＡ内部錯体類（ＴＥＡ＝トリエタノールアミン）は、Ｊ．Ｇ．ＶＥＲＫＡＤＥら、Ｉｎｏｒｇ．Ｃｈｅｍ．３３、２１３７（１９９４）においてこれまで記載されている。これらの内部錯体類のいくつかのため、Ｘ線構造分析（ＸＳＡ）がすでに実行されている。ナトリウムおよびバリウム内部錯体類のため、下記の立体化学が見出されており〔（ＴＥＡ）ＮａＯＣｌＯ3〕nおよび〔（ＴＥＡ）2Ｂａ（ＯＣｌＯ3）2〕2、オリゴマー化またはポリマー化の程度は、ＸＳＡから明らかである。前記内部錯体類は、無水である。融点１２９−１３０℃の前記ナトリウム内部錯体の場合1)、ＸＳＡは、下記のイメージを呈する：ナトリウムカチオンは、配位球において４個のリガンドを有している；１個のＴＥＡ基は４価の非架橋性κ−ＮＯ3リガンドとして作用し、２個の架橋非キレート化性のＴＥＡ基類（μ−リガンド類）と過塩素酸アニオンは、１価の結合を有している。このことで、ナトリウムのために総計７個の配位数が生じる。過塩素酸アニオンはパークロレートリガンドとして作用するので、これらの物質類が、前記内部錯体類クラスに包含される。驚くべきことに、このような内部錯体類が合成ポリマー類のための安定剤系中においておよびそれらを含む組成物中において適している。前記合成ポリマーは、好適には、ハロゲン化ポリマー、具体的にはＰＶＣである。ハロゲン化ポリマー類に対して特に適切であるがために、下記で本発明の説明においてそれらについて述べる。しかし、非ハロゲン化合成ポリマー類もまた本発明の文脈で安定化できることを強調しなければならない。このような錯体構造が適していることは、先行技術（Ｄ．Ｓ．ＶＡＮＥＳによるＣａｔａｌｙｔｉｃ  Ｈｅａｔ  Ｓｔａｂｉｌｉｚｅｒｓ：Ｆａｃｔ  ｏｒ  Ｆｉｃｔｉｏｎ？第９回  Ｉｎｔｅｒｎ．ＰＶＣ  Ｃｏｎｆｅｒｅｎｃｅ、Ｂｒｉｇｈｔｏｎ、Ａｐｒ．２００５）で過塩素酸塩類がＰＶＣを有効に安定化できるのは、“裸の”過塩素酸アニオンと従って同様に“裸の”金属カチオンが存在する時のみであると述べていることから、驚くべきことである。このことは、（Ａ）のために概説した構造特性と両立できない非配位過塩素酸アニオンと非配位金属カチオンと同等と考えることができる。全ての本発明の化合物類は固体であり、３級アルカノールアミンとしてのＴＥＡを錯体リガンドとして含む。
【００２２】
また、均質な同族ＴＩＰＡ錯体類を調製し単離しようとする試みが失敗するほど、この錯化特性を追加のメチル基類の導入（３級アルカノールアミンＴＥＡから３級アルカノールアミンＴＩＰＡへの転換）が変化させるので、ＴＥＡのこの特異的なリガンド性質は驚くべきことであった。同様に、ＴＥＡリガンド中にメチル基１個または長鎖（界面活性剤）基を導入することは不可能であり、安定な内部錯体（ケージ）がここでもまた破壊されるからである。
【００２３】
本発明はさらに、上記において特定される式（Ａ）の内部錯体類を提供し、ここで、Ｍｔ＝Ｌｉ、ＮａまたはＣａであり；ｑ＝１または２であり；およびＡｎ＝ＯＣｌＯ3またはＯＳ（Ｏ2）ＣＦ3であり；好適には、Ｍｔ＝Ｌｉ，Ｎａであり；ｑ＝１であり；およびＡｎ＝ＯＣｌＯ3である。
【００２４】
本発明はさらに、Ｍｔ＝Ｃａでｑ＝２である内部錯体類を提供する。
【００２５】
下記の内部錯体類（下記の略語を使用する：パークロレート＝Ｐｃおよびトリフラート＝Ｔｆ）が例示される：
［（ＴＥＡ）ＮａＰｃ］［Ａ−１］、［（ＴＥＡ）ＮａＴｆ］［Ａ−２］、［（ＴＥＡ）ＬｉＰｃ］［Ａ−３］、［（ＴＥＡ）ＬｉＴｆ］［Ａ−４］、［（ＴＥＡ）ＫＰｃ］［Ａ−５］、［（ＴＥＡ）ＫＴｆ］［Ａ−６］、［（ＴＥＡ）2Ｍｇ（Ｐｃ）2］［Ａ−７］、［（ＴＥＡ）2Ｍｇ（Ｔｆ）2］［Ａ−８］、［（ＴＥＡ）2Ｃａ（Ｐｃ）2］［Ａ−９］、［（ＴＥＡ）2Ｃａ（Ｔｆ）2］［Ａ−１０］、［（ＴＥＡ）2Ｓｒ（Ｐｃ）2］［Ａ−１１］、［（ＴＥＡ）2Ｓｒ（Ｔｆ）２］［Ａ−１２］、［（ＴＥＡ）2Ｚｎ（Ｐｃ）2］［Ａ−１３］、［（ＴＥＡ）2（Ｚｎ／Ｔｆ）2］［Ａ−１４］、［（ＴＥＡ）2Ｂａ（Ｐｃ）2］［Ａ−１５］、［（ＴＥＡ）2Ｂａ（Ｔｆ）2］［Ａ−１６］である。
【００２６】
本発明の内部錯体類（Ａ）は、ハロゲン化ポリマー中において、適切には０．００１乃至５ｐｈｒ、好適には０．０１乃至３ｐｈｒ、さらに特に０．０１乃至２ｐｈｒで使用するのが好適である。
【００２７】
前記内部錯体類（Ａ）は、下記のような物質群と混合することもできる：
式（Ｂ−１）および（Ｂ−２）の線状または環状ウレイド、および／または、ポリアミノクロトン酸エステル類、および／または、シアナミド類、、および／または、式（Ｃ−１）および（Ｃ−２）のジヒドロピリジン類：
【化９】
2008546878.tif 000005
（Ｂ−１）および（Ｂ−２）
および
【化１０】
2008546878.tif 000006
（Ｃ−１）
および
【化１１】
2008546878.tif 000007
（Ｃ−２）
ここで、
Ｘ＝ＯまたはＳ；Ｙ＝ＣＨ2ＣＮ、Ｚ＝Ｈ、または、ＹおよびＺは、架橋メンバーＣＨ2−Ｃ＝ＮＨ、ＣＲ5＝Ｃ−ＮＨＲ6またはＲ1Ｒ2Ｃを形成し；
Ｒ1、Ｒ2はそれぞれ独立して、Ｈ、Ｃ1−Ｃ22−アルキル、シクロヘキシル、（メタ）アリル、オレイル、フェニル、ベンジル、フェネチル、（テトラヒドロ）ナフチル、メト（またはエト）オキシプロピル（またはエチル）、ＣＨ2−ＣＨＯＨ−Ｒ1a、ＣＨ2−ＣＨＯＨ−ＣＨ2Ｘ’Ｒ1aであり；
Ｘ’＝ＯまたはＳ；
Ｒ1a＝Ｈ、Ｃ1-22−アルキル、シクロヘキシル、（メタ）アリル、オレイル、フェニル、ベンジル、フェネチル、（テトラヒドロ）ナフチルまたはメト（またはエト）オキシプロピル（またはエチル）；
Ｒ3＝１乃至４個の酸素またはイオウ原子が途中にあることもできるかおよびまたは１乃至４個のＯＨ基類で置換することもできる直鎖または分岐のＣ2−Ｃ20−アルキレン、すなわちジメチロールシクロヘキサン−１，４−ジイル、ポリエチレン（または−プロピレン）グリコール−α、ω−ジイル（好適には、ポリ＝テトラ乃至デカ）、ポリグリセリル−α、ω−ジイル（好適には、ポリ＝テトラ乃至デカ）またはグリセロールトリイル、トリメチロールエタン（または−プロパン）トリイル、ペンタエリスリトールトリ（または−テトラ）イル、ビス（トリメチロールエタン（または−プロパン）トリ（または−テトラ）イル）、ジグリセロールトリ（または−テトラ）イル、テトリトールテトライル、トリグリセロールトリ（または−テトラ、−ペンタ）イル、ペンチトールペンタイル、ジペンタエリスリトールペンタ（または−ヘキサ）イルおよびヘキシトールヘキサイルであり；
ｎ＝２、３、４、５または６であり；
Ｒ5＝Ｈまたは（Ｃ3−Ｃ10−アルキリデン）1/2；ここで、このアルキリデンは最大２個までの酸素原子類によって中断されていてもよくまたはそれぞれ独立してＯＨ、フェニルおよびヒドロキシフェニルから構成される群から選択した最大２個の置換基類を有していてもよく；
Ｒ6＝Ｈ、ヒドロキシ−Ｃ2−Ｃ4−アルキル、３−Ｃ1−Ｃ10−アルコキシ−２−ヒドロキシプロピル、またはモノ−乃至トリヒドロキシ−，モノ−乃至トリ−Ｃ1−Ｃ4−アルキル−または／およびモノ−乃至トリ−Ｃ1−Ｃ4−アルコキシフェニル、アリル、１個乃至３個置換されたフェニルであり；
Ｒ7、Ｒ7’はそれぞれ独立して、分岐および直鎖のＣ1−Ｃ4−アルキル、フェニル、シクロヘキシルであり；
Ｗ＝ＣＯ2ＣＨ3、ＣＯ2Ｃ2Ｈ5、ＣＯ2nＣ12Ｈ25またはＣＯ2Ｃ2Ｈ4−Ｓ−nＣ12Ｈ25；
Ｌ、Ｔ＝非置換Ｃ1-12−アルキルであり；および
ｍおよびｎ’はそれぞれ、０乃至２０の整数であり；
ｋは０または１であり、および
ＲおよびＲ’はそれぞれ独立して、エチレン、プロピレン、ブチレンまたは−（ＣpＨ2p−Ｘ’’−）tＣpＨ2p−タイプ（式中、ｐは２乃至８の整数であり、ｔは０乃至１０の整数であり、Ｘ’’は酸素またはイオウである）のアルキレン−またはシクロアルキレンビスメチレン基である。
【００２８】
カッコ内に示した基類は、さらに、他に可能な代替基類であり；たとえば、ポリエチレン（または−プロピレン）グリコールとは、ポリエチレングリコールまたはポリプロピレングリコールを意味する。このことを同様に、以下にも適用する。
【００２９】
同様に、アミノクロトン酸またはジヒドロピリジン類（Ｂ−２、Ｃ−１、Ｃ−２）と内部錯体類（Ａ）を組み合わせると、透明性が改善されるという知見は、驚くべきことであった。たとえば、他の場合に透明性を付与する製剤成分類を使用すると、９０％を超える透明性が達成できる。
【発明を実施するための最良の形態】
【００３０】
置換基類、経験式および係数についての好適な定義を下記に示した。
【００３１】
（Ｂ−１）の場合、全例において、Ｘ＝ＯまたはＳである。線状ウレイド類において、Ｙ＝ＣＨ2ＣＮおよびＺ＝Ｈである。環状ウレイド類の場合、６（４）−イミノバルビツール酸の場合の架橋メンバーＹ−Ｚ＝ＣＨ2−Ｃ＝ＮＨであり、アミノウラシル類の場合、架橋メンバーＹ−Ｚ＝ＣＲ5＝Ｃ−ＮＨＲ6であり、ヒダントイン類の場合、架橋メンバーは、Ｙ−Ｚ＝Ｒ1Ｒ2Ｃである。（Ｂ−２）の場合、ｎ＝２、３、４、５または６である。
【００３２】
置換基類Ｒ1およびＲ2は、Ｃ1−Ｃ22−アルキルであり、具体的にはメチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ヘネコシル、およびドコシルであり、これらの基類は、分岐状であってもまたは直鎖状であってもよい。好適には、Ｃ1−Ｃ8−アルキルであり、特に好適には、メチル、エチル、プロピル、およびブチルである。さらに、Ｒ1およびＲ2は、シクロヘキシル、（メタ）アリル、オレイル、フェニル、ベンジル、フェネチル、メトキシエチル、エトキシエチル、メトキシプロピルおよびエトキシプロピルである。好適には、アリルおよびフェネチル、シクロヘキシル、ベンジル、メトキシプロピルおよびエトキシプロピルであり、特に好適には、シクロヘキシル、ベンジル、メトキシプロピルおよびエトキシプロピルである。
【００３３】
好適には、Ｘ＝Ｏであり、さらに好適には、Ｒ1＝ＣＨ3およびＲ2＝ＣＨ2−ＣＨＯＨ−Ｒ1aで、ここで、Ｒ1aは、好適には、Ｈ、ＣＨ3、Ｃ2Ｈ5またはＲ2＝ＣＨ2−ＣＨＯＨ−ＣＨ2ＯＲ1aであり、ここでＲ1aは好適にはＨまたはＣ1−Ｃ10−アルキルおよびアリルである。
【００３４】
Ｃ1−Ｃ10−アルキルには、例えば、メチル、エチル、ｎ−プロピル、イソプロピル、ｎ−ブチル、イソブチル、ｓｅｃ−ブチル、ｔｅｒｔ−ブチル、ヘキシル、ヘプチル、オクチル、２−エチルヘキシル、ノニル、デシル、ネオデシルが含まれる。
【００３５】
Ｒ5は水素または（Ｃ3−Ｃ10−アルキリデン）1/2であり−係数１／２は、製品がビス−製品であること、すなわち、アルキリデンビス−６−アミノウラシル類であることを示している。アルキリデン基類には、エチリデン、プロピリデン、ブチリデン、ペンチリデン、ヘキシリデン、へプチリデン、オクチリデン、ノニリデンおよびデシリデンが含まれ、さらに、サリシリデンおよびシンナミリデンも含まれる。前記名称は、線状および鎖状類似物にも適用される。好適には、プロピリデン、ヘキシリデン、へプチリデンおよびオクチリデンが挙げられる。特に好適であるのは、ヘキシリデンおよびヘプチリデンである。
【００３６】
置換基Ｒ6は、水素およびヒドロキシ−Ｃ2−Ｃ4−アルキルを示している。後者の基は、２−ヒドロキシエチル、２−および３−ヒドロキシプロピルおよび２−、３−および４−ヒドロキシブチルを含む。好適には、２−ヒドロキシエチルおよび２−および３−ヒドロキシプロピルである。特に好適であるのは、水素である。
【００３７】
さらに、Ｒ6はアリルまたは３−Ｃ1−Ｃ10−アルコキシ−２−ヒドロキシプロピルである。これには、３−メトキシ−、３−エトキシ−、３−プロポキシ−、３−ブトキシ−、３−ペントキシ−、３−ヘキソキシ−、３−ヘプトキシ−、３−オクトキシ−、３−ノノキシ−および３−デコキシ−２−ヒドロキシプロピルが含まれる。好適には、アリルオキシ−、３−ブトキシ−、３−オクトキシ−、および３−デコキシ−２−ヒドロキシプロピルである。
【００３８】
さらに、置換基Ｒ6はモノ−乃至３置換フェニルであり、ここで、置換基類は、ヒドロキシルまたは／およびＣ1−Ｃ4−アルキルまたは／およびＣ1−Ｃ4−アルコキシ、およびヒドロキシルとメチル、エチル、プロピルおよびブチルとの組み合わせ、およびヒドロキシルとメトキシ、エトキシ、プロポキシおよびブトキシとの組み合わせである。ヒドロキシル、メチル、ブチル、メトキシおよびエトキシ基が前記置換基として好適である。特に好適には、ヒドロキシルおよびメトキシ基である。好適には、モノ−および二置換である。しかし、特に好適には、一置換である。特に好適には、同様に、多置換の場合、ヒドロキシルとメト（エト）オキシの組み合わせまたはヒドロキシルとモノメチルまたはジメチルとの組み合わせ、またはメチル、エチル、プロピルおよびブチルとメトキシ、エトキシ、プロポキシおよびブトキシとの組み合わせである。具体的例には、２−、３−および４−ヒドロキシフェニル；２−ヒドロキシ−４−メチルフェニル；２−ヒドロキシ−５−メチルフェニル；２−ヒドロキシ−５−ｔ−ブチルフェニル；および２−、３−および４−メト（エト）オキシフェニルが含まれる。
【００３９】
前記化合物類（Ｂ−１）はまた、水和物類としても存在することができる。ＹおよびＺがＣＲ5＝Ｃ−ＮＲ6である場合、これが好適な事例であり、Ｒ1または／およびＲ2がメチルでない場合、特に好適な事例である。前記水和物類は、例えば、ヘミ−、セスキ−または二水和物の形状で存在することもできる。高融点の環状ウレイド類（融点：＞１８０℃）が、好適には、ミクロン化した形状で使用される（粒子径＜５０μｍ）。
【００４０】
１乃至４個の酸素またはイオウ原子類により中断されているか、または／および１乃至４個のＯＨ基で置換していてもよいＣ2−Ｃ20−アルキレンとしてＲ3を含む（Ｂ−２）のため、好適には、エタンジイル−１，２、プロパンジイル−１，２、プロパンジイル−１，３、ブタンジイル−２，３、ブタンジイル−１，４、ＣＨ2ＣＨ2ＯＣＨ2ＣＨ2、ＣＨ2ＣＨ2ＯＣＨ2ＣＨ2ＯＣＨ2ＣＨ2、ＣＨ2ＣＨ2ＳＣＨ2ＣＨ2、ＣＨ2ＣＨ2ＯＣＨ2ＣＨ2ＯＣＨ2ＣＨ2ＯＣＨ2ＣＨ2、ＣＨ2ＣＨ2ＳＣＨ2ＣＨ2ＳＣＨ2ＣＨ2、Ｃ3Ｈ6ＯＣ3Ｈ6、
Ｃ3Ｈ6ＯＣ3Ｈ6ＯＣ3Ｈ6Ｃ3Ｈ6ＯＣ3Ｈ6ＯＣ3Ｈ6ＯＣ3Ｈ6ＯＣ3Ｈ6、ＣＨ2ＣＨＯＨＣＨ2ＯＣＨ2ＣＨＯＨＣＨ2、ＣＨ2ＣＨＯＨＣＨ2ＯＣＨ2ＣＨＯＨＣＨ2ＯＣＨ2ＣＨＯＨＣＨ2が挙げられる。特に好適であるのは、ＣＨ2ＣＨ2ＣＨ2ＣＨ2およびＣＨ2ＣＨ2ＳＣＨ2ＣＨ2である。テトリトールは、好適には、エリスリトール、アラビニトールおよびキシリトールである。ヘキシトールは、好適にはマンニトールおよびソルビトールである。
【００４１】
好適な各物質群の代表例を、下記に示した。前記リストは、限定するものではなく、むしろ選択性である。
【００４２】
（Ｂ−１）−［１］Ｎ，Ｎ’−ジメチル−、［２］Ｎ，Ｎ’−ジエチル−、［３］Ｎ，Ｎ’−ジプロピル−、［４］Ｎ，Ｎ’−ジアリル−、［５］Ｎ，Ｎ’−ジブチル−、［６］Ｎ，Ｎ’−ジオクチル−、［７］Ｎ，Ｎ’−ジドデシル−および［８］Ｎ，Ｎ’−ジベンジルシアノアセトウレイド、［９］Ｎ−またはＮ’−モノメチル−、［１０］Ｎ−またはＮ’−モノエチル−、［１１］Ｎ−またはＮ’−モノプロピル−、［１２］Ｎ−またはＮ’−モノアリル−、［１３］Ｎ−またはＮ’−モノブチル−、［１４］Ｎ−またはＮ’−モノペンチル−、［１５］Ｎ−またはＮ’−モノヘキシル−、［１６］Ｎ−またはＮ’−モノヘプチル−および［１７］Ｎ−またはＮ’−モノオクチル−、［１８］Ｎ，Ｎ’−モノシクロヘキシル−［１９］Ｎ，Ｎ’−モノベンジル−および［２０］Ｎ，Ｎ’−モノフェニルシアノアセトウレイドのような線状アシルウレイド類（線状ウレイド類、アシルカルバミド類、アシルウレア類）である。好適には、［１］、［２］、［３］、［４］、［５］、［８］、［９］、［１０］、［１１］、［１２］、［１３］、［１８］、［１９］および［２０］である。特に好適には、［１］、［４］、［８］、［１２］、［１８］、［１９］および［２０］である。非常に好適には、［１］である。
【００４３】
（Ｂ−１）−［２１］（ＣＡＳ  Ｎｏ．１７７４３−０４−３）Ｎ，Ｎ’−ジメチル−、［２２］Ｎ，Ｎ’−ジエチル−、［２３］Ｎ，Ｎ’−ジプロピル−、［２４］Ｎ，Ｎ’−ジアリル−、［２５］Ｎ，Ｎ’−ジブチル−、［２６］Ｎ，Ｎ’−ジオクチル−および［２７］Ｎ，Ｎ’−ジドデシル−、［２８］Ｎ，Ｎ’−ジベンジル−６（４）−イミノバルビツール酸、［２９］（ＣＡＳ  Ｎｏ．１７７４３−０３−２および１７７４３−０２−１）Ｎ−またはＮ’−モノメチル−、［３０］Ｎ−またはＮ’−モノエチル−、［３１］Ｎ−またはＮ’−モノプロピル−、［３２］Ｎ−またはＮ’−モノアリル−、［３３］Ｎ−またはＮ’−モノブチル−、［３４］Ｎ−またはＮ’−モノペンチル−、［３５］Ｎ−またはＮ’−モノヘキシル−、［３６］Ｎ−またはＮ’−モノヘプチル−［３７］Ｎ−またはＮ’−モノオクチル−、［３８］ＮまたはＮ’−モノシクロヘキシル−または［３９］ＮまたはＮ’−モノフェニル−および［４０］Ｎ，Ｎ’−モノベンジル−６−イミノバルビツール酸のようなシクロアシルウレイド類（環状ウレイド類、６（４）−イミノバルビツール酸類または６−イミノヒドロウラシル類または６（４）−イミノジヒドロキシピリミジン−２，４−ジオン類）である。好適には、［２１］、［２２］、［２３］、［２４］、［２５］、［２８］、［２９］、［３０］、［３１］［３２］、［３３］、［３７］、［３８］、［３９］および［４０］である。特に好適には、［２１］、［２４］、［２８］、［３２］、［３７］、［３８］、［３９］および［４０］である。極めて好適には、［２１］である。
【００４４】
（Ｂ−１）−［４１］Ｎ，Ｎ’−ジメチル−、［４２］Ｎ，Ｎ’−ジエチル−、［４３］Ｎ，Ｎ’−ジプロピル−、［４４］Ｎ，Ｎ’−ジアリル−、［４５］Ｎ，Ｎ’−ジブチル−、［４６］Ｎ，Ｎ’−ジオクチル−および［４７］Ｎ，Ｎ’−ジドデシル−、［４８］Ｎ，Ｎ’−ジベンジル−６−アミノウラシル、［４９］Ｎ−またはＮ’−モノメチル−、［５０］Ｎ−またはＮ’−モノエチル−、［５１］Ｎ−またはＮ’−モノプロピル−、［５２］Ｎ−またはＮ’−モノアリル−、［５３］Ｎ−またはＮ’−モノブチル−、［５４］Ｎ−またはＮ’−モノペンチル−、［５５］Ｎ−またはＮ’−モノヘキシル−、［５６］Ｎ−またはＮ’−モノヘプチル−、［５７］Ｎ−またはＮ’−モノオクチル−、［５８］Ｎ−またはＮ’−モノシクロヘキシル−、［５９］ＮまたはＮ’−モノベンジル−および［６０］ＮまたはＮ’−モノフェニル−６−アミノウラシルのようなシクロアシルウレイド類（アミノウラシル類またはアミノピリジン−２，４−ジオン類）である。好適には、［４１］、［４２］、［４３］、［４４］、［４５］、［４８］、［４９］、［５０］、［５１］、［５２］、［５３］、［５７］、［５８］、［５９］および［６０］である。特に好適には、［４１］、［４４］、［４８］、［５２］、［５７］、［５８］、［５９］および［６０］である。極めて好適には、［４１］である。
【００４５】
好適な水和物は、［４２］、［４３］、［４４］および［４５］のヘミ水和物類および１水和物類である。
【００４６】
このカテゴリにはさらに、ヒドロキシエチルアミノおよびヒドロキシプロピルアミノ誘導体類またはヒドロキシアニリノ−、メトキシアニリノ−およびエトキシアニリノウラシル類のようなエクソサイクリック窒素原子上で置換した６−アミノウラシル類が含まれる。さらに、［６１，６２，６３］Ｎ−２−、−３−および−４−ヒドロキシフェニル−１，３−ジメチル−６−アミノウラシルおよび［６４］Ｎ−２−ヒドロキシ−４−メチルフェニル−、［６５］Ｎ−２−ヒドロキシ−５−メチルフェニル−、［６５］Ｎ−２−ヒドロキシ−５−ｔｅｒｔ−ブチルフェニル−、［６６，６７，６８］Ｎ−２−、−３−および−４−メトキシフェニル−、［６９，７０，７１］Ｎ−２−、−３−および−４−エトキシフェニル−１，３−ジメチル−６−アミノウラシル、［７２］Ｎ−２−ヒドロキシエチルアミノ−、［７３］Ｎ−２−ヒドロキシプロピルアミノ−、［７４］Ｎ−３−ヒドロキシプロピルアミノ−、［７５］Ｎ−２−ヒドロキシブチルアミノ−、［７６］Ｎ−３−ヒドロキシブチルアミノ−および［７７］Ｎ−４−ヒドロキシブチルアミノ−１，３−ジメチル−６−アミノウラシルが挙げられる。好適には、［６１］、［６４］、［６５］、［６６］、［６９］、［７２］、［７３］および［７４］である。特に好適には、［６１］、［６４］、［６５］、［６６］および［６９］である。極めて好適には、［６１］、［６６］および［６９］である。下記を本文で同様に、述べておくべきである：アルキリデンビス−６−アミノウラシル類のような５−置換６−アミノウラシル類。また、［７８］５−エチリデン−、［７９］５−プロピリデン−、［８０］５−（２−エチルブチリデン）−、［８１］５−ヘキシリデン−、［８２］５−ヘプチリデン−、［８３］５−オクチリデン−、［８４］５−ベンジリデン−、［８５］５−サリシリデン−、［８６］５−（３−ヒドロキシ）ベンジリデン−、［８７］５−（４−ヒドロキシ）ベンジリデン−および［８８］５−（２−ヒドロキシ）−３−メトキシベンジリデン−および［８９］５−ペンチリデンビス−１，３−ジメチル−６−アミノウラシルも述べておく。好適には、［８０］、［８１］、［８２］、［８３］および［８９］である。特に好適には、［８１］、［８２］、［８３］および［８９］である。極めて好適には、［８１］および［８２］である。
【００４７】
Ｎ−モノ置換６−アミノウラシル類とＣ−グリシジル化合物類およびグリシジル（チオ）エーテル類またはエステル類との反応により、Ｎ，Ｎ’−２置換６−アミノウラシル類が形成される。下記に名称を示しておく：［９０］１−メチル−３−（３−イソプロポキシ−２−ヒドロキシプロピル）−、［９１］１−フェニル−３−（３−イソプロポキシ−２−ヒドロキシプロピル）−、［９２］１−メチル−３−（３−ｔｅｒｔ−ブトキシ−２−ヒドロキシプロピル）−、［９３］１−ベンジル−３−（３−イソプロポキシ−２−ヒドロキシプロピル）−、［９４］１−メチル−３−（３−ネオノニルカルボキシ−２−ヒドロキシプロピル）−、［９５］１−メチル−３−（２−ヒドロキシプロピル）−、［９６］１−メチル−３−（３−（２−エチルヘキソキシ−２−ヒドロキシプロピル）−、［９７］１−メチル−３−（２−ヒドロキシへキシル）−、［９８］１−ベンジル−（２−ヒドロキシプロピル）−、［９９］１−メチル−（２−ヒドロキシブチル）−、［１００］１−ベンジル−（２−ヒドロキシブチル）−、［１０１］１−ベンジル−（３−イソプロポキシ−２−ヒドロキシプロピル）−、［１０２］１−メチル−３−（２−ヒドロキシエチル）−および［１０３］１−メチル−３−（３−アリルオキシ−２−ヒドロキシプロピル）−６−アミノウラシル。好適には、［９０］、［９２］、［９４］、［９５］、［９６］、［９７］、［９９］、［１０２］および［１０３］である。特に好適には、［９０］、［９２］、［９５］、［９９］、および［１０３］である。極めて好適には、［９５］、［９９］および［１０３］である。
【００４８】
あるアミノウラシル類が化学小売業者から入手可能である：［１］、［９］および［４１］は“必需品”であり、工業的カフェインまたはテオブロミン合成でバルク化学物質類として用いられている。６（４）−イミノバルビツール酸類のため、関連する文献合成類が利用可能である。
【００４９】
（Ｂ−１）−ヒダントイン類（イミダゾリジンジオン類）、ヒダントイン［１０３ａ］、２−チオヒダントチン［１０３ｂ］、５−メチルヒダントイン［１０３ｃ］、５−フェニルヒダントイン［１０３ｄ］、５−メチル−２−チオヒダントイン［１０３ｅ］、５−フェニル−２−チオヒダントイン［１０３ｆ］、５，５−ジメチルヒダントイン［１０３ｇ］、５，５−ジメチル−２−チオヒダントイン［１０３ｈ］、５−メチル−５−フェニルヒダントイン  ［１０３ｉ］および５−メチル−５−フェニル−２−チオヒダントイン［１０３ｊ］。好適には、［１０３ａ］および［１０３ｂ］である。特に好適であるのは、［１０３ａ］である。
【００５０】
（Ｂ−２）［１０４］エチレングリコールおよび［１０５］プロピレングリコールのビスアミノクロトン酸エステル類およびポリエチレングリコール類およびポリプロピレングリコール類のビスアミノクロトン酸エステル類および［１０６］グリセロールおよびポリグリセロール類のビスアミノクロトン酸エステル類。［１０７］グリセロール、［１０８，１０９］トリメチロールエタン（プロパン）、［１１０］トリエチロールイソシアヌレートのトリスアミノクロトン酸エステル類。  ［１１１］ペンタエリスリトール、［１１２，１１３］ビストリメチロールエタン（プロパン）のテトラキス（アミノクロトン酸エステル類）、［１１４］ジペンタエリスリトールおよび［１１５］ソルビトールのヘキサキス（アミノクロトン酸エステル類）、および［１１６］ブタンジイル−１，４−および［１１７］チオビスエタンジイルアミノクロトネート。
【００５１】
好適には、［１０４］、［１０５］、［１０８］、［１０９］、［１１１］、［１１３］、［１１６］および［１１７］である。
【００５２】
特に好適には、［１０４］、［１０５］、［１１６］および［１１７］である。極めて好適には、［１１６］および［１１７］である。両者の化合物類は、工業規模で製造される。
【００５３】
（Ｃ−１）メチルジメチルジヒドロピリジンジカルボキシレート［１１８］、エチルジメチルジヒドロピリジンジカルボキシレート［１１９］およびジラウリルジメチルジヒドロピリジンジカルボキシレート［１２０］（工業規模で製造される化合物）のようなモノマー性ジヒドロピリジン類。
【００５４】
（Ｃ−２）１，４−ブタンジオールビス−３−アミノクロトネートまたはチオジグリコールビス−３−アミノクロトネートおよびその末端メンバー類メチルまたはエチル３−アミノクロトネートに由来するオリゴ−およびポリジヒドロピリジン類、具体的には、ビス（ジヒドロピリジン類）［１２１］および［１２２］（イオウを含まない）、およびまた、［１２３］および［１２４］（イオウ含有）。およびまた、前記のポリジヒドロピリジン類［１２５］および［１２６］（イオウを含まない）、およびまた、［１２７］および［１２８］（イオウ含有）。［１２７］および［１２８］は、市販の製品である。
【００５５】
少なくとも１種の当初の色改良剤（ＩＣＩ）＋少なくとも１種のブースター（Ａ）の好適な２物質または複数物質組み合わせは：
（Ｂ−１）：Ｒ1またはＲ2＝メチル、エチル、プロピル、ブチル、シクロヘキシル、アリル、ベンジルまたは水素および（Ａ）。
（Ｂ−２）：１，４−ブタンジオールまたは／およびチオジグリコールのビスアミノクロトン酸エステル類および（Ａ）。
【００５６】
特定した好適な２物質または複数物質組み合わせは：
１．少なくとも１種の化合物（Ｂ−１）と少なくとも１種のブースター（Ａ）の２物質または複数物質組み合わせ類であり、具体的には：
（Ｂ−１）成分−線状アシルウレイド類：
［１］と［Ａ−１］、［Ａ−２］、［Ａ−３］、［Ａ−４］および［Ａ−５］であり、
［Ａ−１］との組み合わせが極めて好適である。
（Ｂ−１）成分−環状アシルウレイド類（６（４）−イミノバルビツール酸類）：
［２１］と［Ａ−１］、［Ａ−２］、［Ａ−３］、［Ａ−４］および［Ａ−５］の組み合わせで、［Ａ−１］との組み合わせが極めて好適である。
【００５７】
（Ｂ−１）成分−環状アシルウレイド類（アミノウラシル類）：
［４１］と［Ａ−１］、［Ａ−２］、［Ａ−３］、［Ａ−４］および［Ａ−５］との組み合わせ、
［６１］と［Ａ−１］、［Ａ−２］、［Ａ−３］、［Ａ−４］および［Ａ−５］との組み合わせ、
［６６］と［Ａ−１］、［Ａ−２］、［Ａ−３］、［Ａ−４］および［Ａ−５］との組み合わせ、
［６９］と［Ａ−１］、［Ａ−２］、［Ａ−３］、［Ａ−４］および［Ａ−５］との組み合わせ、
［８１］と［Ａ−１］、［Ａ−２］、［Ａ−３］、［Ａ−４］および［Ａ−５］との組み合わせ、
［８２］と［Ａ−１］、［Ａ−２］、［Ａ−３］、［Ａ−４］および［Ａ−５］との組み合わせ、
［９５］と［Ａ−１］、［Ａ−２］、［Ａ−３］、［Ａ−４］および［Ａ−５］との組み合わせ、
［９９］と［Ａ−１］、［Ａ−２］、［Ａ−３］、［Ａ−４］および［Ａ−５］との組み合わせ、
［１０３］と［Ａ−１］、［Ａ−２］、［Ａ−３］、［Ａ−４］および［Ａ−５］との組み合わせで、［４１］と［Ａ−１］との組み合わせが極めて好適である。
（Ｂ−１）成分−環状アシルウレイド類（ヒダントイン類）
［１０３ａ］と［Ａ−１］、［Ａ−２］、［Ａ−３］、［Ａ−４］および［Ａ−５］との組み合わせ、
［１０３ｂ］と［Ａ−１］、［Ａ−２］、［Ａ−３］、［Ａ−４］および［Ａ−５］との組み合わせで、［１０３ａ］と［Ａ−１］との組み合わせが極めて好適である。
【００５８】
２．少なくとも１種の化合物（Ｂ−２）と少なくとも１種のブースター（Ａ）の２物質または複数物質組み合わせであり、具体的には：
［１１６］と［Ａ−１］、［Ａ−２］、［Ａ−３］、［Ａ−４］および［Ａ−５］との組み合わせ、
［１１７］と［Ａ−１］、［Ａ−２］、［Ａ−３］、［Ａ−４］および［Ａ−５］との組み合わせで、［Ａ−１］との組み合わせが極めて好適である。
【００５９】
３．少なくとも１種の化合物（Ｃ−１）と少なくとも１種のブースター（Ａ）の２物質または複数物質組み合わせであり、具体的には：
［１１８］と［Ａ−１］、［Ａ−２］、［Ａ−３］、［Ａ−４］および［Ａ−５］との組み合わせ，
［１２０］と［Ａ−１］、［Ａ−２］、［Ａ−３］、［Ａ−４］および［Ａ−５］との組み合わせで、［１２０］と［Ａ−１］との組み合わせが極めて好適である。
【００６０】
４．少なくとも１種の化合物（Ｃ−２）と少なくとも１種のブースター（Ａ）の２物質または複数物質組み合わせであり、具体的には：
［１２７］と［Ａ−１］、［Ａ−２］、［Ａ−３］、［Ａ−４］および［Ａ−５］との組み合わせ、
［１２８］と［Ａ−１］、［Ａ−２］、［Ａ−３］、［Ａ−４］および［Ａ−５］との組み合わせで、［Ａ−１］との組み合わせが極めて好適である。
クラス（Ｂ−１）、（Ｂ−２）、（Ｃ−１）および（Ｃ−２）の化合物類がまた、ブースター類［Ａ−１］、［Ａ−２］、［Ａ−３］、［Ａ−４］および［Ａ−５］と全く同様に、互いに組み合わせることができることがわかるであろう。
【００６１】
グループ（Ａ）および（Ｂ）の化合物類をハロゲン化ポリマー中で適切には０．０１乃至１０ｐｈｒで、好適には０．０５乃至５ｐｈｒで特に０．１乃至３ｐｈｒで使用するが、（Ａ）のためには低閾値領域の値が好適である。
【００６２】
さらに、さまざまなＨＣｌスキャベンジャーと組み合わせて使用することも可能であり、それらは下記のものである。
アルカリ金属およびアルカリ土類金属化合物類
これは、主に、“亜鉛化合物類”の章で述べた酸類であるカルボン酸塩類を意味しているが、対応する酸化物類または水酸化物類または炭酸塩類もまた意味している。また、有機酸類とのその混合物類も有用である。例としては、ＬｉＯＨ、ＮａＯＨ、ＫＯＨ、ＣａＯ、Ｃａ（ＯＨ2）、ＭｇＯ、Ｍｇ（ＯＨ）2、Ｓｒ（ＯＨ）2、Ａｌ（ＯＨ）3、ＣａＣＯ3およびＭｇＣＯ3（例えばマグネシア、アルバおよびハンタイトのような塩基性炭酸塩類を含む）、およびまたナトリウムおよびカリウムの脂肪酸塩類がある。アルカリ土類金属および亜鉛カルボン酸塩の場合、それらのＭＯまたはＭ（ＯＨ）2（Ｍ＝Ｃａ、Ｍｇ、ＳｒまたはＺｎ）付加物であるいわゆる“オーバーベース”化合物類も使用可能である。好適には、アルカリ金属、アルカリ土類金属、および／または、アルミニウムカルボン酸塩類が、本発明の安定剤類の他に挙げられる。
【００６３】
好適には、水酸化マグネシウム、マグネシウムアセチルアセトネート、カルシウムアセチルアセトネート、および非被覆および被覆水酸化カルシウムである。極めて好適であるのは、被覆水酸化カルシウムである（例えば、パルミチン酸およびステアリン酸のような脂肪酸類およびその混合物類により被覆）。
【００６４】
金属石鹸類
金属石鹸類とは主に金属カルボン酸塩類であり、好適には、比較的長い鎖カルボン酸類である。よくある例は、ステアリン酸塩類およびラウリン酸類、およびまたオレイン酸類、および、酢酸、プロピオン酸、酪酸、吉草酸、ヘキサン酸、ソルビン酸；シュウ酸、マロン酸、コハク酸、グルタル酸、アジピン酸、フマル酸、クエン酸、安息香酸、サリチル酸、フタル酸、ヘミミレット酸、トリメリット酸、ピロメリット酸のような比較的短い鎖の脂肪族または芳香族カルボン酸類の塩類である。
【００６５】
前記金属類には、Ｌｉ、Ｎａ、Ｋ、Ｍｇ、Ｃａ、Ｓｒ、Ｂａ、Ｚｎ、Ａｌ、Ｌａ、Ｃｅおよび希土類金属類が含まれる。しばしば、バリウム／亜鉛、マグネシウム／亜鉛、カルシウム／亜鉛またはカルシウム／マグネシウム／亜鉛安定剤類のようないわゆる相乗的混合物類が使用される。前記金属石鹸類は、それぞれ、または混合物として、使用することもできる。一般的な金属石鹸類の概説は、Ｕｌｌｍａｎｎｓ  Ｅｎｃｙｃｌｏｐｅｄｉａ  ｏｆ  Ｉｎｄｕｓｔｒｉａｌ  Ｃｈｅｍｉｓｔｒｙ、５ｔｈ  Ｅｄ．、Ｖｏｌ．Ａ１６（１９８５）、ｐ．  ３６１  ｆｆにおいて見ることができる。好適には、マグネシウム、カリウムおよび亜鉛石鹸類である。
【００６６】
好適には、マグネシウムおよびカルシウム石鹸類である。極めて好適であるのは、マグネシウムラウレート、マグネシウムステアレート、カルシウムラウレートおよびカルシウムステアレートである。
【００６７】
亜鉛化合物類：
前記Ｚｎ−Ｏ結合を有する有機亜鉛化合物類は、亜鉛エノラート類、亜鉛フェノキサイド類または／および亜鉛カルボキシレート類である。後者は、脂肪族飽和および非飽和Ｃ1-22−カルボキシレート類、少なくとも１個のＯＨ基で置換されているか、またはその鎖が１個以上の酸素原子類（オキサ酸類）によって中断されている脂肪族の飽和または非飽和Ｃ2-22−カルボキシレート類、５−２２個の炭素原子を有する環状および２環状カルボキシレート類、未置換であるか、少なくともモノ−ＯＨ−置換であるか、および／または、Ｃ1−Ｃ16−アルキル−置換フェニルカルボキシレート類、フェニル−Ｃ1−Ｃ16−アルキルカルボキシレート類、または適宜Ｃ1-12−アルキル−置換フェノキサイド類、またはアビエチン酸の群に由来する化合物類である。Ｚｎ−Ｓ化合物類は、例えば、亜鉛メルカプチド類、亜鉛メルカプトカルボキシレート類および亜鉛メルカプトカルボキルエステル類である。
【００６８】
例として、ギ酸、酢酸、プロピオン酸、酪酸、吉草酸、ヘキサン酸、エナント酸、オクタン酸、ネオデカン酸、２−エチルヘキサン酸、ペラルゴン酸、デカン酸、ウンデカン酸、ドデカン酸、トリデカン酸、ミリスチン酸、パルミチン酸、ラウリン酸、イソステアリン酸、ステアリン酸、１２−ヒドロキシステアリン酸、９，１０−ジヒドロキシステアリン酸、オレイン酸、リシノール酸、３，６−ジオキサヘプタン酸、３，６，９−トリオキサデカン酸、ベヘン酸、安息香酸、ｐ−ｔｅｒｔ−ブチル安息香酸、ジメチルヒドロキシ安息香酸、３，５−ジ−ｔｅｒｔ−ブチル−４−ヒドロキシ安息香酸、トルイル酸、ジメチル安息香酸、エチル安息香酸、ｎ−プロピル安息香酸、サリチル酸、ｐ−ｔｅｒｔ−オクチルサリチル酸、およびソルビン酸、桂皮酸、マンデル酸、グリコール酸のような１価のカルボン酸類の亜鉛カルボン酸塩類；シュウ酸、マロン酸、コハク酸、グルタル酸、アジピン酸、フマル酸、ペンタン−１，５−ジカルボン酸、ヘキサン−１，６−ジカルボン酸、ヘプタン−１，７−ジカルボン酸、オクタン−１，８−ジカルボン酸、３，６，９−トリオキサデカン−１，１０−ジカルボン酸、乳酸、マロン酸、マレイン酸、酒石酸、リンゴ酸、サリチル酸、ポリグリコールジカルボン酸（ｎ＝１０−１２）、フタル酸、イソフタル酸、テレフタル酸およびヒドロキシフタル酸のような２価のカルボン酸類の亜鉛塩類およびそのモノエステル類、；およびヘミメリット酸、トリメリット酸、ピロメリット酸、クエン酸のような３価または４価のカルボン酸類のジ−またはトリエステル類、およびまた、いわゆるオーバーベースの亜鉛カルボン酸塩類または亜鉛ラウリルメルカプチド、亜鉛チオグリコレート、亜鉛チオサリシレート、亜鉛ビス−ｉ−オクチルチオグリコレート、亜鉛メルカプトプロピオネート、亜鉛チオラクテート、亜鉛チオマレート、亜鉛ビス（オクチルメルカプトプロピオネート）、亜鉛ビス（イソオクチルチオラクテート）および亜鉛ビス（ラウリルチオマレート）の名称を挙げて述べておかねばならない。
【００６９】
前記亜鉛エノラート類は、好適には、アセチルアセトアセトン、ベンゾイルアセトアセトン、ジベンゾイルメタンのエノラート類、およびまた、アセトアセト酢酸およびベンゾイル酢酸エステル類のエノラート類、およびデヒドロ酢酸のエノラート類である。さらに、酸化亜鉛、水酸化亜鉛、炭酸亜鉛、塩基性炭酸亜鉛または硫化亜鉛のような無機亜鉛化合物類を使用することもまた可能である。
【００７０】
好適には、ベンゾアート類またはアルカノアート類、好適にはＣ8−アルカノアート類、ステアレート、オレアート、ラウレート、パルミテート、ベヘネート、バーサテート、ヒドロキシステアレート類および−オレアート類、ジヒドロキシステアレート類、ｐ−ｔｅｒｔ−ブチルベンゾアートまたは（イソ）オクタノアートのような１個乃至２２個の炭素原子を有するカルボン酸の中性または塩基性亜鉛カルボン酸塩類（亜鉛石鹸類）である。特に好適であるのは、ステアレート、オレアート、バーサテート、ベンゾアート、ｐ−ｔｅｒｔ−ブチルベンゾアートおよび２−エチルヘキサノアートである。
【００７１】
前記金属石鹸類またはその混合物類は、例えば、ＰＶＣ１００重量部に対して０．００１乃至１０重量部、適切には０．０１乃至８重量部、さらに好適には０．０５乃至５重量部の量で使用することもできる。
【００７２】
ヒドロタルサイト類
これらの化合物類の化学組成は、刊行物ＰＳ−ＤＥ  ３８，４３，５８１  Ａ１、ＵＳ  ４，０００，１００、ＥＰ  ０，０６２，８１３  Ａ１およびＷＯ９３／２０１３５から当業者に公知である。これらは、ＰＳ−ＤＥ  １０２，１７，３６４  Ａ１（ＳｕｄＣｈｅｍｉｅ）、ＰＳ−ＤＥ  ４４，２５２６６  Ａ１（Ｍｅｔａｌｌｇｅｓｅｌｌｓｃｈａｆｔ）、ＰＳ−ＥＰ  ０，５４９，３４０  Ａ１（Ｍｉｚｕｓａｗａ  Ｉｎｄ．  Ｃｈｅｍ）およびＰＳ−ＪＰ  ０，７６１，７５６  Ａ１（Ｆｕｊｉ  Ｃｈｅｍ．  Ｉｎｄ．）に記載されているように、Ａｌ／Ｍｇ／炭酸塩、Ａｌ／Ｍｇ／Ｔｉ／炭酸塩、Ｌｉ／Ｍｇ／炭酸塩またはＬｉ／Ａｌ／Ｍｇ／炭酸塩に基づくこともできる。ヒドロタルサイト類の群の化合物類は、下記の一般式で記載することができる：
Ｍ2+1-xＭ3+x（ＯＨ）2（Ａn）x/b＊ｄＨ2Ｏ
式中、
Ｍ2+＝Ｍｇ、Ｃａ、Ｓｒ、ＺｎおよびＳｎの群の金属類１種以上のカチオン、Ｍ3+＝ＡｌまたはＢカチオン、Ａnは、−ｎの原子価を有するアニオンであり、ｂ＝ｎで１−２の数であり、０＜ｘ＜０．５、ｄは、０−２０の数である。好適には、Ａn＝ＯＨ-、ＣｌＯ4-、ＨＣＯ3-、ＣＨ3ＣＯＯ-、Ｃ6Ｈ5ＣＯＯ-、ＣＯ32-、（ＣＨＯＨＣＯＯ）22-、（ＣＨ2ＣＯＯ）22-、ＣＨ3ＣＨＯＨＣＯＯ-、ＨＰＯ3-またはＨＰＯ42-の化合物である。
【００７３】
ヒドロタルサイト類の例は、Ａｌ2Ｏ3＊６ＭｇＯ＊ＣＯ＊１２Ｈ2Ｏ、Ｍｇ4.5Ａｌ2（ＯＨ）13＊ＣＯ3＊３．５Ｈ2Ｏ、４ＭｇＯ＊Ａｌ2Ｏ3＊ＣＯ2＊９Ｈ2Ｏ、４ＭｇＯ＊Ａｌ2Ｏ3＊ＣＯ2＊６Ｈ2Ｏ、ＺｎＯ＊３ＭｇＯ＊Ａｌ2Ｏ3＊ＣＯ2＊８−９Ｈ2ＯおよびＺｎＯ＊３ＭｇＯ＊Ａｌ2Ｏ3＊ＣＯ2＊５−６Ｈ2Ｏである。
【００７４】
特に好適には、アルカマイザー（Ａｌｋａｍｉｚｅｒ）タイプ１および２、アルカマイザーＰ  ９３−２（製造業者：Ｋｙｏｗａ  Ｃｈｅｍｉｃａｌ  Ｉｎｄ．  Ｃｏ．、Ｊａｐａｎ）およびＬ−ＣＡＭ（リチウム改良ヒドロタルサイト＝  リチウム／カーボネート／アルミニウム／マグネシウム、製造業者：Ｆｕｊｉ  Ｃｈｅｍ．Ｉｎｄ．Ｃｏ．Ｌｔｄ．、Ｊａｐａｎ：ＰＳ−ＥＰ  ０７６１  ７５６  Ａ１，またはＭｉｚｕｓａｗａ  Ｉｎｄｕｓｔｒｉａｌ  Ｃｈｅｍｉｃａｌｓ、Ｌｔｄ．：ＰＳ−ＥＰ  ０５４９  ３４０  Ａ１、およびＭｅｔａｌｌｇｅｓｅｌｌｓｃｈａｆｔ  ＡＧ：ＰＳ−ＤＥ  ４４２５２６６  Ｃ１）である。極めて好適には、脱水ヒドロタルサイトを使用することである。
【００７５】
チタン−含有ヒドロタルサイト類
チタン−含有ヒドロタルサイト類は、ＰＳ−ＷＯ  ９５／２１１２７に記載されている。このタイプの化合物類は一般式ＡｌaＭｇbＴｉc（ＯＨ）d（ＣＯ3）e＊ｍＨ2Ｏ
（式中、ａ：ｂ＝１：１乃至１：１０；
２＜ｂ＜１０；
０＜ｃ＜５；０＜ｍ＜５、およびｄおよびｅは、塩基性の無電荷分子を形成するように選択される）を有し、同様に、使用することができる。
リチウムシート格子化合物類（リチウムヒドロタルサイト類）
リチウムアルミニウムシート格子化合物類は、一般式：
ＬｉaＭII(b-2a)Ａｌ(2+a)ＯＨ(4+2b)（Ａn-）(2/n)＊ｍＨ2Ｏ
（式中、
ＭIIは、Ｍｇ、ＣａまたはＺｎであり、および
Ａnは、原子価ｎの選択されたアニオンまたはアニオン類の混合物であり、およびその係数は、下記の範囲にあり、
０＜ａ＜（ｂ−２）／２，
１＜ｂ＜６および
ｍ＝０乃至３０，
但し、（ｂ−２ａ）＞２である）、または
一般式：
［Ａｌ2（Ｌｉ(1-x)．ＭIIx）（ＯＨ）6］n（Ａn-）(1+x)＊ｍＨ2Ｏ
（式中、
ＭII、Ａ、ｍおよびｎは、それぞれ、上記で定義したとおりであり、および
ｘは、０．０１＜ｘ＜１という条件を満たす）
を有する。
【００７６】
上記のシート格子化合物類の調製において、水酸化リチウム、酸化リチウム、および／または、、水酸化物、金属（ＩＩ）水酸化物類、酸化物類に転換できるその化合物類、、および／または、、水酸化物類およびアルミニウム水酸化物類に転換できる上記金属類、、および／または、水酸化物類に転換できるその化合物類、およびまた、酸類、および／または、その塩類またはその混合物類をｐＨ８乃至１０で温度２０乃至２５０℃の水性媒体中で反応させ、生成した固体反応生成物を取り除く。
【００７７】
反応時間は、好適には、０．５乃至４０時間であり、特に３乃至１５時間である。上記に述べた反応から直接得られた反応生成物は、公知のプロセスによって好適にはろ過によって水性反応媒体から除去できる。除去した反応生成物は、例えば水によりフィルターケーキを洗浄しかつ洗浄した残渣を例えば６０乃至１５０℃の温度で、好適には９０乃至１２０℃の温度で乾燥させるなど、それ自体公知の方法により同様に処理する。
【００７８】
アルミニウムとの反応のため、水酸化ナトリウムと組み合わせた活性金属（ＩＩＩ）水酸化物を細かく分割したものまたはＮａＡｌＯ2のいずれかを使用することも可能である。リチウムまたは上述の金属（ＩＩ）化合物類のひとつを細かく分割した酸化リチウムまたは水酸化物またはその混合物の形状でまたは細かく分割した金属（ＩＩ）酸化物または水酸化物またはその混合物の形状で使用できる。対応する酸アニオン類は、例えば酸としてまたは塩として異なる濃縮形状で直接使用できる。
【００７９】
反応温度は、好適には、約２０および２５０℃の間、さらに好適には約６０および１８０℃の間にある。触媒類または促進剤類は必要ない。物質中において結晶水は、処理により完全にまたは部分的に除去できる。それらを安定剤類として使用する際、乾燥シート格子化合物類は、ＰＶＣに通例の処理温度１６０乃至２２０℃においていかなる水もいかなる気体も、厄介な泡形成が成形体中で起こらないように、放出しない。
【００８０】
上記一般式中のアニオン類Ａnは、サルフェート、サルファイト、サルファイド、チオサルフェート、パーオキソサルフェート、パーオキソジサルフェート、ヒドロゲンホスフェート、ヒドロゲンホスファイト、カーボネート、ハロゲン化物類、ナイトレート、ナイトライト、ヒドロゲンスルフェート、ヒドロゲンカーボネート、ヒドロゲンサルファイト、ヒドロゲンサルファイド、ジヒドロゲンホスフェート、ジヒドロゲンホスファイト、アセテートおよびベンゾアートのようなモノカルボン酸アニオン類、アミド、アチド、ヒドロキサイド、ヒドロキシルアミン、ヒドロアチド、アセチルアセトネート、フェノキサイド、シュードハロゲン化物類、ハロゲナイト類、ハロゲネート類、パーハロゲネート類、Ｉ3-、パーマンガネート、フタレート、オキザレート、マレアートまたはフマレートのようなジカルボン酸類のジアニオン類、ビスフェノキサイド類、ホスフェート、ピロホスフェート、ホスファイト、ピロホスファイト、サイトレート、トリスフェノキサイド類およびその他多数のようなトリカルボン酸類のトリアニオン類、およびまたその混合物類であることもできる。これらの内、好適には、ヒドロキサイド、カーボネート、ホスファイトおよびマレアートである。ハロゲン化熱可塑性ポリマー材料中における物質の分散性を改良するため、それらを、例えば、ステアリン酸のような高級脂肪酸、アニオン性界面活性剤、シランカップラー、チタネートカップラー、またはグリセリル脂肪酸エステルにより表面処理することもできる。
【００８１】
カルシウムアルミニウムヒドロキソヒドロゲンホスファイト類
一般式
ＣａxＡｌ2（ＯＨ）2(x+2)ＨＰＯ3・Ｈ2Ｏ
（式中、ｘ＝２−８）および
ＣａxＡｌ2（ＯＨ）2(x+3-y)（ＨＰＯ3）y・ｍＨ2Ｏ
（式中、ｘ＝２−１２，
（２ｘ＋５）／２＞ｙ＞０
およびｍ＝０−１２、ｘ＝２−８の時ｙ＝１を除く），
の塩基性カルシウムアルミニウムヒドロキシヒドロゲンホスファイト類の群の化合物類は、本発明の安定剤組み合わせのために適しており、例えば、水酸化カルシウム、および／または、酸化カルシウム、水酸化アルミニウムおよび酸化ナトリウムの混合物または水酸化カルシウム、および／または、酸化カルシウムおよびナトリウムアルミネートの混合物を、水性媒体中で所望のカルシウムアルミニウムヒドロキシヒドロゲンホスファイト類の調製に対応した量でリン酸と反応させるプロセスにより調製でき、次にこの反応生成物を除去しそれ自体公知の方法で回収する。上記反応から直接得た反応生成物を、水性反応媒体から好適には、例えば、水でフィルターケーキを洗浄し次に洗浄した残渣を例えば６０−１３０℃、好適には９０−１２０℃の温度で乾燥させることによる公知のプロセスによって除去できる。
【００８２】
本反応のため、水酸化ナトリウムと組み合わせた細かく分割した活性アルミニウム水酸化物またはナトリウムアルミネートを使用することが可能である。カルシウムを、細かく分割した酸化カルシウムまたは水酸化カルシウムまたはその混合物の形状で使用することもできる。リン酸は、異なる濃縮形状で使用できる。反応温度は、好適には５０および１００℃の間、さらに好適には、約６０および８５℃の間である。触媒類または促進剤類は必要ないが、妨害することもない。前記化合物類中において、結晶水を熱処理によって完全にまたは部分的に除去できる。
【００８３】
それらを安定剤類として選択すると、乾燥したカルシウムアルミニウムヒドロキシホスファイト類が、硬質ＰＶＣに通例の処理温度１６０−２００℃においていかなる水も全く放出せず、その結果、成形体中においてやっかいな泡形成が起こらない。
【００８４】
ハロゲン化熱可塑性レジン類中におけるそれらの分散性を改良するため、前記化合物類を公知のように界面活性剤類で被覆できる。化合物クラスはＣＨＡＰまたはＣＡＰ化合物類とも称され、ＥＰ  ０，５０６，８３１  Ａ１に記載されている。
【００８５】
上記のカルシウムアルミニウムヒドロキソヒドロゲンホスファイト類およびチタン−含有ヒドロタルサイト類は、結晶系中とは離れて、部分結晶、および／または、非晶質形状で存在することもできる。
【００８６】
ゼオライト類（アルカリ金属またはアルカリ土類金属アルミノシリケート類）
それらは、式Ｍx/n［（ＡｌＯ2）x（ＳｉＯ2）y］＊ｗＨ2Ｏ（式中、ｎは、カチオンＭの電荷であり；Ｍは、Ｌｉ、Ｎａ、ＫまたはＮＨ4、およびＭｇ、Ｃａ、ＳｒまたはＢａのような第一または第二主群の元素であり；ｙ：ｘ  は、０．８乃至１５、好適には０．８乃至１．２の数であり；およびｗは、０乃至３００、好適には０．５乃至３０の数である）によって記載することもできる。
【００８７】
ゼオライト類の例は、式Ｎａ12Ａｌ12Ｓｉ12Ｏ48＊２７Ｈ2Ｏ［ゼオライトＡ］、Ｎａ6Ａｌ6Ｓｉ6Ｏ24＊２ＮａＸ＊７．５Ｈ2Ｏ（Ｘ＝ＯＨ、ハロゲン、ＣｌＯ4）〔ソーダライト］；Ｎａ6Ａｌ6Ｓｉ30Ｏ72＊２４Ｈ2Ｏ；ＣｌＯ4［Ｓｏｄａｌｉｔｈ］；Ｎａ6Ａｌ6Ｓｉ30Ｏ72＊２４Ｈ2Ｏ；Ｎａ8Ａｌ8Ｓｉ40Ｏ96＊２４Ｈ2Ｏ；Ｎａ16Ａｌ16Ｓｉ24Ｏ80＊１６Ｈ2Ｏ；Ｎａ16Ａｌ16Ｓｉ32Ｏ96＊１６Ｈ2Ｏ；Ｎａ56Ａｌ56Ｓｉ136Ｏ384＊２５０Ｈ2Ｏ  Ｎａ56Ａｌ56Ｓｉ136Ｏ384＊２５０Ｈ2Ｏ［ゼオライトＹ］、Ｎａ86Ａｌ86Ｓｉ106Ｏ384＊２６４Ｈ2Ｏ［ゼオライトＸ］；Ｎａ2Ｏ、Ａｌ2Ｏ3，（２−５）ＳｉＯ2，（３．５−１０）Ｈ2Ｏ［ゼオライトＰ］；Ｎａ2Ｏ、Ａｌ2Ｏ3、２ＳｉＯ2＊（３．５−１０）Ｈ2Ｏ（ゼオライトＭＡＰ）；または、リチウム、カリウム、マグネシウム、カルシウム、ストロンチウムまたは亜鉛原子類によりナトリウム原子類を部分または完全交換して調製したゼオライト類のようなナトリウムアルミノシリケート類であり、（Ｎａ，Ｋ）10Ａｌ10Ｓｉ22Ｏ64＊２０Ｈ2Ｏ；Ｃａ4.5Ｎａ3［（ＡｌＯ2）12（ＳｉＯ2）12］＊３０Ｈ2Ｏ；Ｋ9Ｎａ3［（ＡｌＯ2）12（ＳｉＯ2）12］＊２７Ｈ2Ｏのようなものである。極めて好適であるのは、ＮａゼオライトＡおよびＮａゼオライトＭＡＰ（また、ＰＳ−ＵＳ  ６，５３１，５３３を参照）である。同等に好適であるのは極めて小さな粒子径のゼオライト類であり、特にＮａ−ＡおよびＮａ−Ｐタイプのゼオライト類であり、ＰＳ−ＵＳ６，０９６，８２０に同様に記載されている。
【００８８】
ドーソナイト類（アルカリ金属アルミノカーボネート類）
これらは、一般式
Ｍ［Ａｌ（ＯＨ）2ＣＯ3］（Ｍ＝Ｎａ、Ｋ）
によって記載される。
【００８９】
Ｎａドーソナイト（ＤＡＳＣまたはＳＡＣ）およびＫドーソナイト類（ＤＡＰＣ）の調製は、ＰＳ−ＵＳ  ３，５０１，２６４およびＵＳ  ４，２２１，７７１，および同様にＰＳ−ＥＰ  ０３９４，６７０  Ａ１に公表されている。合成は、熱水作用でまたは非熱水作用で実施できる。生成物は、結晶または非晶質状で存在することもできる。また、前記物質クラスには、ナトリウムマグネシウムアルミノカーボネート類（ＳＭＡＣｓ）も含まれ；それらの調製は、ＰＳ−ＵＳ  ４５５，０５５，２８４に記載されている。
【００９０】
前記のヒドロタルサイト類、および／または、カルシウムアルミノヒドロキソヒドロゲンホスファイト類、および／または、ゼオライト類、および／または、ドーソナイト類は、ハロゲン化ポリマー１００重量部に対して例えば０．１乃至２０重量部、適切には、０．１乃至１０重量部および特に０．１乃至５重量部の量で用いることもできる。
【００９１】
グリシジル化合物類
それらは、グリシジル基：
【化１２】
2008546878.tif 000008
を含み、これは、炭素、酸素、窒素またはイオウ原子に直接結合しかつＲ3およびＲ5が両者ともに水素であり、Ｒ4が水素またはメチルでありおよびｎ＝０であるか、またはＲ3およびＲ5がともに−ＣＨ2−ＣＨ2−または−ＣＨ2−ＣＨ2−ＣＨ2−であり、Ｒ4がその際には水素であり、およびｎ＝０または１のいずれかである。
【００９２】
Ｉ）分子内に少なくとも１個のカルボキシル基を有する化合物をエピクロロヒドリンまたはグリセリルジクロロヒドリンまたはβ−メチルエピクロロヒドリンと反応させて得られるグリシジルおよびβ−メチルグリシジルエステル類。前記反応は、塩基存在下において適切に進行する。
【００９３】
用いた少なくとも１個のカルボキシル基を分子内に有する化合物類は、脂肪族カルボン酸類であることもできる。これらのカルボン酸類の例は、グルタル酸、アジピン酸、ピメリン酸、スベリン酸、アゼライン酸、セバシン酸、または二量体化または三量体化させたリノール酸、アクリルおよびメタクリル酸、カプロン酸、カプリン酸、ラウリン酸、ミリスチン酸、パルミチン酸、ステアリン酸、およびペラルゴン酸、および有機亜鉛化合物類について述べた酸類である。
【００９４】
しかし、脂環式カルボン酸類も使用可能であり、例えば、シクロヘキサンカルボン酸、テトラヒドロフタル酸、４−メチルテトラヒドロフタル酸、ヘキサヒドロフタル酸、または４−メチルヘキサヒドロフタル酸である。
【００９５】
さらに、芳香族カルボン酸類も使用可能であり、例えば、安息香酸、フタル酸、イソフタル酸、トリメリット酸またはピロメリット酸である。
【００９６】
同様に、例えば、トリメリット酸のようなカルボキシル末端付加物、および例えば、グリセロールまたは２，２−ビス（４−ヒドロキシシクロヘキシル）プロパンのようなポリオール類も使用可能である。
【００９７】
本発明の文脈で使用可能なさらなるエポキシド化合物類は、ＥＰ０５０６６１７に記載されている。
【００９８】
ＩＩ）少なくとも１個の遊離アルコール性水酸基、および／または、フェノール性水酸基を適当に置換したエピクロロヒドリンとアルカリ性条件下でまたは酸性触媒存在下で反応させ、次にアルカリ処理することによって得られるグリシジルまたはβ−メチルグリシジルエーテル類。
【００９９】
この種のエーテル類は、例えば、エチレングリコール、ジエチレングリコールおよび高級ポリ（オキシエチレン）グリコール類、プロパン−１，２−ジオール、またはポリ（オキシプロピレン）グリコール類、プロパン−１，３−ジオール、ブタン−１，４−ジオール、ポリ（オキシテトラメチレン）グリコール類、ペンタン−１，５−ジオール、ヘキサン−１，６−ジオール、ヘキサン−２，４，６−トリオール、グリセロール、１，１，１−トリメチロールプロパン、ビストリメチロールプロパン、ペンタエリスリトール、ソルビトールのような非環状のアルコール類から、およびまた、ポリエピクロロヒドリン類、ブタノール、アミルアルコール、ペンタノールから、およびまた、イソオクタノール、２−エチルヘキサノール、イソデカノールのような１官能性アルコール類、およびまた、Ｃ7−Ｃ9−アルカノールおよびＣ9−Ｃ11−アルカノール混合物類から得られる。
【０１００】
しかし、それらはまた、例えば、１，３−または１，４−ジヒドロキシシクロヘキサン、ビス（４−ヒドロキシシクロヘキシル）メタン、２，２−ビス（４−ヒドロキシシクロヘキシル）プロパンまたは１，１−ビス（ヒドロキシメチル）シクロヘキ−３−センのような脂環式アルコール類に由来し、またはそれらは、Ｎ，Ｎ−ビス（２−ヒドロキシエチル）アニリンまたはｐ，ｐ’−ビス（２−ヒドロキシエチルアミノ）ジフェニルメタンのよう芳香環を有する。
【０１０１】
前記エポキシド化合物類はまた、例えば、フェノール、レソルシノールまたはヒドロキノンのような１環状フェノール類に由来することもでき；あるいは、それらは、例えば、ビス（４−ヒドロキシフェニル）メタン、２，２−ビス（４−ヒドロキシフェニル）プロパン、２，２−ビス（３，５−ジブロモ−４−ヒドロキシフェニル）プロパン、４，４’−ジヒドロキシジフェニルスルホンのような多環状フェノール類、または、フェノールノボラックスのようなフェノール類とホルムアルデヒドとの酸性条件下で得られる縮合生成物類に由来することもできる。
【０１０２】
さらに可能な末端エポキサイド類は、例えば：グリシジル１−ナフチルエーテル、グリシジル２−フェニルフェニルエーテル、２−ビフェニルグリシジルエーテル、Ｎ−（２，３−エポキシプロピル）フタルイミドおよび２，３−エポキシプロピル４−メトキシフェニルエーテルである。
【０１０３】
ＩＩＩ）少なくとも１個のアミノ水素原子を有するアミン類とエピクロロヒドリンとの反応生成物を脱塩酸化することによって得られるＮ−グリシジル化合物類。これらのアミン類は、例えば、アニリン、Ｎ−メチルアニリン、トルイジン、ｎ−ブチルアミン、ビス（４−アミノフェニル）メタン、ｍ−キシレンジアミンまたはビス（４−メチルアミノフェニル）メタンばかりでなく、さらに、Ｎ，Ｎ，Ｏ−トリグリシジル−ｍ−アミノフェノールまたはＮ，Ｎ，Ｏ−トリグリシジル−ｐ−アミノフェノールである。
【０１０４】
しかし、前記Ｎ−グリシジル化合物類は、また、エチレン尿素または１，３−プロピレン尿素のようなシクロアルキレン尿素類のＮ，Ｎ’−ジ−、Ｎ，Ｎ’，Ｎ”−トリ−およびＮ，Ｎ’，Ｎ”，Ｎ”’−テトラグリシジル誘導体類、および５，５−ジメチルヒダントインまたはグリコールウリルおよびトリグリシジルイソシアヌレートのようなヒダントイン類のＮ，Ｎ’−ジグリシジル誘導体類を含む。
【０１０５】
ＩＶ）Ｓ−グリシジル化合物類、例えば、エタン−１，２−ジチオールまたはビス（４−メルカプトメチルフェニル）エーテルのようなジチオール類に由来するジ−Ｓ−グリシジル誘導体類。
【０１０６】
Ｖ）上記式（式中、Ｒ1およびＲ3は、共に、−ＣＨ2−ＣＨ2−であり、およびｎは０である）の基を有するエポキサイド化合物類は、ビス（２，３−エポキシシクロペンチル）エーテル、２，３−エポキシシクロペンチルグリシジルエーテル、または１，２−ビス（２，３−エポキシシクロペンチルオキシ）エタンである。上記式（式中、Ｒ1およびＲ3は共に、−ＣＨ2−ＣＨ2−でありおよびｎは１である）の基を有するエポキシレジンは、例えば、（３’，４’−エポキシ−６’−メチルシクロヘキシル）メチル３，４−エポキシ−６−メチルシクロヘキサンカルボキシレートである。
【０１０７】
適切な末端エポキシド類は、例えば：
ａ）Ａｒａｌｄｉｔ（登録商標）ＧＹ  ２４０、Ａｒａｌｄｉｔ（登録商標）ＧＹ  ２５０、Ａｒａｌｄｉｔ（登録商標）ＧＹ  ２６０、Ａｒａｌｄｉｔ（登録商標）ＧＹ  ２６６、Ａｒａｌｄｉｔ（登録商標）ＧＹ  ２６００、Ａｒａｌｄｉｔ（登録商標）ＭＹ  ７９０およびＥｐｉｃｏｔｅ（登録商標）８２８  （ＢＡＤＧＥ）のような液体ビスフェノールＡジグリシジルエーテル類、；
ｂ）Ａｒａｌｄｉｔ（登録商標）ＧＴ  ６０７１、Ａｒａｌｄｉｔ（登録商標）ＧＴ  ７０７１、Ａｒａｌｄｉｔ（登録商標）ＧＴ  ７０７２、Ａｒａｌｄｉｔ（登録商標）ＧＴ  ６０６３、Ａｒａｌｄｉｔ（登録商標）ＧＴ  ７２０３、Ａｒａｌｄｉｔ（登録商標）ＧＴ  ６０６４、Ａｒａｌｄｉｔ（登録商標）ＧＴ  ７３０４、Ａｒａｌｄｉｔ（登録商標）ＧＴ  ７００４、Ａｒａｌｄｉｔ（登録商標）ＧＴ  ６０８４、Ａｒａｌｄｉｔ（登録商標）ＧＴ  １９９９、Ａｒａｌｄｉｔ（登録商標）ＧＴ  ７０７７、Ａｒａｌｄｉｔ（登録商標）ＧＴ  ６０９７、Ａｒａｌｄｉｔ（登録商標）ＧＴ  ７０９７、Ａｒａｌｄｉｔ（登録商標）ＧＴ  ７００８、Ａｒａｌｄｉｔ（登録商標）ＧＴ  ６０９９、Ａｒａｌｄｉｔ（登録商標）ＧＴ  ６６０８、Ａｒａｌｄｉｔ（登録商標）ＧＴ  ６６０９、Ａｒａｌｄｉｔ（登録商標）ＧＴ  ６６１０およびＥｐｉｋｏｔｅ（登録商標）  １００２のような固体ビスフェノールＡジグリシジルエーテル類：
ｃ）Ａｒａｌｄｉｔ（登録商標）ＧＹ  ２８１、Ａｒａｌｄｉｔ（登録商標）ＰＹ  ３０２、Ａｒａｌｄｉｔ（登録商標）ＰＹ  ３０６（ＢＦＤＧＥ）のような液体ビスフェノールＦジグリシジルエーテル類；
ｄ）ＣＧ  ＥＰＯＸＹ  Ｒｅｓｉｎ（登録商標）０１６３のようなテトラフェニルエタンの固体ポリグリシジルエーテル類；
ｅ）ＥＰＮ  １１３８、ＥＰＮ  １１３９、ＧＹ  １１８０、ＰＹ  ３０７  （ＮＯＤＧＥ）のようなフェノール−ホルムアルデヒドノボラックの固体および液体ポリグリシジルエーテル類；
ｆ）ＥＣＮ  １２３５、ＥＣＮ  １２７３、ＥＣＮ  １２８０、ＥＣＮ  １２９９（ＮＯＤＧＥ）のようなｏ−クレゾール−ギ酸ノボラックの固体および液体ポリグリシジルエーテル類；
ｇ）Ｓｈｅｌｌ  Ｇｌｙｃｉｄｙｌ  Ｅｔｈｅｒ（登録商標）１６２、Ａｒａｌｄｉｔ（登録商標）ＤＹ  ０３９０、Ａｒａｌｄｉｔ（登録商標）ＤＹ  ０３９１のようなアルコール類の液体グリシジルエーテル類；
ｈ）Ｓｈｅｌｌ  Ｃａｒｄｕｒａ（登録商標）Ｅ  テレフタル酸エステル類、トリメリット酸エステル類およびその混合物類、Ａｒａｌｄｉｔ（登録商標）ＰＹ  ２８４およびＡｒａｌｄｉｔ（登録商標）Ｐ８１１のようなカルボン酸類の液体および固体グリシジルエステル類；
ｉ）Ａｒａｌｄｉｔ（登録商標）ＰＴ  ８１０のような固体複素環式エポキシレジン類（トリグリシジルイソシアヌレート）；
ｊ）Ａｒａｌｄｉｔ（登録商標）ＣＹ  １７９のような液体脂環式エポキシレジン類；
ｋ）Ａｒａｌｄｉｔ（登録商標）ＭＹ  ０５１０のようなｐ−アミノフェノールの液体Ｎ，Ｎ，Ｏ−トリグリシジルエーテル類；
ｌ）Ａｒａｌｄｉｔ（登録商標）ＭＹ  ７２０、Ａｒａｌｄｉｔ（登録商標）ＭＹ  ７２１のようなテトラグリシジル−４，４’−メチレンベンザミンまたはＮ，Ｎ，Ｎ’，Ｎ’−テトラグリシジルジアミノフェニルメタン。
【０１０８】
好適には、２個の官能基を有するエポキシド化合物類を使用することである。しかし、原則的には、１個、３個またはそれ以上の官能基を有するエポキシド化合物類を使用することも可能である。
【０１０９】
主に、エポキシド化合物類、特に芳香基を有するジグリシジル化合物類が使用される。
【０１１０】
もし適切であるならば、異なるエポキシド化合物類の混合物を使用することも可能である。
【０１１１】
特に好適な末端エポキシド化合物類は、例えば、２，２−ビス（４−ヒドロキシフェニル）プロパン（ビスフェノールＡ）、ビス（４−ヒドロキシフェニル）メタンまたはビス（オルソ／パラ−ヒドロキシフェニル）メタン（ビスフェノールＦ）のようなビスフェノール類に基づくジグリシジルエーテル類である。
【０１１２】
末端エポキシド化合物類は、ＰＶＣ１００重量部に対して少なくとも０．１重量部で、例えば、０．１乃至５０重量部、適切には１乃至３０重量部および特に１乃至２５重量部の量で用いることができる。
【０１１３】
極めて好適であるのは、式（Ｄ）
【化１３】
2008546878.tif 000009
（Ｄ）
のビスグリシジルアルコールエーテル類であり、
ここで、
Ｒ3＝１個乃至４個の酸素またはイオウ原子類によって中断されていてもよく、および／または、１個乃至４個のＯＨ基によって置換されていてもよい非分枝または分枝Ｃ2−Ｃ20−アルキレン、すなわち、ジメチロールシクロヘキサン−１，４−ジイル、ポリエチレン（または−プロピレン）グリコール−α、ω−ジイル（好適にはポリとは、テトラ乃至デカである）、ポリグリセリル−α、ω−ジイル（好適には、ポリとは、テトラ乃至デカである）またはグリセロールトリイル、トリメチロールエタン（または−プロパン）トリイル、ペンタエリスリトールトリ（または−テトラ）イル、ビストリメチロールエタン（または−プロパン）トリ（または−テトラ）イル、ジグリセロールトリ（または−テトラ）イル、テトリトールテトライル、トリグリセロールトリ（または−テトラ、−ペンタ）イル、ペンチトールペンタイル、ジペンタエリスリトールペンタ（または−ヘキサ）イルおよびヘキシトールヘキサイルであり；
およびｍ＝２、３、４、５または６である。
【０１１４】
また、アルカンジオール類、ジグリコール類、トリ−およびテトラグリコール類（グリコール＝エチレングリコールまたはプロピレングリコール）およびポリグリコール類のビスグリシジルアルコールエーテル類、およびまた、［１１８ａ］グリセロールおよびポリグリセロール類のビスグリシジルアルコールエーテル類、およびまた、１，４−シクロヘキサンジメタノール［１１８ｂ］のビスグリシジルアルコールエーテル類である。［１１９ａ］グリセロールおよび［１２０ａ、１２１ａ］トリメチロールエタン（−プロパン）のトリス（エポキシプロピルアルコールエーテル類）、およびまた、［１２１ｂ、１２１ｃ］トリエチロール（−イソプロピロール）イソシアヌレート（ＴＨＥＩＣ）のトリス（エポキシプロピルアルコールエーテル類）、および［１２２ａ、１２３ａ］ビス（トリメチロールエタン（−プロパン））のテトラキス（エポキシプロピルアルコールエーテル類）およびヘキサキス（エポキシプロピルアルコールエーテル類）、［１２４ａ］ジペンタエリスリトールおよび［１２５ａ］ソルビトールのヘキサキス（エポキシプロピルアルコールエーテル類）である。特に、［１２６ａ］ヘキサンジオールジグリシジルエーテル、および［１２７ａ］ネオペンチルグリコールジグリシジルエーテル、およびまた、［１２８ａ］エチレングリコールジグリシジルエーテル、［１２９］ジエチレングリコールジグリシジルエーテル、および［１３０］ジプロピレングリコールジグリシジルエーテル、およびまた、ポリグリセロールジグリシジルエーテル、［１３１］ジグリセロールジグリシジルエーテル、［１３２］トリグリセロールジグリシジルエーテル、［１３３］テトラグリセロールジグリシジルエーテル、および［１３４］ペンタグリセロールジグリシジルエーテル、［１３５］１，４−ブタンジオールジグリシジルエーテル、［１３６、１３７］トリメチロールエタン（プロパン）ジグリシジルエーテル、および［１３８，１３９］ペンタエリスリトールトリ−およびテトラグリシジルエーテル、およびポリグリセロールトリグリシジルエーテルを挙げておくべきである。好適には、［１１８ａ］，［１１８ｂ］，［１１９ａ］，［１２０ａ］，［１２１ａ］，［１２６ａ］，［１２７ａ］，［１２８ａ］，［１２９］，［１３０］，［１３１］，［１３２］，［１３３］，［１３４］，［１３５］，［１３６］，［１３７］，［１３８］および［１３９］である。特に好適であるのは、［１１８ａ］，［１８８ｂ］，［１１９ａ］，［１２０ａ］、［１２１ａ］，［１２６ａ］，［１２７ａ］，［１２８ａ］，［１２９］，［１３０］，［１３５］，［１３６］，［１３７］，［１３８］および［１３９］である。極めて好適であるのは、［１１８ａ］，［１８８ｂ］，［１１９ａ］，［１２０ａ］，［１２１ａ］，［１２６ａ］，［１３５］，［１３６］，［１３７］，［１３８］および［１３９］である。このシリーズの多くの化合物類は、“バルク”化学物質として製造される。
【０１１５】
エポキシ化脂肪酸エステル類および他のエポキシド化合物類
本発明の安定剤組み合わせは、さらに、好適には、少なくとも１種のエポキシ化脂肪酸エステルを含むことができる。この目的のために、特にダイズ油またはナタネ油のような天然起源の脂肪酸類のエステル類（脂肪酸グリセリド類）が有用である。しかし、エポキシ化ブチルオレアートのような合成生成物も使用することが可能である。同様に、適宜また、部分ヒドロキシル化形状であってもよいエポキシド化ポリブタジエンおよびポリイソプレン、または、ホモ−またはコポリマーとしてのグリシジルアクリレートおよびグリシジルメタクリレートを使用することもできる。これらのエポキシ化合物類はまた、アルミノ塩化合物にも適用することができ；この対象については、また、ＤＥ４，０３１，８１８  Ａ１を参照のこと。
【０１１６】
液体または高粘性グリシジルまたはエポキシド化合物類はまた、シリカ−またはシリケート−含有支持体類に付着させることもでき、および固体の非粘着性形状で使用することもできる。
【０１１７】
フェノール化合物類
このカテゴリには、レゾルシノール、レゾルシノールモノメチルエーテル、フロログルシノール、２−ナフトール、３−ヒドロキシアニリンおよび３−ヒドロキシジフェニルアミンのようなフェノール類およびアミノフェノール類が含まれる。
【０１１８】
本発明の安定剤系は、好適には、
式（Ｅ）
【化１４】
2008546878.tif 000010
（Ｅ）
（式中、Ｒ4はそれぞれ独立して、Ｈ、ニトリル、カルバモイル、Ｒ1、Ｒ2、Ｒ1ＣＯ、Ｒ2ＣＯ、Ｎａ、Ｋ、Ｍｇ1/2およびＣａ1/2またはＲ24＝テトラ−、ペンタ−またはヘキサメチレン、およびｏ＝１、２または３である）のシアナミド化合物類を含む。
【０１１９】
（Ｅ）モノマー性シアナミド類：［１４０］シアナミドおよびその塩類、特に［１４１］カルシウムシアナミド、［１４２］モノメチルシアナミド、［１４３］モノエチルシアナミド、［１４４］モノプロピルシアナミド、［１４５］モノブチルシアナミド、［１４６］モノペンチルシアナミド、［１４７］モノヘキシルシアナミド、［１４８］モノヘプチルシアナミド、［１４９］モノオクチルシアナミド、［１５０］モノフェニルシアナミドおよび［１５１］モノベンジルシアナミド、およびまた、［１５２］モノアリルシアナミド。［１５３］１，１−ジメチルシアナミド、［１５４］１，１−ジエチルシアナミド、［１５５］１，１−ジプロピルシアナミド、［１５６］１，１−ジブチルシアナミド、［１５７］１，１−ジペンチルシアナミド、［１５８］１，１−ジヘキシルシアナミド、［１５９］１，１−ジヘプチルシアナミド、［１６０］１，１−ジオクチルシアナミド、［１６１］１，１−ジフェニルシアナミド、およびまた、［１６２］１，１−ジベンジルシアナミドおよび［１６３］１，１−ジアリルシアナミド。［１６４］アセチルシアナミド、［１６５］プロピオニルシアナミド、［１６６］ブチロイルシアナミド、［１６７］ペンタノイルシアナミド、［１６８］ヘキサノイルシアナミド、［１６９］ヘプタノイルシアナミド、［１７０］オクタノイルシアナミド、［１７１］ノナノイルシアナミド、［１７２］デカノイルシアナミド、［１７３］ウンデカノイルシアナミド、［１７４］ドデカノイルシアナミド、［１７５］トリデカノイルシアナミド、［１７６］テトラデカノイルシアナミド、［１７７］ペンタデカノイルシアナミド、［１７８］ヘキサデカノイルシアナミド、［１７９］ヘプタデカノイルシアナミド、［１８０］オクタデカノイルシアナミド、［１８１］ノナデカノイルシアナミド、［１８２］エイコサノイルシアナミド、［１８３］ベンゾイルシアナミド、およびまた、［１８４］テトラデシルシアナミド、［１８５］ヘキサデシルシアナミドおよび［１８６］オクタデシルシアナミド。ＰＶＣ処理過程におけるシアナミド類／シアナミド誘導体類は、ある状況下で分解する傾向があるので、高温ミキサー中での予備的混合が、反応性物質類の場合には勧められる。
【０１２０】
（Ｅ）ダイマー類：［１８７］ジシアンジアミドおよびその置換生成物およびその塩類。好適には、未置換ジシアンジアミドである。
【０１２１】
（Ｅ）トライマー類：［１８８］メラミン、［１８９］メラミンパークロレート、［１９０］メラミンオキザレート、［１９１］メラミンサルフェート、［１９２］メラミンナイトレート、［１９３］メラミン（ピロ、ポリ）ホスフェート、メラミンボレートおよび［１９４］メラミンシオシアヌレートのようなメラミン類／メラミン塩類。好適には、［１８８］、［１８９］、［１９３］および［１９４］である。
【０１２２】
［１９５］Ｎ−モノブチルメラミン、［１９６］Ｎ−モノオクチルメラミン、［１９７］Ｎ−モノデシルメラミン、［１９８］Ｎ−モノドデシルメラミン、［１９９］Ｎ−モノテトラデシルメラミン、［２００］Ｎ−モノヘキサデシルメラミン、［２０１］Ｎ−モノオクタデシルメラミン、［２０２］Ｎ−モノフェニルメラミン、およびまた、［２０３］Ｎ−モノアセチルメラミン、［２０４］Ｎ−モノプロピオニルメラミンおよび［２０５］Ｎ−モノブチロイルメラミン、［２０６］Ｎ−モノフェニルメラミン、［２０７］Ｎ−モノアリルメラミンおよび［２０８］Ｎ−モノベンジルメラミン、［２０９］ｏ−ヒドロキシフェニルメラミンおよび［２１０、２１１］２−ヒドロキシエチル（プロピル）メラミンのようなＮ−置換メラミン類。［２１２］Ｎ，Ｎ’−ジブチルメラミン、［２１３］Ｎ，Ｎ’−ジオクチルメラミン、［２１４］Ｎ，Ｎ’−ジデシルメラミン、［２１５］Ｎ，Ｎ’−ジヘキサデシルメラミン、およびまた、［２１６］Ｎ，Ｎ’−ジオクタデシルメラミンおよび［２１７、２１８］Ｎ，Ｎ’−ビス−２−ヒドロキシエチル（プロピル）メラミンのようなＮ，Ｎ’−置換メラミン類。［２１９］Ｎ，Ｎ’，Ｎ”−トリブチルメラミン、［２２０］Ｎ，Ｎ’，Ｎ”−トリオクチルメラミン、［２２１］Ｎ，Ｎ’，Ｎ”−トリデシルメラミン、［２２２］Ｎ，Ｎ’，Ｎ”−テトラデシルメラミン、［２２３］Ｎ，Ｎ’，Ｎ”−トリヘキサデシルメラミンおよび［２２４］Ｎ，Ｎ’，Ｎ”−トリオクタデシルメラミン、およびまた、［２２５］Ｎ，Ｎ’，Ｎ”−フェニルビス（ヒドロキシエチル）メラミンおよび［２２６］Ｎ，Ｎ’，Ｎ”−トリス（ヒドロキシエチル）メラミン、［２２７］Ｎ，Ｎ’，Ｎ”−トリアセチルメラミン、［２２８］Ｎ，Ｎ’，Ｎ”−トリプロピオニルメラミン、［２２９］Ｎ，Ｎ’，Ｎ”−トリベンゾイルメラミン、およびまた、［２３０］Ｎ，Ｎ’，Ｎ”−トリアリルメラミンおよび［２３１］Ｎ，Ｎ’，Ｎ”−トリベンジルメラミン、［２３２］Ｎ，Ｎ’，Ｎ”−トリフェニルメラミンおよび［２３３］Ｎ，Ｎ’，Ｎ”−トリシクロヘキシルメラミン、［２３４］Ｎ，Ｎ’，Ｎ”−トリス（ヒドロキシプロピル）メラミン、および［２３５］Ｎ，Ｎ’，Ｎ”−フェニルビス（ヒドロキシプロピル）メラミンのようなＮ，Ｎ’，Ｎ”−置換メラミン類。
【０１２３】
好適には、物質類［１４１］、［１４２］、［１４３］、［１４４］、［１５０］、［１５１］、［１５３］、［１５４］、［１５５］、［１５９］、［１６２］、［１６３］、［１６４］、［１７６］、［１７８］、［１８４］、［１８５］および［１８６］、［１８７］および［１８８］である。また、好適には、［２０６］、［２０７］、［２０８］、［２０９］、［２１０］、［２１１］である。同様に、好適には、［２１７、２１８］、［２２６］、［２２７］、［２２８］、［２２９］、［２３０］および［２３１］である。
【０１２４】
特に好適には、［１８７］、［１８８］、［２０９］、［２１０］および［２１１］である。また、特に好適には、［２２６］、［２２７］、［２２８］、［２２９］、［２３０］および［２３１］である。極めて好適には、ミクロ化した形状（粒子径＜５０μｍ）の［１４１］、［１８７］、［１８８］および［１９４］である。
【０１２５】
同様のものが、極めて好適である。［１８７］、［１８８］または［１９４］のカルシウムおよびマグネシウム塩は、いわゆる“日用品類”である。前記カルシウムおよびマグネシウム塩類は、また、“インサイチュ”でＰＶＣプロセス時またはその前に水酸化マグネシウムまたは水酸化カルシウムからの調製または混合の過程において合成できる。［１８７］の融点を下げるため、Ｎ，Ｎ’−２置換（チオ）ウレア類またはアニリン誘導体類との共融混合物またはアミノベンゼンスルホンアミド類との共融混合物類は、特に好適である。
【０１２６】
５．少なくとも１種のＨＣｌスキャベンジャー（ＳＣＶ）＋少なくとも１種のブースター（Ａ）の好適な２物質または複数物質組み合わせは*：
（*脚注および略語については、特許実施例、適用技術を参照）
［２３２］［Ａ−１］、［Ａ−２］、［Ａ−３］、［Ａ−４］および［Ａ−５］とのＣａＨ（ｕ）5)
［２３３］［Ａ−１］、［Ａ−２］、［Ａ−３］、［Ａ−４］および［Ａ−５］とのＣａＨ（ｃ）6)
［２３４］［Ａ−１］、［Ａ−２］、［Ａ−３］、［Ａ−４］および［Ａ−５］とのＭｇＨ11)
［２３５］［Ａ−１］、［Ａ−２］、［Ａ−３］、［Ａ−４］および［Ａ−５］とのＣａＡｃａｃ12)
［２３６］［Ａ−１］、［Ａ−２］、［Ａ−３］、［Ａ−４］および［Ａ−５］とのＭｇＡｃａｃ13)
［２３７］［Ａ−１］、［Ａ−２］、［Ａ−３］、［Ａ−４］および［Ａ−５］とのＣａＳｔ38)
［２３８］［Ａ−１］、［Ａ−２］、［Ａ−３］、［Ａ−４］および［Ａ−５］とのＭｇＳｔ37)
［２３９］［Ａ−１］、［Ａ−２］、［Ａ−３］、［Ａ−４］および［Ａ−５］とのＨｙｔａｌ7)
［２４０］［Ａ−１］、［Ａ−２］、［Ａ−３］、［Ａ−４］および［Ａ−５］とのＮａＺＡ10)
［２４１］［Ａ−１］、［Ａ−２］、［Ａ−３］、［Ａ−４］および［Ａ−５］とのＨＥＸＤＧＥ29)
［２４１ａ］［Ａ−１］、［Ａ−２］、［Ａ−３］、［Ａ−４］および［Ａ−５］とのｃ−ＨＥＸＤＧＥ29a)
［２４２］［Ａ−１］、［Ａ−２］、［Ａ−３］、［Ａ−４］および［Ａ−５］とのＢＡＤＧＥ25)
［２４３］［Ａ−１］、［Ａ−２］、［Ａ−３］、［Ａ−４］および［Ａ−５］とのＢＦＤＧＥ26)
［２４４］［Ａ−１］、［Ａ−２］、［Ａ−３］、［Ａ−４］および［Ａ−５］とのＧｌｙｄｉ30)
［２４５］［Ａ−１］、［Ａ−２］、［Ａ−３］、［Ａ−４］および［Ａ−５］とのＧｌｙｔｒｉ31)
［２４６］［Ａ−１］、［Ａ−２］、［Ａ−３］、［Ａ−４］および［Ａ−５］とのＥＳＢＯ57)
［２４７］［Ａ−１］、［Ａ−２］、［Ａ−３］、［Ａ−４］および［Ａ−５］とのＤＣＮ20)
［２４８］［Ａ−１］、［Ａ−２］、［Ａ−３］、［Ａ−４］および［Ａ−５］とのＭｅｌ23)
［２４９］［Ａ−１］、［Ａ−２］、［Ａ−３］、［Ａ−４］および［Ａ−５］とのＡＣＥＧＡ24)
［２５０］［Ａ−１］、［Ａ−２］、［Ａ−３］、［Ａ−４］および［Ａ−５］とのＴＥＰＣ32)
［２５１］［Ａ−１］、［Ａ−２］、［Ａ−３］、［Ａ−４］および［Ａ−５］とのＣａｒｄｕｒａ35)で、極めて好適には、［２３２］、［２３３］、［２４１］、［２４１ａ］および［２４８］においてそれぞれ［Ａ−１］との組み合わせである。
【０１２７】
６．同様に好適には、少なくとも２種の異なるスキャベンジャー類（ＳＣＶ）および少なくとも１種のブースター（Ａ）の３物質または複数物質組み合わせである。
［２３２ａ］Ｍｅｌ23)および［Ａ−１］、［Ａ−２］、［Ａ−３］、［Ａ−４］および［Ａ−５］とのＣａＨ（ｕ）5)
［２３３ａ］Ｍｅｌ23)および［Ａ−１］、［Ａ−２］、［Ａ−３］、［Ａ−４］および［Ａ−５］とのＣａＨ（ｃ）6)
［２３３ｂ］ＣａＳｔ38)および［Ａ−１］、［Ａ−２］、［Ａ−３］、［Ａ−４］および［Ａ−５］とのＣａＨ（ｃ）6)であり、極めて好適には、［Ａ−１］との［２３２ａ］中における組み合わせである。
【０１２８】
７．特に好適には、化合物クラス（Ｂ−１）、（Ｂ−２）、（Ｃ−１）、（Ｃ−２）由来の少なくとも１種の当初の色改良剤（ＩＣＩ）と少なくとも１種のスキャベンジャー（ＳＣＶ）および少なくとも１種のブースター（Ａ）の３物質または複数物質組み合わせ類：
［２５２］ＣａＨ（ｕ）5)および［Ａ−１］、［Ａ−２］、［Ａ−３］、［Ａ−４］および［Ａ−５］とのＣＡＤＭＵ44)
［２５３］ＣａＨ（ｃ）6)および［Ａ−１］、［Ａ−２］、［Ａ−３］、［Ａ−４］および［Ａ−５］とのＣＡＤＭＵ44)
［２５４］ＭｇＨ11)および［Ａ−１］、［Ａ−２］、［Ａ−３］、［Ａ−４］および［Ａ−５］とのＣＡＤＭＵ44)
［２５５］ＣａＡｃａｃ12)および［Ａ−１］、［Ａ−２］、［Ａ−３］、［Ａ−４］および［Ａ−５］とのＣＡＤＭＵ44)
［２５６］ＭｇＡｃａｃ13)および［Ａ−１］、［Ａ−２］、［Ａ−３］、［Ａ−４］および［Ａ−５］とのＣＡＤＭＵ44)
［２５７］ＣａＳｔ38)および［Ａ−１］、［Ａ−２］、［Ａ−３］、［Ａ−４］および［Ａ−５］とのＣＡＤＭＵ44)
［２５８］ＭｇＳｔ37)および［Ａ−１］、［Ａ−２］、［Ａ−３］、［Ａ−４］および［Ａ−５］とのＣＡＤＭＵ44)
［２５９］Ｈｙｔａｌ7)および［Ａ−１］、［Ａ−２］、［Ａ−３］、［Ａ−４］および［Ａ−５］とのＣＡＤＭＵ44)
［２６０］ＮａＺＡ10)および［Ａ−１］、［Ａ−２］、［Ａ−３］、［Ａ−４］および［Ａ−５］とのＣＡＤＭＵ44)
［２６１］ＨＥＸＤＧＥ29)および［Ａ−１］、［Ａ−２］、［Ａ−３］、［Ａ−４］および［Ａ−５］とのＣＡＤＭＵ44)
［２６１ａ］ｃ−ＨＥＸＤＧＥ29a)および［Ａ−１］、［Ａ−２］、［Ａ−３］、［Ａ−４］および［Ａ−５］とのＣＡＤＭＵ44)
［２６２］ＢＡＤＧＥ25)および［Ａ−１］、［Ａ−２］、［Ａ−３］、［Ａ−４］および［Ａ−５］とのＣＡＤＭＵ44)
［２６３］ＢＦＤＧＥ26)および［Ａ−１］、［Ａ−２］、［Ａ−３］、［Ａ−４］および［Ａ−５］とのＣＡＤＭＵ44)
［２６４］Ｇｌｙｄｉ30)および［Ａ−１］、［Ａ−２］、［Ａ−３］、［Ａ−４］および［Ａ−５］とのＣＡＤＭＵ44)
［２６５］Ｇｌｙｔｒｉ31)および［Ａ−１］、［Ａ−２］、［Ａ−３］、［Ａ−４］および［Ａ−５］とのＣＡＤＭＵ44)
［２６６］ＥＳＢＯ57)および［Ａ−１］、［Ａ−２］、［Ａ−３］、［Ａ−４］および［Ａ−５］とのＣＡＤＭＵ44)
［２６７］ＤＣＮ20)および［Ａ−１］、［Ａ−２］、［Ａ−３］、［Ａ−４］および［Ａ−５］とのＣＡＤＭＵ44)
［２６８］Ｍｅｌ23)および［Ａ−１］、［Ａ−２］、［Ａ−３］、［Ａ−４］および［Ａ−５］とのＣＡＤＭＵ44)
［２６９］ＡＣＥＧＡ24)および［Ａ−１］、［Ａ−２］、［Ａ−３］、［Ａ−４］および［Ａ−５］とのＣＡＤＭＵ44)
［２７０］ＴＥＰＣ32)および［Ａ−１］、［Ａ−２］、［Ａ−３］、［Ａ−４］および［Ａ−５］とのＣＡＤＭＵ44)
［２７１］Ｃａｒｄｕｒａ35)および［Ａ−１］、［Ａ−２］、［Ａ−３］、［Ａ−４］および［Ａ−５］とのＣＡＤＭＵ44)であり、極めて好適には、［２５２］、［２５３］、［２６１］、［２６１ａ］および［２６８］である。ここで、［Ａ−１］との組み合わせを特に強調しておく。
【０１２９】
［２７２］ＣａＨ（ｕ）5)および［Ａ−１］、［Ａ−２］、［Ａ−３］、［Ａ−４］および［Ａ−５］とのＤＭＡＵ43)
［２７３］ＣａＨ（ｃ）6)および［Ａ−１］、［Ａ−２］、［Ａ−３］、［Ａ−４］および［Ａ−５］とのＤＭＡＵ43)
［２７４］ＭｇＨ11)および［Ａ−１］、［Ａ−２］、［Ａ−３］、［Ａ−４］および［Ａ−５］とのＤＭＡＵ43)
［２７５］ＣａＡｃａｃ12)および［Ａ−１］、［Ａ−２］、［Ａ−３］、［Ａ−４］および［Ａ−５］とのＤＭＡＵ43)
［２７６］ＭｇＡｃａｃ13)および［Ａ−１］、［Ａ−２］、［Ａ−３］、［Ａ−４］および［Ａ−５］とのＤＭＡＵ43)
［２７７］ＣａＳｔ38)および［Ａ−１］、［Ａ−２］、［Ａ−３］、［Ａ−４］および［Ａ−５］とのＤＭＡＵ43)
［２７８］ＭｇＳｔ37)および［Ａ−１］、［Ａ−２］、［Ａ−３］、［Ａ−４］および［Ａ−５］とのＤＭＡＵ43)
［２７９］Ｈｙｔａｌ7)および［Ａ−１］、［Ａ−２］、［Ａ−３］、［Ａ−４］および［Ａ−５］とのＤＭＡＵ43)
［２８０］ＮａＺＡ10)および［Ａ−１］、［Ａ−２］、［Ａ−３］、［Ａ−４］および［Ａ−５］とのＤＭＡＵ43)
［２８１］ＨＥＸＤＧＥ29)および［Ａ−１］、［Ａ−２］、［Ａ−３］、［Ａ−４］および［Ａ−５］とのＤＭＡＵ43)
［２８１ａ］ｃ−ＨＥＸＤＧＥ29a)および［Ａ−１］、［Ａ−２］、［Ａ−３］、［Ａ−４］および［Ａ−５］とのＤＭＡＵ43)
［２８２］ＢＡＤＧＥ25)および［Ａ−１］、［Ａ−２］、［Ａ−３］、［Ａ−４］および［Ａ−５］とのＤＭＡＵ43)
［２８３］ＢＦＤＧＥ26)および［Ａ−１］、［Ａ−２］、［Ａ−３］、［Ａ−４］および［Ａ−５］とのＤＭＡＵ43)
［２８４］Ｇｌｙｄｉ30)および［Ａ−１］、［Ａ−２］、［Ａ−３］、［Ａ−４］および［Ａ−５］とのＤＭＡＵ43)
［２８５］Ｇｌｙｔｒｉ31)および［Ａ−１］、［Ａ−２］、［Ａ−３］、［Ａ−４］および［Ａ−５］とのＤＭＡＵ43)
［２８６］ＥＳＢＯ57)および［Ａ−１］、［Ａ−２］、［Ａ−３］、［Ａ−４］および［Ａ−５］とのＤＭＡＵ43)
［２８７］ＤＣＮ20)および［Ａ−１］、［Ａ−２］、［Ａ−３］、［Ａ−４］および［Ａ−５］とのＤＭＡＵ43)
［２８８］Ｍｅｌ23)および［Ａ−１］、［Ａ−２］、［Ａ−３］、［Ａ−４］および［Ａ−５］とのＤＭＡＵ43)
［２８９］ＡＣＥＧＡ24)および［Ａ−１］、［Ａ−２］、［Ａ−３］、［Ａ−４］および［Ａ−５］とのＤＭＡＵ43)
［２９０］ＴＥＰＣ32)および［Ａ−１］、［Ａ−２］、［Ａ−３］、［Ａ−４］および［Ａ−５］とのＤＭＡＵ43)
［２９１］Ｃａｒｄｕｒａ35)および［Ａ−１］、［Ａ−２］、［Ａ−３］、［Ａ−４］および［Ａ−５］とのＤＭＡＵ43)であり、極めて好適には、［２７２］、［２７３］、［２８１］、［２８１ａ］および［２８８］である。ここで、［Ａ−１］との組み合わせを強調しておく。
【０１３０】
［２９２］ＣａＨ（ｕ）5)および［Ａ−１］、［Ａ−２］、［Ａ−３］、［Ａ−４］および［Ａ−５］とのＡＣ−１41)
［２９３］ＣａＨ（ｃ）6)および［Ａ−１］、［Ａ−２］、［Ａ−３］、［Ａ−４］および［Ａ−５］とのＡＣ−１41)
［２９４］ＭｇＨ11)および［Ａ−１］、［Ａ−２］、［Ａ−３］、［Ａ−４］および［Ａ−５］とのＡＣ−１41)
［２９５］ＣａＡｃａｃ12)および［Ａ−１］、［Ａ−２］、［Ａ−３］、［Ａ−４］および［Ａ−５］とのＡＣ−１41)
［２９６］ＭｇＡｃａｃ13)および［Ａ−１］、［Ａ−２］、［Ａ−３］、［Ａ−４］および［Ａ−５］とのＡＣ−１41)
［２９７］ＣａＳｔ38)および［Ａ−１］、［Ａ−２］、［Ａ−３］、［Ａ−４］および［Ａ−５］とのＡＣ−１41)
［２９８］ＭｇＳｔ37)および［Ａ−１］、［Ａ−２］、［Ａ−３］、［Ａ−４］および［Ａ−５］とのＡＣ−１41)
［２９９］Ｈｙｔａｌ7)および［Ａ−１］、［Ａ−２］、［Ａ−３］、［Ａ−４］および［Ａ−５］とのＡＣ−１41)
［３００］ＮａＺＡ10)および［Ａ−１］、［Ａ−２］、［Ａ−３］、［Ａ−４］および［Ａ−５］とのＡＣ−１41)
［３０１］ＨＥＸＤＧＥ29)および［Ａ−１］、［Ａ−２］、［Ａ−３］、［Ａ−４］および［Ａ−５］とのＡＣ−１41)
［３０１ａ］ｃ−ＨＥＸＤＧＥ29a)および［Ａ−１］、［Ａ−２］、［Ａ−３］、［Ａ−４］および［Ａ−５］とのＡＣ−１41)
［３０２］ＢＡＤＧＥ25)および［Ａ−１］、［Ａ−２］、［Ａ−３］、［Ａ−４］および［Ａ−５］とのＡＣ−１41)
［３０３］ＢＦＤＧＥ26)および［Ａ−１］、［Ａ−２］、［Ａ−３］、［Ａ−４］および［Ａ−５］とのＡＣ−１41)
［３０４］Ｇｌｙｄｉ30)および［Ａ−１］、［Ａ−２］、［Ａ−３］、［Ａ−４］および［Ａ−５］とのＡＣ−１41)
［３０５］Ｇｌｙｔｒｉ31)および［Ａ−１］、［Ａ−２］、［Ａ−３］、［Ａ−４］および［Ａ−５］とのＡＣ−１41)
［３０６］ＥＳＢＯ57)および［Ａ−１］、［Ａ−２］、［Ａ−３］、［Ａ−４］および［Ａ−５］とのＡＣ−１41)
［３０７］ＤＣＮ20)および［Ａ−１］、［Ａ−２］、［Ａ−３］、［Ａ−４］および［Ａ−５］とのＡＣ−１41)
［３０８］Ｍｅｌ23)および［Ａ−１］、［Ａ−２］、［Ａ−３］、［Ａ−４］および［Ａ−５］とのＡＣ−１41)
［３０９］ＡＣＥＧＡ24)および［Ａ−１］、［Ａ−２］、［Ａ−３］、［Ａ−４］および［Ａ−５］とのＡＣ−１41)
［３１０］ＴＥＰＣ32)および［Ａ−１］、［Ａ−２］、［Ａ−３］、［Ａ−４］および［Ａ−５］とのＡＣ−１41)
［３１１］Ｃａｒｄｕｒａ35)および［Ａ−１］、［Ａ−２］、［Ａ−３］、［Ａ−４］および［Ａ−５］とのＡＣ−１41)であり、極めて好適には、［２９２］、［２９３］、［３０１］、［３０１ａ］および［３０８］である。ここで、［Ａ−１］との組み合わせが強調される。
【０１３１】
［３１２］ＣａＨ（ｕ）5)および［Ａ−１］、［Ａ−２］、［Ａ−３］、［Ａ−４］および［Ａ−５］とのＡＣ−２42)
［３１３］ＣａＨ（ｃ）6)および［Ａ−１］、［Ａ−２］、［Ａ−３］、［Ａ−４］および［Ａ−５］とのＡＣ−２42)
［３１４］ＭｇＨ11)および［Ａ−１］、［Ａ−２］、［Ａ−３］、［Ａ−４］および［Ａ−５］とのＡＣ−２42)
［３１５］ＣａＡｃａｃ12)および［Ａ−１］、［Ａ−２］、［Ａ−３］、［Ａ−４］および［Ａ−５］とのＡＣ−２42)
［３１６］ＭｇＡｃａｃ13)および［Ａ−１］、［Ａ−２］、［Ａ−３］、［Ａ−４］および［Ａ−５］とのＡＣ−２42)
［３１７］ＣａＳｔ38)および［Ａ−１］、［Ａ−２］、［Ａ−３］、［Ａ−４］および［Ａ−５］とのＡＣ−２42)
［３１８］ＭｇＳｔ37)および［Ａ−１］、［Ａ−２］、［Ａ−３］、［Ａ−４］および［Ａ−５］とのＡＣ−２42)
［３１９］Ｈｙｔａｌ7)および［Ａ−１］、［Ａ−２］、［Ａ−３］、［Ａ−４］および［Ａ−５］とのＡＣ−２42)
［３２０］ＮａＺＡ10)および［Ａ−１］、［Ａ−２］、［Ａ−３］、［Ａ−４］および［Ａ−５］とのＡＣ−２42)
［３２１］ＨＥＸＤＧＥ29)および［Ａ−１］、［Ａ−２］、［Ａ−３］、［Ａ−４］および［Ａ−５］とのＡＣ−２42)
［３２１ａ］ｃ−ＨＥＸＤＧＥ29a)および［Ａ−１］、［Ａ−２］、［Ａ−３］、［Ａ−４］および［Ａ−５］とのＡＣ−２42)
［３２２］ＢＡＤＧＥ25)および［Ａ−１］、［Ａ−２］、［Ａ−３］、［Ａ−４］および［Ａ−５］とのＡＣ−２42)
［３２３］ＢＦＤＧＥ26)および［Ａ−１］、［Ａ−２］、［Ａ−３］、［Ａ−４］および［Ａ−５］とのＡＣ−２42)
［３２４］Ｇｌｙｄｉ30)および［Ａ−１］、［Ａ−２］、［Ａ−３］、［Ａ−４］および［Ａ−５］とのＡＣ−２42)
［３２５］Ｇｌｙｔｒｉ31)および［Ａ−１］、［Ａ−２］、［Ａ−３］、［Ａ−４］および［Ａ−５］とのＡＣ−２42)
［３２６］ＥＳＢＯ57)および［Ａ−１］、［Ａ−２］、［Ａ−３］、［Ａ−４］および［Ａ−５］とのＡＣ−２42)
［３２７］ＤＣＮ20)および［Ａ−１］、［Ａ−２］、［Ａ−３］、［Ａ−４］および［Ａ−５］とのＡＣ−２42)
［３２８］Ｍｅｌ23)および［Ａ−１］、［Ａ−２］、［Ａ−３］、［Ａ−４］および［Ａ−５］とのＡＣ−２42)
［３２９］ＡＣＥＧＡ24)および［Ａ−１］、［Ａ−２］、［Ａ−３］、［Ａ−４］および［Ａ−５］とのＡＣ−２42)
［３３０］ＴＥＰＣ32)および［Ａ−１］、［Ａ−２］、［Ａ−３］、［Ａ−４］および［Ａ−５］とのＡＣ−２42)
［３３１］Ｃａｒｄｕｒａ35)および［Ａ−１］、［Ａ−２］、［Ａ−３］、［Ａ−４］および［Ａ−５］とのＡＣ−２42)であり、極めて好適には、［３１２］、［３１３］、［３２１］、［３２１ａ］および［３２８］である。ここで、［Ａ−１］との組み合わせが強調される。
【０１３２】
［３３２］ＣａＨ（ｕ）5)および［Ａ−１］、［Ａ−２］、［Ａ−３］、［Ａ−４］および［Ａ−５］とのＭ−ＤＨＰ−１
［３３３］ＣａＨ（ｃ）6)および［Ａ−１］、［Ａ−２］、［Ａ−３］、［Ａ−４］および［Ａ−５］とのＭ−ＤＨＰ−１46)
［３３４］ＭｇＨ11)および［Ａ−１］、［Ａ−２］、［Ａ−３］、［Ａ−４］および［Ａ−５］とのＭ−ＤＨＰ−１46)
［３３５］ＣａＡｃａｃ12)および［Ａ−１］、［Ａ−２］、［Ａ−３］、［Ａ−４］および［Ａ−５］とのＭ−ＤＨＰ−１46)
［３３６］ＭｇＡｃａｃ13)および［Ａ−１］、［Ａ−２］、［Ａ−３］、［Ａ−４］および［Ａ−５］とのＭ−ＤＨＰ−１46)
［３３７］ＣａＳｔ38)および［Ａ−１］、［Ａ−２］、［Ａ−３］、［Ａ−４］および［Ａ−５］とのＭ−ＤＨＰ−１46)
［３３８］ＭｇＳｔ37)および［Ａ−１］、［Ａ−２］、［Ａ−３］、［Ａ−４］および［Ａ−５］とのＭ−ＤＨＰ−１46)
［３３９］Ｈｙｔａｌ7)および［Ａ−１］、［Ａ−２］、［Ａ−３］、［Ａ−４］および［Ａ−５］とのＭ−ＤＨＰ−１46)
［３４０］ＮａＺＡ10)および［Ａ−１］、［Ａ−２］、［Ａ−３］、［Ａ−４］および［Ａ−５］とのＭ−ＤＨＰ−１46)
［３４１］ＨＥＸＤＧＥ29)および［Ａ−１］、［Ａ−２］、［Ａ−３］、［Ａ−４］および［Ａ−５］とのＭ−ＤＨＰ−１46)
［３４１ａ］ｃ−ＨＥＸＤＧＥ29a)および［Ａ−１］、［Ａ−２］、［Ａ−３］、［Ａ−４］および［Ａ−５］とのＭ−ＤＨＰ−１46)
［３４２］ＢＡＤＧＥ25)および［Ａ−１］、［Ａ−２］、［Ａ−３］、［Ａ−４］および［Ａ−５］とのＭ−ＤＨＰ−１46)
［３４３］ＢＦＤＧＥ26)および［Ａ−１］、［Ａ−２］、［Ａ−３］、［Ａ−４］および［Ａ−５］とのＭ−ＤＨＰ−１46)
［３４４］Ｇｌｙｄｉ30)および［Ａ−１］、［Ａ−２］、［Ａ−３］、［Ａ−４］および［Ａ−５］とのＭ−ＤＨＰ−１46)
［３４５］Ｇｌｙｔｒｉ31)および［Ａ−１］、［Ａ−２］、［Ａ−３］、［Ａ−４］および［Ａ−５］とのＭ−ＤＨＰ−１46)
［３４６］ＥＳＢＯ57)および［Ａ−１］、［Ａ−２］、［Ａ−３］、［Ａ−４］および［Ａ−５］とのＭ−ＤＨＰ−１46)
［３４７］ＤＣＮ20)および［Ａ−１］、［Ａ−２］、［Ａ−３］、［Ａ−４］および［Ａ−５］とのＭ−ＤＨＰ−１46)
［３４８］Ｍｅｌ23)および［Ａ−１］、［Ａ−２］、［Ａ−３］、［Ａ−４］および［Ａ−５］とのＭ−ＤＨＰ−１46)
［３４９］ＡＣＥＧＡ24)および［Ａ−１］、［Ａ−２］、［Ａ−３］、［Ａ−４］および［Ａ−５］とのＭ−ＤＨＰ−１46)
［３５０］ＴＥＰＣ32)および［Ａ−１］、［Ａ−２］、［Ａ−３］、［Ａ−４］および［Ａ−５］とのＭ−ＤＨＰ−１46)
［３５１］Ｃａｒｄｕｒａ35)および［Ａ−１］、［Ａ−２］、［Ａ−３］、［Ａ−４］および［Ａ−５］とのＭ−ＤＨＰ−１46)であり、極めて好適には、［３３２］、［３３３］、［３４１］、［３４１ａ］および［３４８］である。ここで、［Ａ−１］との組み合わせが強調される。
【０１３３】
［３５２］ＣａＨ（ｕ）5)および［Ａ−１］、［Ａ−２］、［Ａ−３］、［Ａ−４］および［Ａ−５］とのＭ−ＤＨＰ−２47)
［３５３］ＣａＨ（ｃ）6)および［Ａ−１］、［Ａ−２］、［Ａ−３］、［Ａ−４］および［Ａ−５］とのＭ−ＤＨＰ−２47)
［３５４］ＭｇＨ11)および［Ａ−１］、［Ａ−２］、［Ａ−３］、［Ａ−４］および［Ａ−５］とのＭ−ＤＨＰ−２47)
［３５５］ＣａＡｃａｃ12)および［Ａ−１］、［Ａ−２］、［Ａ−３］、［Ａ−４］および［Ａ−５］とのＭ−ＤＨＰ−２47)
［３５６］ＭｇＡｃａｃ13)および［Ａ−１］、［Ａ−２］、［Ａ−３］、［Ａ−４］および［Ａ−５］とのＭ−ＤＨＰ−２47)
［３５７］ＣａＳｔ38)および［Ａ−１］、［Ａ−２］、［Ａ−３］、［Ａ−４］および［Ａ−５］とのＭ−ＤＨＰ−２47)
［３５８］ＭｇＳｔ37)および［Ａ−１］、［Ａ−２］、［Ａ−３］、［Ａ−４］および［Ａ−５］とのＭ−ＤＨＰ−２47)
［３５９］Ｈｙｔａｌ7)および［Ａ−１］、［Ａ−２］、［Ａ−３］、［Ａ−４］および［Ａ−５］とのＭ−ＤＨＰ−２47)
［３６０］ＮａＺＡ10)および［Ａ−１］、［Ａ−２］、［Ａ−３］、［Ａ−４］および［Ａ−５］とのＭ−ＤＨＰ−２47)
［３６１］ＨＥＸＤＧＥ29)および［Ａ−１］、［Ａ−２］、［Ａ−３］、［Ａ−４］および［Ａ−５］とのＭ−ＤＨＰ−２47)
［３６１ａ］ｃ−ＨＥＸＤＧＥ29a)および［Ａ−１］、［Ａ−２］、［Ａ−３］、［Ａ−４］および［Ａ−５］とのＭ−ＤＨＰ−２47)
［３６２］ＢＡＤＧＥ25)および［Ａ−１］、［Ａ−２］、［Ａ−３］、［Ａ−４］および［Ａ−５］とのＭ−ＤＨＰ−２47)
［３６３］ＢＦＤＧＥ26)および［Ａ−１］、［Ａ−２］、［Ａ−３］、［Ａ−４］および［Ａ−５］とのＭ−ＤＨＰ−２47)
［３６４］Ｇｌｙｄｉ30)および［Ａ−１］、［Ａ−２］、［Ａ−３］、［Ａ−４］および［Ａ−５］とのＭ−ＤＨＰ−２47)
［３６５］Ｇｌｙｔｒｉ31)および［Ａ−１］、［Ａ−２］、［Ａ−３］、［Ａ−４］および［Ａ−５］とのＭ−ＤＨＰ−２47)
［３６６］ＥＳＢＯ57)および［Ａ−１］、［Ａ−２］、［Ａ−３］、［Ａ−４］および［Ａ−５］とのＭ−ＤＨＰ−２47)
［３６７］ＤＣＮ20)および［Ａ−１］、［Ａ−２］、［Ａ−３］、［Ａ−４］および［Ａ−５］とのＭ−ＤＨＰ−２47)
［３６８］Ｍｅｌ23)および［Ａ−１］、［Ａ−２］、［Ａ−３］、［Ａ−４］および［Ａ−５］とのＭ−ＤＨＰ−２47)
［３６９］ＡＣＥＧＡ24)および［Ａ−１］、［Ａ−２］、［Ａ−３］、［Ａ−４］および［Ａ−５］とのＭ−ＤＨＰ−２47)
［３７０］ＴＥＰＣ32)および［Ａ−１］、［Ａ−２］、［Ａ−３］、［Ａ−４］および［Ａ−５］とのＭ−ＤＨＰ−２47)
［３７１］Ｃａｒｄｕｒａ35)および［Ａ−１］、［Ａ−２］、［Ａ−３］、［Ａ−４］および［Ａ−５］とのＭ−ＤＨＰ−２47)であり、極めて好適には、［３５２］、［３５３］、［３６１］、［３６１ａ］および［３６８］である。ここで、［Ａ−１］との組み合わせが強調される。
【０１３４】
［３７２］ＣａＨ（ｕ）5)および［Ａ−１］、［Ａ−２］、［Ａ−３］、［Ａ−４］および［Ａ−５］とのＰ−ＤＨＰ54)
［３７３］ＣａＨ（ｃ）6)および［Ａ−１］、［Ａ−２］、［Ａ−３］、［Ａ−４］および［Ａ−５］とのＰ−ＤＨＰ54)
［３７４］ＭｇＨ11)および［Ａ−１］、［Ａ−２］、［Ａ−３］、［Ａ−４］および［Ａ−５］とのＰ−ＤＨＰ54)
［３７５］ＣａＡｃａｃ12)および［Ａ−１］、［Ａ−２］、［Ａ−３］、［Ａ−４］および［Ａ−５］とのＰ−ＤＨＰ54)
［３７６］ＭｇＡｃａｃ13)および［Ａ−１］、［Ａ−２］、［Ａ−３］、［Ａ−４］および［Ａ−５］とのＰ−ＤＨＰ54)
［３７７］ＣａＳｔ38)および［Ａ−１］、［Ａ−２］、［Ａ−３］、［Ａ−４］および［Ａ−５］とのＰ−ＤＨＰ54)
［３７８］ＭｇＳｔ37)および［Ａ−１］、［Ａ−２］、［Ａ−３］、［Ａ−４］および［Ａ−５］とのＰ−ＤＨＰ54)
［３７９］Ｈｙｔａｌ7)および［Ａ−１］、［Ａ−２］、［Ａ−３］、［Ａ−４］および［Ａ−５］とのＰ−ＤＨＰ54)
［３８０］ＮａＺＡ10)および［Ａ−１］、［Ａ−２］、［Ａ−３］、［Ａ−４］および［Ａ−５］とのＰ−ＤＨＰ54)
［３８１］ＨＥＸＤＧＥ29)および［Ａ−１］、［Ａ−２］、［Ａ−３］、［Ａ−４］および［Ａ−５］とのＰ−ＤＨＰ54)
［３８１ａ］ｃ−ＨＥＸＤＧＥ29a)および［Ａ−１］、［Ａ−２］、［Ａ−３］、［Ａ−４］および［Ａ−５］とのＰ−ＤＨＰ54)
［３８２］ＢＡＤＧＥ25)および［Ａ−１］、［Ａ−２］、［Ａ−３］、［Ａ−４］および［Ａ−５］とのＰ−ＤＨＰ54)
［３８３］ＢＦＤＧＥ26)および［Ａ−１］、［Ａ−２］、［Ａ−３］、［Ａ−４］および［Ａ−５］とのＰ−ＤＨＰ54)
［３８４］Ｇｌｙｄｉ30)および［Ａ−１］、［Ａ−２］、［Ａ−３］、［Ａ−４］および［Ａ−５］とのＰ−ＤＨＰ54)
［３８５］Ｇｌｙｔｒｉ31)および［Ａ−１］、［Ａ−２］、［Ａ−３］、［Ａ−４］および［Ａ−５］とのＰ−ＤＨＰ54)
［３８６］ＥＳＢＯ57)および［Ａ−１］、［Ａ−２］、［Ａ−３］、［Ａ−４］および［Ａ−５］とのＰ−ＤＨＰ54)
［３８７］ＤＣＮ20)および［Ａ−１］、［Ａ−２］、［Ａ−３］、［Ａ−４］および［Ａ−５］とのＰ−ＤＨＰ54)
［３８８］Ｍｅｌ23)および［Ａ−１］、［Ａ−２］、［Ａ−３］、［Ａ−４］および［Ａ−５］とのＰ−ＤＨＰ54)
［３８９］ＡＣＥＧＡ24)および［Ａ−１］、［Ａ−２］、［Ａ−３］、［Ａ−４］および［Ａ−５］とのＰ−ＤＨＰ54)
［３９０］ＴＥＰＣ32)および［Ａ−１］、［Ａ−２］、［Ａ−３］、［Ａ−４］および［Ａ−５］とのＰ−ＤＨＰ54)
［３９１］Ｃａｒｄｕｒａ35)および［Ａ−１］、［Ａ−２］、［Ａ−３］、［Ａ−４］および［Ａ−５］とのＰ−ＤＨＰ54)であり、極めて好適には、［３７２］、［３７３］、［３８１］、［３８１ａ］および［３８８］である。ここで、［Ａ−１］との組み合わせが強調される。
【０１３５】
［３９２］ＣａＨ（ｕ）5)および［Ａ−１］、［Ａ−２］、［Ａ−３］、［Ａ−４］および［Ａ−５］とのＮａｆ45)
［３９３］ＣａＨ（ｃ）6)および［Ａ−１］、［Ａ−２］、［Ａ−３］、［Ａ−４］および［Ａ−５］とのＮａｆ45)
［３９４］ＭｇＨ11)および［Ａ−１］、［Ａ−２］、［Ａ−３］、［Ａ−４］および［Ａ−５］とのＮａｆ45)
［３９５］ＣａＡｃａｃ12)および［Ａ−１］、［Ａ−２］、［Ａ−３］、［Ａ−４］および［Ａ−５］とのＮａｆ45)
［３９６］ＭｇＡｃａｃ13)および［Ａ−１］、［Ａ−２］、［Ａ−３］、［Ａ−４］および［Ａ−５］とのＮａｆ45)
［３９７］ＣａＳｔ38)および［Ａ−１］、［Ａ−２］、［Ａ−３］、［Ａ−４］および［Ａ−５］とのＮａｆ45)
［３９８］ＭｇＳｔ37)および［Ａ−１］、［Ａ−２］、［Ａ−３］、［Ａ−４］および［Ａ−５］とのＮａｆ45)
［３９９］Ｈｙｔａｌ7)および［Ａ−１］、［Ａ−２］、［Ａ−３］、［Ａ−４］および［Ａ−５］とのＮａｆ45)
［４００］ＮａＺＡ10)および［Ａ−１］、［Ａ−２］、［Ａ−３］、［Ａ−４］および［Ａ−５］とのＮａｆ45)
［４０１］ＨＥＸＤＧＥ29)および［Ａ−１］、［Ａ−２］、［Ａ−３］、［Ａ−４］および［Ａ−５］とのＮａｆ45)
［４０１ａ］ｃ−ＨＥＸＤＧＥ29a)および［Ａ−１］、［Ａ−２］、［Ａ−３］、［Ａ−４］および［Ａ−５］とのＮａｆ45)
［４０２］ＢＡＤＧＥ25)および［Ａ−１］、［Ａ−２］、［Ａ−３］、［Ａ−４］および［Ａ−５］とのＮａｆ45)
［４０３］ＢＦＤＧＥ26)および［Ａ−１］、［Ａ−２］、［Ａ−３］、［Ａ−４］および［Ａ−５］とのＮａｆ45)
［４０４］Ｇｌｙｄｉ30)および［Ａ−１］、［Ａ−２］、［Ａ−３］、［Ａ−４］および［Ａ−５］とのＮａｆ45)
［４０５］Ｇｌｙｔｒｉ31)および［Ａ−１］、［Ａ−２］、［Ａ−３］、［Ａ−４］および［Ａ−５］とのＮａｆ45)
［４０６］ＥＳＢＯ57)および［Ａ−１］、［Ａ−２］、［Ａ−３］、［Ａ−４］および［Ａ−５］とのＮａｆ45)
［４０７］ＤＣＮ20)および［Ａ−１］、［Ａ−２］、［Ａ−３］、［Ａ−４］および［Ａ−５］とのＮａｆ45)
［４０８］Ｍｅｌ23)および［Ａ−１］、［Ａ−２］、［Ａ−３］、［Ａ−４］および［Ａ−５］とのＮａｆ45)
［４０９］ＡＣＥＧＡ24)および［Ａ−１］、［Ａ−２］、［Ａ−３］、［Ａ−４］および［Ａ−５］とのＮａｆ45)
［４１０］ＴＥＰＣ32)および［Ａ−１］、［Ａ−２］、［Ａ−３］、［Ａ−４］および［Ａ−５］とのＮａｆ45)
［４１１］Ｃａｒｄｕｒａ35)および［Ａ−１］、［Ａ−２］、［Ａ−３］、［Ａ−４］および［Ａ−５］とのＮａｆ45)であり、極めて好適には、［３９２］、［３９３］、［４０１］、［４０１ａ］および［４０８］である。ここで、［Ａ−１］との組み合わせが強調される。
【０１３６】
［４１２］ＣａＨ（ｕ）5)および［Ａ−１］、［Ａ−２］、［Ａ−３］、［Ａ−４］および［Ａ−５］とのＨｙｄ56)
［４１３］ＣａＨ（ｃ）6)および［Ａ−１］、［Ａ−２］、［Ａ−３］、［Ａ−４］および［Ａ−５］とのＨｙｄ56)
［４１４］ＭｇＨ11)および［Ａ−１］、［Ａ−２］、［Ａ−３］、［Ａ−４］および［Ａ−５］とのＨｙｄ56)
［４１５］ＣａＡｃａｃ12)および［Ａ−１］、［Ａ−２］、［Ａ−３］、［Ａ−４］および［Ａ−５］とのＨｙｄ56)
［４１６］ＭｇＡｃａｃ13)および［Ａ−１］、［Ａ−２］、［Ａ−３］、［Ａ−４］および［Ａ−５］とのＨｙｄ56)
［４１７］ＣａＳｔ38)および［Ａ−１］、［Ａ−２］、［Ａ−３］、［Ａ−４］および［Ａ−５］とのＨｙｄ56)
［４１８］ＭｇＳｔ37)および［Ａ−１］、［Ａ−２］、［Ａ−３］、［Ａ−４］および［Ａ−５］とのＨｙｄ56)
［４１９］Ｈｙｔａｌ7)および［Ａ−１］、［Ａ−２］、［Ａ−３］、［Ａ−４］および［Ａ−５］とのＨｙｄ56)
［４２０］ＮａＺＡ10)および［Ａ−１］、［Ａ−２］、［Ａ−３］、［Ａ−４］および［Ａ−５］とのＨｙｄ56)
［４２１］ＨＥＸＤＧＥ29)および［Ａ−１］、［Ａ−２］、［Ａ−３］、［Ａ−４］および［Ａ−５］とのＨｙｄ56)
［４２１ａ］ｃ−ＨＥＸＤＧＥ29a)および［Ａ−１］、［Ａ−２］、［Ａ−３］、［Ａ−４］および［Ａ−５］とのＨｙｄ56)
［４２２］ＢＡＤＧＥ25)および［Ａ−１］、［Ａ−２］、［Ａ−３］、［Ａ−４］および［Ａ−５］とのＨｙｄ56)
［４２３］ＢＦＤＧＥ26)および［Ａ−１］、［Ａ−２］、［Ａ−３］、［Ａ−４］および［Ａ−５］とのＨｙｄ56)
［４２４］Ｇｌｙｄｉ30)および［Ａ−１］、［Ａ−２］、［Ａ−３］、［Ａ−４］および［Ａ−５］とのＨｙｄ56)
［４２５］Ｇｌｙｔｒｉ31)および［Ａ−１］、［Ａ−２］、［Ａ−３］、［Ａ−４］および［Ａ−５］とのＨｙｄ56)
［４２６］ＥＳＢＯ57)および［Ａ−１］、［Ａ−２］、［Ａ−３］、［Ａ−４］および［Ａ−５］とのＨｙｄ56)
［４２７］ＤＣＮ20)および［Ａ−１］、［Ａ−２］、［Ａ−３］、［Ａ−４］および［Ａ−５］とのＨｙｄ56)
［４２８］Ｍｅｌ23)および［Ａ−１］、［Ａ−２］、［Ａ−３］、［Ａ−４］および［Ａ−５］とのＨｙｄ56)
［４２９］ＡＣＥＧＡ24)および［Ａ−１］、［Ａ−２］、［Ａ−３］、［Ａ−４］および［Ａ−５］とのＨｙｄ56)
［４３０］ＴＥＰＣ32)および［Ａ−１］、［Ａ−２］、［Ａ−３］、［Ａ−４］および［Ａ−５］とのＨｙｄ56)
［４３１］Ｃａｒｄｕｒａ35)および［Ａ−１］、［Ａ−２］、［Ａ−３］、［Ａ−４］および［Ａ−５］とのＨｙｄ56)であり、極めて好適には、［４１２］、［４１３］、［４２１］、［４２１ａ］および［４２８］である。ここで、［Ａ−１］との組み合わせが強調される。
【０１３７】
１種以上のＳＣＶｓおよび１種以上の［Ａ］類と１種以上のＩＣＩｓを組み合わせることが可能であることが理解されるであろう。
【０１３８】
このタイプの下記の組み合わせは極めて好適であり、特定する：
８．（Ｅ）／ＣａＨまたはＣａＳｔおよび［Ａ−１］との（Ｂ−１）の混合物類
［４３２］Ｍｅｌ23)／ＣａＨ（ｕ）5)および［Ａ−１］とのＤＭＡＵ43)
［４３３］Ｍｅｌ23)／ＣａＨ（ｃ）6)および［Ａ−１］とのＤＭＡＵ43)
［４３４］Ｍｅｌ23)／ＣａＳｔ38)および［Ａ−１］とのＤＭＡＵ43)
または
［４３５］ＨＥＸＤＧＥ29)／ｃ−ＨＥＸＤＧＥ29a)および［Ａ−１］とのＭ−ＤＨＰ−２47)
【０１３９】
可とう性ＰＶＣにおいて、ＴＥＡＰの１，４−シクロヘキサンジメタノールジグリシジルエーテル［１１８ｂ］との組み合わせは、極めて好適である。ここで極めて適切な当初の色改良剤は、アミノクロトン酸エステル類およびジヒドロピリジン類である。
【０１４０】
帯電防止剤または帯電防止剤成分（ＡＳ）としての（Ａ）の用途
ＥＰ  ０  ７５１  １７９  Ａ１は、アルカリ金属類過塩素酸塩およびトリフラート類を帯電防止成分類として記載している。それらは、ポリグリコールモノ脂肪酸エステル類の存在下で機能する。ひとつの欠点は、これらの塩類が前記エステル類に限定された溶解度しか有していないことである。驚くべきことに、本発明の内部錯体類（Ａ）がその中で極めて優れた溶解度を有しかつ良好な帯電防止性能を示すことがわかった。
【０１４１】
このタイプのポリマー基質類には：硬質ＰＶＣ、可とう性ＰＶＣ、半硬質ＰＶＣ、ＣＰＶＣ、ＣＰＥ、ＰＶＤＣ、ＨＤＰＥ、ＬＤＰＥ、ＰＰ、ＰＳ、ＨＩＰＳ、ＰＵ、ＰＡ、ＰＣ、ＰＥＴ、ＰＢＴ、ＴＰＵ、ＰＭＭＡ、ＰＶＡ、ＡＢＳ、ＳＡＮ、ＭＢＳ、ＭＡＢＳ、ＮＢＲ、ＮＡＲ、ＥＶＡ、ＡＳＡ、およびＥＰＤＭが挙げられる。
【０１４２】
ここで使用した（Ａ）に対する付加的成分類は下記の系である：
グリセリルエーテル、および／または、エステル，Ｒ8ＯＣＨ2ＣＨ（ＯＨ）ＣＨ2ＯＨまたはＲ8ＣＯ2ＣＨ2ＣＨ（ＯＨ）ＣＨ2ＯＨ、、および／または、ＤＥＡ誘導体Ｒ9−［Ｃ（Ｏ）］d−Ｎ（Ｃ2Ｈ4ＯＨ）2またはＲ8ＯＣＨ2ＣＨ（ＯＨ）ＣＨ2−［Ｃ（Ｏ）］d−Ｎ（Ｃ2Ｈ4ＯＨ）2またはＲ9Ｎ（（ＣＨ2）2）ＯＨ）−（ＣＨ2）3−［Ｃ（Ｏ）］d−Ｎ（Ｃ2Ｈ4ＯＨ）2、およよび／またはパラフィンサルフェート（または−スルホネート）塩Ｃ12−Ｃ18−アルキル−（Ｏ）d'−ＳＯ3  Ｎａ、Ｌｉ、Ｋ、および／または、、式（Ｆ）のポリオキシアルキレン
Ｒ8−Ｏ−［ＣＨ（Ｒ10）−ＣＨ2−Ｏ−］a−［ＣＨ2−［ＣＨ（ＯＨ）］b−ＣＨ2−Ｏ］c［Ｃ（Ｏ）］d"−Ｒ9
（Ｆ）
（式中、
各Ｒ8は、独立してＨ、Ｃ1−Ｃ24−アルキル、Ｃ2−Ｃ24−アルケニル、ＣＨ2＝ＣＨ−Ｃ（Ｏ）またはＣＨ2＝ＣＣＨ3−Ｃ（Ｏ）；
各Ｒ9は、独立してＣ1−Ｃ24−アルキル、Ｃ2−Ｃ24−アルケニル、（ＣＨ2）2ＯＨ、ＣＨ2−ＣＯＯＨまたはＮ（Ｃ1−Ｃ8−アルキル）3Ｈａｌ；
Ｒ10＝ＨまたはＣＨ3，
Ｈａｌ＝Ｃｌ、ＢｒまたはＩ；
ａ＝２より大きいか、または等しい整数、
ｂ＝１乃至６の整数、および
ｃ、ｄ、ｄ’、ｄ”は、それぞれ独立して、０または１である）。
【０１４３】
式（Ｆ）の化合物類における置換基が１個乃至２４個の炭素原子を有するアルキルであるならば、そのための有用な基類は、メチル、エチル、プロピル、ブチル、ペンチル、ヘキシル、ヘプチル、オクチル、ノニル、デシル、ｕｎデシル、ドデシル、テトラデシル、ヘキサデシル、オクタデシル、エイコシル、ドコシルおよびテトラコシル、および対応する鎖状異性体類のようなものである。
【０１４４】
式（Ｆ）の化合物類における置換基が１個乃至２４個の炭素原子を有するアルケニルであるならば、これらの基類は上述のアルキル基類に由来し、二重結合は、好適には、炭化水素鎖の中央に配置されている。特に好適なアルケニル基は、オレイルである。ｄが１である時、アルケニルとしてのＲ9は、好適にはまた、ＣＨ2＝ＣＨ−またはＣＨ2＝ＣＣＨ3−である。
【０１４５】
式（Ｆ）の化合物類において、Ｒ8は好適には、ＨまたはＣ1−Ｃ4−アルキルであり、および最も好適には、Ｈである。
【０１４６】
式（Ｆ）の化合物類において、Ｒ9は好適には、Ｃ6−Ｃ20−アルキル、Ｃ6−Ｃ20−アルケニルまたはＮ（Ｃ1−Ｃ8−アルキル）3Ｃｌ、および最も好適には、Ｃ6−Ｃ20−アルキルまたはＣ6−Ｃ20−アルケニルである。
【０１４７】
式（Ｆ）の化合物類において、Ｈａｌは、好適にはＣｌである。
【０１４８】
式（Ｆ）の化合物類において、ａは、好適には、２乃至２０の数であり、および最も好適には、２乃至１４の数である。
【０１４９】
式（Ｆ）の化合物類において、ｂは、好適には、２乃至６の数であり、および最も好適には、４という数である。
【０１５０】
式（Ｆ）の化合物類において、ｃは、好適には、数０または１であり、および最も好適には、ｃは数０であり、およびｄは数１である。
【０１５１】
特に好適には、ポリプロピレングリコールラウリルエステル、ポリプロピレングリコールオレイルエステル、ポリプロピレングリコールメチルジエチルアンモニウムクロリド、ポリエチレングリコールモノメチルエーテル、ポリエチレングリコールラウリルエステル、ポリエチレングリコールオレイルエステル、ポリエチレングリコールオレイルエーテル、ポリエチレングリコールソルビタンモノラウリルエステル、ポリエチレングリコールステアリルエステル、ポリエチレングリコールポリプロピレングリコールラウリルエーテル、およびポリエチレングリコールラウリルエーテルカルボン酸である。
【０１５２】
極めて好適には、ポリエチレングリコールオレイルエーテルであり、および具体的には、ポリエチレングリコールラウリルエステルである。
【０１５３】
極めて好適には、式（Ｆ）の化合物類で、ここで、Ｒ8＝Ｈ、Ｒ9＝Ｃ6−Ｃ20−アルケニル、Ｒ10＝ＨまたはＣＨ3であり、ａは、２乃至１４の数であり、ｃは、ゼロであり、およびｄは、１である。
【０１５４】
その例は、グリセロールモノラウリル、モノオレイル、モノパルミチルおよびモノステアリルエーテル；グリセロールモノラウレート、モノオレアート、モノパルミテートおよびモノステアレート；ラウリル−，オレイル−，パルミチル−およびステアリルジエタノールアミン；ポリエチレングリコール（ＰＥＧ）モノラウレート、モノオレアート、モノパルミテートおよびモノステアレート、ＰＥＧモノラウリル、モノミリスチル、モノパルミチル、モノステアリルおよびモノオレイルエーテルである。オレイン酸ジエタノールアミド，パルミチン酸ジエタノールアミドおよびステアリン酸ジエタノールアミドである。ナトリウムテトラ−、ヘキサ−およびオクタデカンスルホネートまたは−サルフェート，カリウムテトラ−、ヘキサ−およびオクタデカンスルホネートまたは−サルフェート、リチウム、テトラ−、ヘキサ−およびオクタデカンスルホネートまたは−サルフェートである。
【０１５５】
市販の製品には：ＤＥＨＹＤＡＴ（登録商標）１０、ＤＥＨＹＤＡＴ（登録商標）Ｒ８０Ｘ、ＩＲＧＡＳＴＡＴ（登録商標）Ｐ、ＡＴＭＥＲTM、Ｌａｎｋｒｏｓｔａｔ（登録商標）ＬＡ３、Ｅｔｈｏｄｕｏｍｅｅｎ（登録商標）Ｔ／１２、Ｅｔｈｏｍｅｅｎ（登録商標）ＨＴ／１２、Ｅｔｈｏｍｅｅｎ（登録商標）Ｔ／１２、Ｅｔｈｏｍｅｅｎ（登録商標）Ｏ／１２、Ｅｔｈｏｍｅｅｎ（登録商標）Ｃ／１２、ＴＥＧＩＮ（登録商標）Ｒ９０およびＮＯＲＯＰＬＡＳＴ（登録商標）２０００が含まれる。
【０１５６】
性能向上のためにさらに重要な添加剤類はホスファイト類であり、具体的には立体阻害アミン類である。
【０１５７】
ホスファイト類
有機ホスファイト類は、塩素化ポリマー類のための公知の共安定剤類である。例には、トリオクチルホスファイト，トリデシルホスファイト，トリドデシルホスファイト，トリトリデシルホスファイト，トリペンタデシルホスファイト、トリオレイルホスファイト、トリステアリルホスファイト、トリフェニルホスファイト、トリラウリルホスファイト、トリクレジルホスファイト、トリス（ノニルフェニル）ホスファイト、トリス（２，４−ｔ−ブチルフェニル）ホスファイトまたはトリシクロヘキシルホスファイトがある。さらに適切なホスファイト類は、フェニルジオクチルホスファイト、フェニルジデシルホスファイト、フェニルジドデシルホスファイト、フェニルジトリデシルホスファイト、フェニルジテトラデシルホスファイト、フェニル  ジペンタデシルホスファイト、オクチルジフェニルホスファイト、デシルジフェニルホスファイト、ウンデシルジフェニルホスファイト、ドデシルジフェニルホスファイト、トリデシルジフェニルホスファイト、テトラデシルジフェニルホスファイト、ペンタデシルジフェニルホスファイト、オレイルジフェニルホスファイト、ステアリルジフェニルホスファイトおよびドデシルビス（２，４−ジ−ｔｅｒｔ−ブチルフェニル）ホスファイトのようなさまざまな混合アリールジアルキルホスファイト類またはアルキルジアリールホスファイト類である。さらにまた、異なるジ−またはポリオール類のホスファイト類の使用が有利に可能であり、例えば、テトラフェニルジプロピレングリコールジホスファイト、ポリ（ジプロピレングリコール）フェニルホスファイト、テトラ（イソデシル）ジプロピレングリコールジホスファイト、トリス（ジプロピレングリコール）ホスファイト、テトラメチロールシクロヘキサノールデシルジホスファイト、テトラメチロールシクロヘキサノールブトキシエトキシエチルジホスファイト、テトラメチロールシクロヘキサノールノニルフェニルジホスファイト、ビス（ノニル）フェニルジ（トリメチロールプロパン）ジホスファイト、ビス（２−ブトキシエチル）ジ（トリメチロールプロパン）ジホスファイト、トリスヒドロキシエチルイソシアヌレートヘキサデシルトリホスファイト、ジデシルペンタエリスリトールジホスファイト、ジステアリルペンタエリスリトールジホスファイト、ビス（２，４−ジ−ｔ−ブチルフェニル）ペンタエリスリトールジホスファイト，およびこれらのホスファイト類の混合物類、および統計的組成のアリール／アルキルホスファイト混合物類（Ｈ19Ｃ9−Ｃ6Ｈ4）Ｏ1.5Ｐ（ＯＣ12.13Ｈ25.27）1.5または（Ｃ8Ｈ17−Ｃ6Ｈ4−Ｏ−）2Ｐ（ｉ−Ｃ8Ｈ17Ｏ），（Ｈ19Ｃ9−Ｃ6Ｈ4）Ｏ1.5Ｐ（ＯＣ9.11Ｈ19.23）1.5である。工業的例は、ＮａｕｇａｒｄＰ、ＭａｒｋＣＨ３００、ＭａｒｋＣＨ３０１、ＭａｒｋＣＨ３０２およびＭａｒｋＣＨ５５（製造業者：Ｃｒｏｍｐｔｏｎ  Ｃｏｒｐ．ＵＳＡ）である。この有機ホスファイト類は、例えば、ＰＶＣ１００重量部に対して０．０１乃至１０重量部で、適切には０．０５乃至５重量部で、および特に、０．１乃至３重量部で使用することができる。
【０１５８】
立体阻害  アミン類（ＨＡＬＳ）
立体阻害アミン類は、通常、基
【化１５】
2008546878.tif 000011
（Ｇ−１）
（式中、ＡおよびＶは、それぞれ独立してＣ1-8−アルキル、Ｃ3-8−アルケニル、Ｃ5-8−シクロアルキルまたはＣ7-9−フェニルアルキルであるか、または一緒になって、適宜Ｏ、ＮＨまたはＣＨ3−Ｎが途中に入るＣ2-5−アルキレンであるか、または、環状立体阻害アミン、特にアルキル−またはポリアルキルピペリジン類の群由来の化合物、特に基
【化１６】
2008546878.tif 000012
（Ｇ−２）
を含むテトラメチルピペリジン類由来の化合物である）
を含む化合物類である。
【０１５９】
このようなポリアルキルピペリジン化合物類は下記のものである（オリゴマー性またはポリマー性化合物類において，ｎおよびｒは、２−２００の範囲、好適には２−１０の範囲、特に３−７の範囲である）：
０１）Ｎ，Ｎ’−ビス（２，２，６，６−テトラメチルピペリジン−４−イル）エチレン−１，２−ジアセトアミド
０１ａ）Ｎ、Ｎ’−ビス（２，２，６，６−テトラメチルピペリジン−４−イル）ヘキサメチレン−１，６−ジアセトアミド
０１ｂ）Ｎ，Ｎ’−ビス（２，２，６，６−テトラメチルピペリジン−４−イル）エチレン−１，２−ジホルムアミド
０２)Ｎ，Ｎ’−ビス（２，２，６，６−テトラメチルピペリジン−４−イル）アジパミド
０３)Ｎ、Ｎ’−ビス（２，２，６，６−テトラメチルピペリジン−４−イル）オキソアミド
０４）４−ヒドロキシベンザミド−２，２，６，６−テトラメチルピペリジン
【０１６０】
【化１７】
2008546878.tif 000013
【０１６１】
【化１８】
2008546878.tif 000014
【０１６２】
【化１９】
2008546878.tif 000015
【０１６３】
【化２０】
2008546878.tif 000016
【０１６４】
【化２１】
2008546878.tif 000017
【０１６５】
【化２２】
2008546878.tif 000018
【０１６６】
【化２３】
2008546878.tif 000019
【０１６７】
下記構造（Ｇ−３）の化合物類もまた、有用である：
【化２４】
2008546878.tif 000020
（Ｇ−３）
式（Ｇ−３）の化合物類の例：
【化２５】
2008546878.tif 000021
【０１６８】
【化２６】
2008546878.tif 000022
【０１６９】
【化２７】
2008546878.tif 000023
【０１７０】
説明：
【化２８】
2008546878.tif 000024
Ｍｅ＝メチル；
Ｅｔ＝エチル；Ｐｒ＝プロピル；Ｂｕ＝ブチル。
【０１７１】
さらに有用な化合物類は下記のものである。
【化２９】
2008546878.tif 000025
【０１７２】
【化３０】
2008546878.tif 000026
【０１７３】
【化３１】
2008546878.tif 000027
【０１７４】
下記から形成されたポリマー：
【化３２】
2008546878.tif 000028
【０１７５】
【化３３】
2008546878.tif 000029
【０１７６】
【化３４】
2008546878.tif 000030
【０１７７】
【化３５】
2008546878.tif 000031
【０１７８】
【化３６】
2008546878.tif 000032
【０１７９】
更なる例は下記のものである。
【化３７】
2008546878.tif 000033
【０１８０】
【化３８】
2008546878.tif 000034
【０１８１】
【化３９】
2008546878.tif 000035
【０１８２】
さらに、構造（Ｇ−４）の化合物類である。
【化４０】
2008546878.tif 000036
（Ｇ−４）
【０１８３】
式（Ｇ−４）の化合物類の例は下記のものである。
【化４１】
2008546878.tif 000037
【０１８４】
【化４２】
2008546878.tif 000038
この表で、Ｍｅ＝メチル、Ｂｕ＝ブチル、tertＢｕ＝３級ブチル、isoＰｒ＝イソプロピル、nＰｒ＝ｎ−プロピル、Ａｃ＝アセチル
【０１８５】
さらに、また基
【化４３】
2008546878.tif 000039
（Ｇ−５）
を有するＮＯＲ−ＨＡＬ化合物類であり、例えば、下記のようなものである。
【化４４】
2008546878.tif 000040
式中、Ｒ’＝ＣＨ3、ｎ−Ｃ4Ｈ9またはｃ−Ｃ6Ｈ11
【化４５】
2008546878.tif 000041
式中、Ｒ’＝ＣＨ3、ｎ−Ｃ4Ｈ9またはｃ−Ｃ6Ｈ11
【化４６】
2008546878.tif 000042
式中、Ｒ’＝ＣＨ3、ｎ−Ｃ4Ｈ9またはｃ−Ｃ6Ｈ11
【化４７】
2008546878.tif 000043
式中、Ｒ’＝ＣＨ3、ｎ−Ｃ4Ｈ9またはｃ−Ｃ6Ｈ11
【化４８】
2008546878.tif 000044
式中、Ｒ’＝ＣＨ3、ｎ−Ｃ4Ｈ9またはｃ−Ｃ6Ｈ11
１５６）ＴＩＮＵＶＩＮ（登録商標）ＮＯＲ  ３７１  ＦＦ
１５７)ＴＩＮＵＶＩＮ（登録商標）ＸＴ  ８３３
１５８)ＴＩＮＵＶＩＮ（登録商標）ＸＴ  ８５０
【０１８６】
好適には、トリアジンに基づくＮＯＲ−ＨＡＬＳ化合物類である。
【０１８７】
また、化合物類１、１ａ、１ｂ、３、４、６、９、１６、４１、８７、８８、９１、９２、９３、１０３、１０６および１１１も好適である。
【０１８８】
特に好適には、１、１ｂ、２、６、９、１６、４１、８７、８８、９２、９３、１０３、１１１、１５１、１５２、１５３、１５４、１５５および１５６、１５７、１５８である。
【０１８９】
極めて好適には、４１、８７、９３、１０３、１５１、１５２、１５４、１５６および１５７である。
【０１９０】
前記塩素化ポリマー中における安定化のため、成分類（Ｇ−１）−（Ｇ−５）の化合物類が、前記ポリマー１００部に対して０．０１乃至１０部の量で適切に用いられ、好適には０．０５乃至５部、特に０．１乃至３部の量で用いられる。
【０１９１】
各立体阻害アミンの代わりに、本発明の文脈で異なる立体阻害アミン類の混合物を使用することも可能である。
【０１９２】
前記アミン類は、しばしば、公知化合物類である；それらの多くは、市販されている。前記化合物類は、前記ポリマー中に０．００５乃至５％の程度まで、好適には０．０１乃至２％の程度までおよび特に０．０１乃至１％の程度まで存在できる。
【０１９３】
本発明は、好適にはさらに、グリシジル化合物（Ｄ）またはシアナミド（Ｅ）−特にメラミン−と少なくとも１種の安定剤成分（Ａ）との混合物，少なくとも１種のさらなる共成分（Ｂ−１）、（Ｂ−２）、（Ｃ−１）および（Ｃ−２）との混合物類を提供し、それに対して、ＨＣｌスキャベンジャー、好適には被覆または非被覆水酸化カルシウム、および適宜、さらなる共成分（Ｇ−１）または（Ｇ−２）または帯電防止成分（Ｆ）を追加で添加する。これとは別に、（Ａ）およびスキャベンジャー類を含む系がまた好適である。これらの系は、特に主薬安定化のために役立つ。さらなる添加剤類は、これらの混合物類に対して添加できる。
【０１９４】
さらに好適な成分群は、ポリオール類およびジサッカライド類である。アルコール類、β−ジケトン類、チオホスファイト類およびチオホスフェート類、メルカプトカルボン酸エステル類、金属ヒドロキシカルボン酸塩類、充填剤類、潤滑剤類、可塑剤類、顔料類、抗酸化剤類、ＵＶ吸収剤類、光安定剤類、蛍光増白剤類、発泡剤類、帯電防止剤類、殺菌剤類（抗菌剤類）、防曇剤類、衝撃緩和剤類、処理補助剤類、ゲル化剤類、防炎類類、金属奪活剤類および相溶化剤類である。
【０１９５】
また、接着剤類、カレンダー剤類、モールド（放出剤類）、潤滑剤類、およびまた、芳香剤類および着色剤類のようなさらなる添加剤類も存在することができる。このような付加的成分類の例は、下記に列挙しかつ説明してある（”Ｈａｎｄｂｏｏｋ  ｏｆ  ＰＶＣ−Ｆｏｒｍｕｌａｔｉｎｇ”  ｂｙ  Ｅ．  Ｊ．  Ｗｉｃｋｓｏｎ、Ｊｏｈｎ  Ｗｉｌｅｙ  ＆  Ｓｏｎｓ、Ｎｅｗ  Ｙｏｒｋ  １９９３を参照）。
【０１９６】
ポリオール類および糖アルコール類
このタイプの有用な化合物類には、例えば：ペンタエリスリトール、ジペンタエリスリトール、トリペンタエリスリトール、トリメチロールエタン、ビストリメチロールプロパン、イノシトール、ポリビニルアルコール、ビストリメチロールエタン、トリメチロールプロパン、ソルビトール、マルチトール、イソマルチトール、ライカシン、マンニトール、ラクトース、ロイコース、トリス（ヒドロキシエチル）イソシアヌレート、パラチニトール、テトラメチルシクロヘキサノール、テトラメチロールシクロペンタノール、テトラメチロールピラノール、グリセロール、ジグリセロール、ポリグリセロール、チオジグリセロールまたは１−Ｏ−α−Ｄ−グリコピラノシル−Ｄ−マンニトール２水和物が挙げられる。好適には二糖アルコール類である。ソルビトールシロップ、マンニトールシロップおよびマルチトールシロップのようなポリオールシロップ類に用途が見られる。前記ポリオール類は、例えば、ＰＶＣ１００重量部に対して０．０１乃至２０重量部、適切には０．１乃至２０重量部および特に０．１乃至１０量部の量で使用することができる。
【０１９７】
β−ジケトン類
使用可能な１，３−ジカルボニル化合物類は、線状または環状ジカルボニル化合物類である。好適には、式Ｒ’1ＣＯＣＨＲ’2−ＣＯＲ’3（Ｒ’1は、Ｃ1−Ｃ22−アルキル、Ｃ5−Ｃ10−ヒドロキシアルキル、Ｃ2−Ｃ18−アルケニル、フェニル、ＯＨ−、Ｃ1−Ｃ4−アルキル−、Ｃ1−Ｃ4−アルコキシ、−またはハロゲン−置換フェニル、Ｃ7−Ｃ10−フェニルアルキル、Ｃ5−Ｃ12−シクロアルキル、Ｃ1−Ｃ4−アルキル−置換Ｃ5−Ｃ12−シクロアルキル、またはａ−Ｒ’5−Ｓ−Ｒ’6または−Ｒ’5−Ｏ−Ｒ’6基；Ｒ’2は、水素、Ｃ1−Ｃ8−アルキル、Ｃ2−Ｃ12−アルケニル、フェニル、Ｃ7−Ｃ12−アルキルフェニル、Ｃ7−Ｃ10−フェニルアルキル、またはａ−ＣＯＲ’4基；Ｒ’3は、Ｒ’1についての定義のひとつを有するか、または、それは、Ｃ1−Ｃ18−アルコキシであり、Ｒ’4は、Ｃ1−Ｃ4−アルキルまたはフェニル；Ｒ’5は、Ｃ1−Ｃ10−アルキレンであり、およびＲ’6は、Ｃ1−Ｃ12−アルキル、フェニル、Ｃ7−Ｃ18−アルキルフェニルまたはＣ7−Ｃ10−フェニルアルキル）のジカルボニル化合物類を使用することである。
【０１９８】
これらには、水酸基を含むジケトン類−ＰＳ−ＥＰ０，３４６，２７９Ａ１およびオキサ−およびチアジケトン類−ＰＳ−ＥＰ０，３０７，３５８Ａ１、および同様に、イソシアン酸に基づくケトエステル類−ＰＳ−ＵＳ  ４，３３９，３８３が含まれる。
【０１９９】
アルキルとしてのＲ’1およびＲ’3は、具体的には、メチル、エチル、ｎ−プロピル、イソプロピル、ｎ−ブチル、ｔｅｒｔ−ブチル、ペンチル、ヘキシル、ヘプチル、オクチル、デシル、ドデシルまたはオクタデシルのようなＣ1−Ｃ18−アルキルである。
【０２００】
ヒドロキシアルキルとしてのＲ’1およびＲ’3は、具体的には、ａ−（ＣＨ2）n−ＯＨ基（式中、ｎは、５、６または７）である。
【０２０１】
アルケニルとしてのＲ’1およびＲ’2は、例えば、ビニル、アリル、メタリル、１−ブテニル、１−ヘキセニルまたはオレイルであり、好適にはアリルである。
【０２０２】
ＯＨ−、アルキル−、アルコキシ−またはハロゲン−置換フェニルとしてのＲ’1およびＲ’3は、例えば、トリル、キシリル、ｔｅｒｔ−ブチルフェニル、メトキシフェニル、エトキシフェニル、ヒドロキシフェニル、クロロフェニルまたはジクロロフェニルであることができる。
【０２０３】
フェニルアルキルとしてのＲ’1およびＲ’3は、具体的には、ベンジルである。シクロアルキルまたはアルキルシクロアルキルとしてのＲ’2およびＲ’3は、具体的には、シクロヘキシルまたはメチルシクロヘキシルである。
【０２０４】
アルキルとしてのＲ’2は、具体的には、Ｃ1−Ｃ4−アルキルであることができる。Ｃ2−Ｃ12−アルケニルとしてのＲ’2は、具体的には、アリルである。アルキルフェニルとしてのＲ’2は、具体的には、トリルであることができる。フェニルアルキルとしてのＲ’2は、具体的には、ベンジルであることができる。Ｒ’2は、好適には、水素である。アルコキシとしてのＲ’3は、例えば、メトキシ、エトキシ、ブトキシ、ヘキシルオキシ、オクチルオキシ、ドデシルオキシ、トリデシルオキシ、テトラデシルオキシまたはオクタデシルオキシである。Ｃ1−Ｃ10−アルキレンとしてのＲ’5は、具体的には、Ｃ2−Ｃ4−アルキレンである。アルキルとしてのＲ’6は、具体的には、例えばブチル、ヘキシル、オクチル、デシルまたはドデシルのようなＣ4−Ｃ12−アルキルである。
【０２０５】
アルキルフェニルとしてのＲ’6は、具体的には、トリルである。フェニルアルキルとしてのＲ’6は、特にベンジルである。
【０２０６】
上記一般式の１，３−ジカルボニル化合物類およびそのアルカリ金属、アルカリ金属および亜鉛キレート類の例は、アセチルアセトン、ブタノイルアセトン、ヘプタノイルアセトン、ステアロイルアセトン、パルミトイルアセトン、ラウロイルアセトン、７−ｔｅｒｔ−ノニルチオ−２，４−ヘプタンジオン、ベンゾイルアセトン、ジベンゾイルメタン、ラウロイルベンゾイルメタン、パルミトイルベンゾイルメタン、ステアロイルベンゾイルメタン、イソオクチルベンゾイルメタン、５−ヒドロキシカプロニルベンゾイルメタン、トリベンゾイルメタン、ビス（４−メチルベンゾイル）メタン、ベンゾイル−ｐ−クロロベンゾイルメタン、ビス（２−ヒドロキシベンゾイル）メタン、４−メトキシベンゾイルベンゾイルメタン、ビス（４−メトキシベンゾイル）メタン、１−ベンゾイル−１−アセチルノナン、ベンゾイルアセチルフェニルメタン、ステアロイル−４−メトキシベンゾイルメタン、ビス（４−ｔｅｒｔ−ブチルベンゾイル）メタン、ベンゾイルホルミルメタン、ベンゾイルフェニルアセチルメタン、ビス（シクロヘキサノイル）メタン、ジ（ピバロイル）メタン、２−アセチルシクロペンタノン、２−ベンゾイルシクロペンタノン、メチル、エチルおよびアリルジアセトアセテート、メチルおよびエチルベンゾイルアセトアセテート、メチルおよびエチルプロピオニルアセトアセテート、およびメチルおよびエチルブチリルアセトアセテート、トリアセチルメタン、メチル、エチル、ヘキシル、オクチル、ドデシルまたはオクタデシルアセトアセテート、メチル、エチル、ブチル、２−エチルヘキシル、ドデシルまたはオクタデシルベンゾイルアセトテート、およびＣ1−Ｃ18−アルキルプロピオニル−およびブチリルアセテート類である。ＰＳ−ＥＰ−Ａ０４３３２３０に記載されているエチル、プロピル、ブチル、ヘキシルまたはオクチルステアロイルアセテート類、およびまた、ポリ環状β−ケトエステル類、およびデヒドロ酢酸およびその亜鉛、マグネシウムまたはアルカリ金属塩類。好適には、アセチルアセトンのおよびデヒドロ酢酸のカルシウム、マグネシウムおよび亜鉛塩類である。
【０２０７】
特に好適には、上記式の１，３−ジケト化合物類（式中、Ｒ’1は、Ｃ1−Ｃ18−アルキル、フェニル、ＯＨ−、メチルまたはメトキシ−置換フェニル、Ｃ7−Ｃ10−フェニルアルキルまたはシクロヘキシルであり、Ｒ’2は、水素であり、およびＲ’3は、Ｒ’1についての定義のひとつを有している）である。これらには、同様に、Ｎ−フェニル−３−アセチルピロリジン−２，４−ジオンのような複素環２，４−ジオン類を含む。さらにこのカテゴリの代表は、ＰＳ−ＥＰ０，７３４，４１４Ａ１に記載されている。前記１，３−ジケト化合物類は、例えば、ＰＶＣ１００重量部に対して０．０１乃至１０重量部、適切には０．０１乃至３重量部および特に０．０１乃至２重量部の量で使用できる。
【０２０８】
チオホスファイト類およびチオホスフェート類
チオホスファイト類およびチオホスフェート類は、一般タイプ（ＲＳ）3Ｐ、（ＲＳ）3Ｐ＝Ｏまたは（ＲＳ）3Ｐ＝Ｓの化合物類を意味すると理解され、これらは、刊行物ＰＳ−ＤＥ２８，０９，４９２Ａ１、ＥＰ０，０９０，７７０Ａ１およびＥＰ０，５７３，３９４Ａ１に記載されている。これらの化合物類の例は、トリチオヘキシルホスファイト、トリチオオクチルホスファイト、トリチオラウリルホスファイト、トリチオベンジルホスファイト、トリス（カーボ−ｉ−オクチルオキシ）メチルトリチオホスファイト、トリス（カーボトリメチルシクロヘキシルオキシ）メチルトリチオホスファイト類，Ｓ，Ｓ−トリス（カーボ−ｉ−オクチルオキシ）メチルトリチオホスフェート、Ｓ，Ｓ，Ｓ−トリス（カーボ−２−エチルヘキシルオキシ）メチルトリチオホスフェート、Ｓ，Ｓ，Ｓ−トリス−１−（カーボヘキシルオキシ）エチルトリチオホスフェート、Ｓ，Ｓ，Ｓ−トリス−１−（カーボ−２−エチルヘキシルオキシ）エチルトリチオホスフェート、Ｓ，Ｓ，Ｓ−トリス−２−（カーボ−２−エチルヘキシルオキシ）エチルトリチオホスフェートである。
【０２０９】
メルカプトカルボン酸エステル類
これらの化合物類の例は、チオグリコール酸、チオリンゴ酸、メルカプトプロピオン酸のエステル類、メルカプト安息香酸類のエステル類、またはチオ乳酸、メルカプトエチルステアレートおよびオレアートのエステル類であり、それらは、刊行物ＰＳ−ＦＲ−Ａ２，４５９，８１６、ＥＰ０，０９０，７４８Ａ１、ＦＲ−Ａ２，５５２，４４０およびＥＰ０，３６５，４８３Ａ１に記載されている。メルカプトカルボン酸エステル類にはまた、そのポリオールエステル類または部分エステル類が含まれる。
【０２１０】
金属ヒドロキシカルボン酸塩類
さらに、金属ヒドロキシカルボン酸塩類も存在でき、および前記金属は、アルカリ金属またはアルカリ土類金属またはアルミニウムであることができる。好適には、ナトリウム、カリウム、マグネシウムまたはカルシウムである。前記ヒドロキシカルボン酸は、グリコール酸、乳酸、リンゴ酸、酒石酸またはクエン酸またはサリチル酸または４−ヒドロキシ安息香酸、さもなければグリセリン酸、グルコン酸および糖酸（例えば、ＰＳ−ＧＢ１，６９４，８７３およびＥＰ３０３，５６４Ａ１を参照）であることができる。
【０２１１】
さらに、水酸化リチウムのような他のシート状格子化合物類も使用できる。この対象についての見解が、ＰＳ−ＥＰ０，９３０，３３２Ａ１に見られる。前記Ｌ−ＣＡＭパークロレートの合成は、例えば、ＰＳ−ＥＰ  ０，７６１，７５６  Ａ１に記載されている。
【０２１２】
充填剤
たとえば、カルシウムカーボネート、ドロマイト、ウォラストナイト、酸化マグネシウム、水酸化マグネシウム、シリケート類、チャイナクレイ、タルク、ガラスファイバー類、ガラスビーズ、ウッドミール、マイカ、金属酸化物類または金属水酸化物類、カーボンブラック、黒鉛、ロックフラウア、バライト、ガラスファイバー類、タルク、カオリンおよびチョークが用いられる。好適には、チョーク（被覆チョークを含む）（ＨＡＮＤＢＯＯＫ  ＯＦ  ＰＶＣ  ＦＯＲＭＵＬＡＴＩＮＧ  Ｅ．Ｊ．  Ｗｉｃｋｓｏｎ、Ｊｏｈｎ  Ｗｉｌｅｙ  ＆  Ｓｏｎｓ、１９９３、ｐｐ．３９３−４４９）および強化剤類（ＴＡＳＣＨＥＮＢＵＣＨ  ＤＥＲ  ＫＵＮＳＴＳＴＯＦＦＡＤＤＩＴＩＶＥ、Ｒ．  Ｇａｃｈｔｅｒ  ＆  Ｈ．  Ｍｕｌｌｅｒ、Ｃａｒｌ  Ｈａｎｓｅｒ、１９９０、ｐ．５４９−６１５）である。
【０２１３】
充填剤類は、ＰＶＣ１００重量部に対して好適には少なくとも１重量部であり、例えば、５乃至２００重量部、適切には５乃至１５０重量部および特に５乃至１００重量部である。
【０２１４】
潤滑剤類
有用な潤滑剤類は、例えば：モンタンワックス類、脂肪酸エステル類、ＰＥおよびＰＰワックス類、アミドワックス類、クロロパラフィン類、グリセロールエステル類またはアルカリ土類金属石鹸類、およびまた、脂肪ケトン類およびその組み合わせを含み、それらは、詳細にＰＳ−ＥＰ０，２５９，７８３Ａ１に記載されている。好適には、カルシウムステアレートである。
【０２１５】
可塑剤類
有用な有機可塑剤類には、例えば、下記の群由来のものである：
（ｉ)好適にはジ−２−エチルヘキシルフタレート、ジイソノニルフタレートおよびジイソデシルフタレートのようなフタル酸エステル類で、それらはまた、一般的略語ＤＯＰ（ジオクチルフタレート、ジ−２−エチルヘキシルフタレート）、ＤＩＮＰ（ジイソノニルフタレート）、ＤＩＤＰ（ジイソデシルフタレート）により公知である。
（ｉｉ）脂肪族ジカルボン酸類、特にアジピン酸、アゼライン酸およびセバシン酸のエステル類であり、好適には、ジ−２−エチルヘキシルアジペートおよびジイソオクチルアジペートである。
（ｉｉｉ）トリメリット酸エステル類、例えば、トリ−２−エチルヘキシルトリメリテート、トリイソデシルトリメリテート（混合物）、トリイソトリデシルトリメリテート、トリイソオクチルトリメリテート（混合物）、およびまた、トリ−Ｃ6−Ｃ8−アルキル、トリ−Ｃ6−Ｃ10−アルキル、トリ−Ｃ7−Ｃ9−アルキルおよびトリ−Ｃ9−Ｃ11−アルキルトリメリテート；一般的略語は、ＴＯＴＭ（トリオクチルトリメリテート、トリ−２−エチルヘキシルトリメリテート）、ＴＩＤＴＭ（トリイソデシルトリメリテート）およびＴＩＴＤＴＭ（トリイソトリデシルトリメリテート）
（ｉｖ）エポキシ可塑剤類；これらは、主に、エポキシ化不飽和脂肪酸類、例えばエポキシ化ダイズ油である
（ｖ)ポリマー可塑剤類：それらの調製のための最も一般的出発物質類は、アジピン酸、フタル酸、アゼライン酸およびセバシン酸のようなジカルボン酸類である；１，２−プロパンジオール、１，３−ブタンジオール、１，４−ブタンジオール、１，６−ヘキサンジオール、ネオペンチルグリコールおよびジエチレングリコール（Ｖｅｌｓｉｃｏｌ  Ｃｏｒｐ．のＡＤＭＥＸ（登録商標）タイプ類、およびＡｓａｈｉ  ＤｅｎｋａのＰＸ−８１１）のようなジオール類
（ｖｉ）リン酸エステル類：これらのエステル類の定義は、上記“ＴＡＳＣＨＥＮＢＵＣＨ  ＤＥＲ  ＫＵＮＳＴＳＴＯＦＦＡＤＤＩＴＩＶＥ”  Ｃｈａｐｔｅｒ  ５．９．５、ｐｐ．  ４０８−４１２に見られる。このようなリン酸エステル類の例は、トリブチルホスフェート、トリ−２−エチルブチルホスフェート、トリ−２−エチルヘキシルホスフェート、トリクロロエチルホスフェート、２−エチルヘキシルジフェニルホスフェート、クレジルジフェニルホスフェート、トリフェニルホスフェート、トリクレジルホスフェートおよびトリキシレニルホスフェート；好適には、トリ−２−エチルヘキシルホスフェートおよびＲＥｅｏｆｏｓ（登録商標）５０および９５（Ｃｉｂａ  Ｓｐｅｚｉａｌｉｔａｔｅｎｃｈｅｍｉｅ）である。
（ｖｉｉ）塩素化炭化水素類（パラフィン）
（ｖｉｉｉ）炭化水素類
（ｉｘ）モノエステル類、例  ブチルオレアート、フェノキシエチルオレアート、テトラヒドロフルフリルオレアートおよびアルキルスルホン酸エステル類
（ｘ)グリコールエステル類、例  ジグリコールベンゾアート
（ｘｉ）クエン酸エステル類、例  トリブチルサイトレートおよびアセチルトリブチルサイトレートであり、それらは、ＰＳ−ＷＯ０２／０５２０６に記載されている。
（ｘｉｉ）パーヒドロフタル酸、−イソフタル酸および−テレフタル酸エステル類、およびまた、パーヒドログリコールおよび−ジグリコールベンゾアート類；好適には、パーヒドロジイソノニルフタレート（Ｈｅｘａｍｏｌｌ（登録商標）ＤＩＮＣＨ−製造業者：ＢＡＳＦ）、ＰＳ−ＤＥ１９７，５６，９１３Ａ１、ＤＥ１９９，２７，９７７Ａ１、ＤＥ１９９，２７，９７８Ａ１およびＤＥ１９９，２７，９７９Ａ１に記載。
（ｘｉｉｉ）ヒマシ油に基づく可塑剤類（Ｓｏｆｔ−Ｎ−Ｓａｆｅ（登録商標）、製造業者：ＤＡＮＩＳＣＯ）
（ｘｉｖ）ケトン−エチレン−エステル３量体類  Ｅｌｖａｌｏｙ（登録商標）ＫＥＥ、（Ｅｌｖａｌｏｙ（登録商標）７４１、Ｅｌｖａｌｏｙ（登録商標）７４２、製造業者：ＤｕＰｏｎｔ）
【０２１６】
これらの可塑剤類の定義およびその例は、“ＴＡＳＣＨＥＮＢＵＣＨ  ＤＥＲ  ＫＵＮＳＴＳＴＯＦＦＡＤＤＩＴＩＶＥ”、Ｒ．  Ｇａｃｈｔｅｒ／Ｈ．  Ｍｕｌｌｅｒ、Ｃａｒｌ  Ｈａｎｓｅｒ  Ｖｅｒｌａｇ、３ｒｄ  Ｅｄ．、１９８９、Ｃｈａｐｔｅｒ  ５．９．６、ｐａｇｅｓ  ４１２−４１５、および“ＰＶＣ  ＴＥＣＨＮＯＬＯＧＹ”、Ｗ．Ｖ．Ｔｉｔｏｗ、４ｔｈ  Ｅｄ．、Ｅｌｓｅｖｉｅｒ  Ｐｕｂｌ．、１９８４、ｐａｇｅｓ  １６５−１７０に記載されている。また、異なる可塑剤類の混合物類の使用も可能である。前記可塑剤類は、例えば、ＰＶＣ１００重量部に対して、５乃至５０重量部、適切には１０乃至４５重量部の量で使用することもできる。硬質ＰＶＣまたは半硬質ＰＶＣは、好適には最大２０％、さらに好適には最大５％の可塑剤を含むか、または全く可塑剤を含まない。
【０２１７】
顔料類
適切な物質類が、当業者に公知である。無機顔料の例は、ＴｉＯ2、酸化ジルコニウムに基づく顔料類、ＢａＳＯ4、酸化亜鉛（白亜鉛）およびリソポン（硫化亜鉛／硫酸バリウム）、カーボンブラック、カーボンブラック−二酸化チタン混合物類、鉄酸化物顔料類、Ｓｂ2Ｏ3、（Ｔｉ，Ｂａ，Ｓｂ）Ｏ2、Ｃｒ2Ｏ3、コバルトブルーおよびコバルトグリーンのようなスピネル類、Ｃｄ（Ｓ，Ｓｅ）、ウルトラマリンブルーである。有機顔料類は、例えば、アゾ顔料類、フタロシアニン顔料類、キナクリドン顔料類、ペリレン顔料類、ジケトピロールピロール顔料類およびアントラキノン顔料類である。好適にはＴｉＯ2であり、また、ミクロ化した形状となっている。定義およびさらなる説明は、“ＨＡＮＤＢＯＯＫ  ＯＦ  ＰＶＣ  ＦＯＲＭＵＬＡＴＩＮＧ”、Ｅ．Ｊ．Ｗｉｃｋｓｏｎ、Ｊｏｈｎ  Ｗｉｌｅｙ  ＆  Ｓｏｎｓ、Ｎｅｗ  Ｙｏｒｋ、１９９３にて、参照できる。
【０２１８】
抗酸化剤類
これらには、アルキル化モノフェノール類、例えば２，６−ジ−ｔｅｒｔ−ブチル−４−メチルフェノール、アルキルチオメチルフェノール類、例えば２，４−ジオクチルチオメチル−６−ｔｅｒｔ−ブチルフェノール、アルキル化ヒドロキノン類、例えば２，６−ジ−ｔｅｒｔ−ブチル−４−メトキシフェノール、ヒドロキシ化チオジフェニルエーテル類、例えば２，２’−チオビス（６−ｔｅｒｔ−ブチル−４−メチルフェノール）、アルキリデンビスフェノール類、例えば２，２’−メチレンビス（６−ｔｅｒｔ−ブチル−４−メチルフェノール）、ベンジル化合物類、例えば３，５，３’，５’−テトラ−ｔｅｒｔ−ブチル−４，４’−ジヒドロキシジベンジルエーテル、ヒドロキシベンジルマロネート類、例えばジオクタデシル２，２−ビス（３，５−ジ−ｔｅｒｔ−ブチル−２−ヒドロキシベンジル）マロネート、ヒドロキシベンジル芳香族類、例えば１，３，５−トリス（３，５−ジ−ｔｅｒｔ−ブチル−４−ヒドロキシベンジル）−２，４，６−トリメチルベンゼン、トリアジン化合物類、例えば２，４−ビスオクチル−メルカプト−６−（３，５−ジ−ｔｅｒｔ−ブチル−４−ヒドロキシアニリノ）−１，３，５−トリアジン、ホスホネート類およびホスホナイト類、例えばジメチル２，５−ジ−ｔｅｒｔ−ブチル−４−ヒドロキシベンジルホスホネート、アシルアミノフェノール類、例えば４−ヒドロキシラウリニド、ベータ（３，５−ジ−ｔｅｒｔ−ブチル−４−ヒドロキシフェニル）プロピオン酸、ベータ−（５−ｔｅｒｔ−ブチル−４−ヒドロキシ−３−メチルフェニル）プロピオン酸、ベータ（３，５−ジシクロヘキシル−４−ヒドロキシフェニル）プロピオン酸のエステル類、モノ−または多価アルコール類を有する３，５−ジ−ｔｅｒｔ−ブチル−４−ヒドロキシフェニル酢酸のエステル類、ベータ−（３，５−ジ−ｔｅｒｔ−ブチル−４−ヒドロキシフェニル）プロピオン酸のアミド類、例えばＮ，Ｎ’−ビス−（３，５−ジ−ｔｅｒｔ−ブチル−４−ヒドロキシフェニルプロピオニル）ヘキサメチレンジアミン、ビタミンＥ（トコフェロール）および誘導体類のような立体阻害フェノール類、およびまた、Ｄ，Ｌ−アスコルビン酸である。前記抗酸化剤類は、例えば、ＰＶＣ１００重量部に対して、０．０１乃至１０重量部、適切には０．１乃至１０重量部および特に０．１乃至５重量部の量で使用できる。
【０２１９】
ＵＶ吸収剤類および光安定剤類
その例は、ベンゾトリアゾール誘導体類、例えば２−（２’−ヒドロキシフェニル）−１，２，３−ベンゾトリアゾール類、例えば２−（２’−ヒドロキシ−５’−メチルフェニル）ベンゾトリアゾール、２−（２’−ヒドロキシ−５’−メチルフェニル）−５−メチルベンゾトリアゾール、２−（２’−ヒドロキシ−３’、５’−ジ−ｔｅｒｔ−ブチルフェニル）ベンゾトリアゾール、２−（２’−ヒドロキシ−３’，５’−ジ−ｔｅｒｔ−ブチルフェニル）−５−クロロベンゾトリアゾールである。さらに例として、２−ヒドロキシベンゾフェノン類、例えば４−ｔｅｒｔ−ブチルフェニルサリシレート、フェニルサリシレートのような適宜置換した安息香酸類のエステル類、アクリレート類、ニッケル化合物類、オキザルアミド類、例えば、４，４’−ジオクチルオキシオキサニリド、２，２’−ジオクチルオキシ−５，５’−ジ−ｔｅｒｔ−ブチルオキサニリド、２−（２−ヒドロキシフェニル）−１，３，５−トリアジン類、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、テトラメチルピペリジンまたはテトラメチルピペラジノンまたはテトラメチルモルホリノンに基づく立体阻害アミン類、例えば、ビス（２，２，６，６−テトラメチルピペリジン−４−イル）セバケート、ビス（２，２，６，６−テトラメチルピペリジン−４−イル）サクシネート、およびまた、１，４−ビス（ベンゾキサジノニル）ベンゼンのようなベンゾキサジノン類である。
【０２２０】
蛍光増白剤
その例は、４−メチル−７−ジエチルアミノクマリン、３−フェニル−７−（４−メチル−６−ブトキシベンゾキサゾール）クマリン、４，４’−ビス（ベンゾキサゾール−２−イル）スチルベンおよび１，４−ビス（ベンゾキサゾール−２−イル）ナフタレンのようなビス−１，４−ベンゾキサゾール類、フェニルクマリン類およびビススチリルビフェニル類である。好適には、例えばＤＯＰのような可塑剤中蛍光増白剤類の溶液類である。
【０２２１】
発泡剤
発泡剤類は、例えば、有機アゾおよびヒドラゾ化合物類、テトラゾール類、オキサジン類、イサトン酸無水物、Ｎ−メチルイサトン酸無水物、およびまた、ソーダおよび重炭酸ナトリウムである。好適には、アゾジカーボンアミドおよび重炭酸ナトリウム、およびその混合物類である。極めて好適には、特に可とう性ＰＶＣまたは半硬質ＰＶＣ中のイサトン酸無水物、またはＮ−メチルイサトン酸無水物である。
【０２２２】
帯電防止剤類
帯電防止剤類は、非イオン性（ａ）、アニオン性（ｂ）、カチオン性（ｃ）および両性（ｄ）クラスに分類される。（ａ）には、脂肪酸エトキシレート類、脂肪酸  エステル類、エトキシ化脂肪酸アルキルアミン類、脂肪酸ジエタノールアミド類およびエトキシ化フェノール類およびアルコール類を含み、およびまた、ポリグリコールモノ脂肪酸エステル類も含む。（ｂ）には、アルカリ金属脂肪酸アルカンスルホネート類およびホスホン酸ビス（脂肪酸アルコールエステル）アルカリ金属塩類が含まれる。（ｃ）には、４級脂肪酸アルキルアンモニウム塩類が含まれ、および（ｄ）には、脂肪酸アルキルベタイン類および脂肪酸アルキルイミダゾーリンベタイン類が含まれる。それぞれの好適な化合物類は、ラウリン酸ジエタノールアミド、ミリスチルジエタノールアミン、ナトリウムオクタデシルスルホネートおよびナトリウムビス（オクタデシルホスフェート）である。多くの場合、成分（Ａ）の存在は、その固有の性質により、使用する高価な帯電防止剤の量を低下させることができる。
【０２２３】
衝撃改良剤類および処理補助剤類、ゲル化剤類、殺菌剤類（抗菌剤類）、金属奪活剤類、防炎剤類、防曇剤類および相溶化剤類のような添加剤類の定義と例は、“ＨＡＮＤＢＵＣＨ  ＤＥＲ  ＫＵＮＳＴＳＴＯＦＦＡＤＤＩＴＩＶＥ”、Ｒ．Ｇａｃｈｔｅｒ／Ｈ．Ｍｕｌｌｅｒ、Ｃａｒｌ  Ｈａｎｓｅｒ  Ｖｅｒｌａｇ、３ｒｄ  Ｅｄ．、１９８９および４ｔｈ  Ｅｄ．、２００１、および“ＨＡＮＤＢＯＯＫ  ＯＦ  ＰＯＬＹＶＩＮＹＬ  ＣＨＬＯＲＩＤＥ  ＦＯＲＭＵＬＡＴＩＮＧ”  Ｅ．Ｊ．  Ｗｉｃｋｓｏｎ、Ｊ．  Ｗｉｌｅｙ  ＆  Ｓｏｎｓ、１９９３、およびまた、“ＰＬＡＳＴＩＣＳ  ＡＤＤＩＴＩＶＥＳ”  Ｇ．  Ｐｒｉｔｃｈａｒｄ、Ｃｈａｐｍａｎ  ＆  Ｈａｌｌ、Ｌｏｎｄｏｎ、１ｓｔ  Ｅｄ．、１９９８に記載されている。衝撃改良剤類は、また、“ＩＭＰＡＣＴ  ＭＯＤＩＦＩＥＲＳ  ＦＯＲ  ＰＶＣ”、Ｊ．Ｔ．Ｌｕｔｚ／Ｄ．Ｌ．Ｄｕｎｋｅｌｂｅｒｇｅｒ、Ｊｏｈｎ  Ｗｉｌｅｙ  ＆  Ｓｏｎｓ、１９９２に詳細に記載されている。
【０２２４】
他の安定剤類は、２−フェニルインドール、２−ピロロカルボン酸／エステル類、２，４−ジフェニルピロールおよび２−アルキル−４−フェニルピロロ−３−カルボン酸エステル類、およびまた、３−アミノ−４−アルキル／フェニルピロロ−３−カルボン酸エステル類であることができる（この対象については、ＥＰ１，２９９，４６６  Ａ１を参照のこと）。
【０２２５】
好適には、さらに置換インドールまたはウレアまたはアニリン誘導体を含む安定剤系類である。適切な化合物類の例は、２−フェニルラウリルインドールおよびＮ，Ｎ’−ジフェニルチオウレア、およびまた、フェニルウレアである。さらに例としては、ＰＳ−ＤＥ１０１，０７，３２９Ａ１に記載されている。この対象については、また、ＰＳ−ＥＰ０，７６８，３３６Ａ１、ＥＰ０，１７４，４１２、ＥＰ０，９６７，２４５Ａ１、ＥＰ０，９６７，２０９Ａ１、ＥＰ０，９６７，２０８Ａ１、ＥＰ０，９６２，４９１Ａ１、ＥＰ１，０４４，９６８Ａ１、ＷＯ０２／０７２  ６８４およびＷＯ０２／０４８  ２４９を参照のこと。
【０２２６】
特に好適には、（Ａ）／（Ｂ−１）、（Ｂ−２）、（Ｃ−１）、（Ｃ−２）＋ＳＣＶまたはＡＳ混合物類（特に（Ｄ）、（Ｅ）および（Ｆ））とホスファイトエステル類との組み合わせであり、追加のホスファイトは、ジステアリルペンタエリスリトールジホスファイト、トリフェニルホスファイト、トリス（ノニル）フェニルホスファイト、フェニルジデシルホスファイト、ポリ（ジプロピレングリコール）フェニルホスファイト、テトラフェニルジプロピレングリコールジホスファイト、テトライソデシル（ジプロピレングリコール）ジホスファイト、トリス（ジプロピレングリコール）ホスファイト、デシルジフェニルホスファイト、トリオクチルホスファイト、トリラウリルホスファイトまたは（ノニルフェニル1.5−Ｃ12／Ｃ13−アルキル）1.5−ホスファイトである。
【０２２７】
本発明の組成物類において、一般式（Ｂ−１／Ｂ−２）または（Ｃ−１／Ｃ−２）＋ＳＣＶまたはＡＳの化合物類は塩素化ポリマー中における安定化を達成するものであり、適切には、ポリマー１００重量部に対して０．０１乃至１０重量部、好適には０．０５乃至５重量部の量で使用するべきである。前記内部錯体類（Ａ）は、例えば、ポリマー１００重量部に対して０．００１乃至１０重量部、適切には０．０１乃至５重量部、さらに好適には０．０１乃至３重量部の量で使用できる。好適には、一般式（Ｂ）および（Ｃ）の化合物と前記内部錯体類（Ａ）の比が重量基準で４：８：１乃至６：３０：１の範囲にある組成物類である。
【０２２８】
好適には、０．０１乃至１０重量部の立体阻害アミン、および／または、ＮＯＲ−ＨＡＬＳ化合物（Ｇ１−Ｇ５）、および／または、ＵＶ吸収剤、および／または、二酸化チタンを含む組成物類である。
【０２２９】
好適な組成物類は、塩化ポリマー１００重量部を基準にして、０．００１−１重量部の内部錯体類（Ａ）のため０．０１−１０重量部の化合物（Ｂ）および０．０１−１０重量部の化合物（Ｃ）を含む。
【０２３０】
安定化される塩化ポリマー類の例は、塩化ビニルのポリマー類、ビニリデンクロリドのポリマー類、塩化ビニル単位をその構造に含むビニルレジン類で例えば、塩化ビニルと酢酸ビニルのような脂肪族酸類のビニルエステル類のコポリマー類、塩化ビニルとアクリル酸およびメタクリル酸のエステル類とのコポリマー類およびアクリロニトリルとのコポリマー類、ジエン化合物類および不飽和ジカルボン酸類またはそれらの無水物類との塩化ビニルのコポリマー類で例えばジエチルマレアート、ジエチルフマレートまたは無水マレイン酸との塩化ビニルのコポリマー類、塩素化後ポリマー類および塩化ビニルのコポリマー類、不飽和アルデヒド類、ケトン類等との塩化ビニルのコポリマー類およびビニリデンクロリドのコポリマー類で例えば、アクロレイン、クロトンアルデヒド、ビニルメチルケトン、ビニルメチルエーテル、ビニルイソブチルエーテルなど；ビニリデンクロリドのポリマー類およびその塩化ビニルおよび他の重合可能な化合物類とのコポリマー類；ビニルクロロアセテートのポリマー類およびジクロロジビニルエーテルのポリマー類；酢酸ビニルの塩素化ポリマー類、酢酸の塩素化ポリマー性エステル類およびアルファ−置換アクリル酸の塩素化ポリマー性エステル類；例えばジクロロスチレンのような塩素化スチレン類のポリマー類；塩素ゴム；エチレンの塩素化ポリマー類；クロロブタジエンのポリマー類および塩素化後ポリマー類および塩化ビニル、塩素化した天然および合成ゴム類とのそのコポリマー類、および上述のポリマー類の互いの混合物類および他の重合可能な化合物類とのその混合物類である。本発明の文脈において、ＰＶＣはまた、アクリトニトリル、酢酸ビニルまたはＡＢＳのような重合可能な化合物類との塩化ビニルのコポリマー類を意味すると理解され、かつ、前記ポリマー類は、懸濁ポリマー類、バルクポリマー類または乳化ポリマー類であることができる。
【０２３１】
好適には、ＰＶＣホモポリマーであり、また、ポリアクリレート類またはポリメタクリレート類と組み合わせたＰＶＣホモポリマーである。
【０２３２】
また、ＥＶＡ、ＡＢＳおよびＭＢＳとのＰＶＣのグラフトポリマーも同様に有用であり、そのことは、ＰＭＭＡとのＰＶＣのグラフトポリマー類と同様である。好適な基質類は、また、上記のホモ−およびコポリマー類、特に他の熱可塑性または／および弾性ポリマー類との混合物類、特にＡＢＳ、ＭＢＳ、ＮＢＲ、ＳＡＮ、ＥＶＡ、ＣＰＥ、ＭＢＡＳ、ＰＭＡ、ＰＭＭＡ、ＥＰＤＭおよびポリラクトン類との配合物類であり、特にＡＢＳ、ＮＢＲ、ＮＡＲ、ＳＡＮおよびＥＶＡの群由来である。前記コポリマー類について使用した略語は、当業者に知られており、下記を意味する：ＡＢＳアクリロニトリル−ブタジエン−スチレン；ＳＡＮスチレン−アクリロニトリル；ＮＢＲアクリロニトリル−ブタジエン；ＮＡＲアクリロニトリル−アクリレート；ＥＶＡエチレン−ビニル酢酸。特に、アクリレート（ＡＳＡ）に基づくスチレン−アクリロニトリルコポリマー類もまた、用いられる。これとの関連から好適な成分類は、成分類として（ｉ）および（ｉｉ）、２５−７５重量％ＰＶＣおよび７５−２５重量％の前記コポリマー類の混合物を含むポリマー組成物類である。特に重要であるのは、（ｉ）１００重量部ＰＶＣおよび（ｉｉ）０−３００重量部ＡＢＳ、および／または、ＳＡＮ−修飾ＡＢＳおよび０−８０重量部の前記コポリマー類ＮＢＲ、ＮＡＲ、および／または、ＥＶＡ、特にＥＶＡから構成される組成物類である。
【０２３３】
さらに、本発明の文脈で安定化のために有用な物質類は、また、特に塩素化ポリマー類のリサイクルした物質類（リサイクレート類）であり、それらは、上記で詳細に述べたポリマーが処理、使用または保存により損傷を受けたものである。特に好適にはＰＶＣリサイクレートである。さらに、本発明の安定剤組み合わせの用途は、硬質または可とう性ＰＶＣで構成される最終製品に対して帯電防止性質を付与することに基づいている。このようにして、高価な帯電防止剤類の使用を低下させることも可能である。この適用のため、好適には、可とう性ＰＶＣまたは半硬質ＰＶＣである。
【０２３４】
本発明はさらに、可とう性ＰＶＣおよび１，４−シクロヘキサンジメタノール  ジグリシジルエーテルを含む安定剤系を含む組成物を提供する。
【０２３５】
本発明は、ＰＶＣおよび本発明の系を含む有用な物質（有用製品）を提供する。好適には、特定の微細泡構造が注目されている有用アイテム類の用途である。これは、硬質ＰＶＣ、可とう性ＰＶＣおよび半硬質ＰＶＣについて事実である。この側面は、可とう性ＰＶＣで構成された壁紙および床の場合特に重要である。通常、ＺｎまたはＳｎ安定剤類のような重金属化合物類は、微細泡を形成するためのキッカーとして必要である。驚くべきことに、ＴＥＡ内部錯体類が、イサトン酸無水物またはＮ−メチルイサトン酸無水物上でキッカー作用を発揮することが見出され、このことにより、微細泡構造が確保される。
【０２３６】
また、１成分としてのＴＥＡ内部錯体類を含む有用アイテムの電気抵抗性質が有意に改善されることも予知されておらず、そのことは、特にケーブルおよびインシュレータ製造においておよび半導体部門におけるアプリケーションにおいて好適であることがわかる。さらに、これらのアイテム類（主にケーブル類）は、その調製物類が亜鉛石鹸をまったく含んでおらずしたがって、塩化亜鉛がプロセス過程において全く形成されないので、水中に保存しても良好に作動する。塩化亜鉛は、プラスチック表面に移動した後、電気的値を劣化させる。
【０２３７】
さらに、亜鉛感受性適用の場合、絶対的に殺菌性改良を必要とする主に可とう性ＰＶＣ部門（例えば、フィルム類、屋根シート）において、カルシウム−亜鉛安定剤類の使用を非常に制限する亜鉛−含有抗真菌剤類を添加することも可能である。
【０２３８】
前記使用可能な化合物類および塩素化ポリマー類は、当業者に一般的用語で公知であり、“ＨＡＮＤＢＵＣＨ  ＤＥＲ  ＫＵＮＳＴＯＦＦＡＤＤＩＴＩＶＥ”、Ｒ．Ｇａｃｈｔｅｒ／Ｈ．Ｍｕｌｌｅｒ、Ｃａｒｌ  Ｈａｎｓｅｒ  Ｖｅｒｌａｇ、３ｒｄ  Ｅｄ．、１９８９および４ｔｈ  Ｅｄ．  ２００１、ＰＳ−ＤＥ１９７，４１，７７８Ａ１およびＥＰ０，９６７，２４５Ａ１に詳細に記載されており、それらに対しての引用は、本文で明確にされている。
【０２３９】
本発明の安定化は、可塑化されていないか全く可塑剤を含まないか、または基本的に可塑剤非含有組成物類である塩素化ポリマー組成物類およびまた可塑化した組成物類に適している。特に好適には、硬質ＰＶＣまたは半硬質ＰＶＣにおける適用である。
【０２４０】
本発明の組成物類は、特に硬質ＰＶＣ用調製物の形状で、中空体（ボトル類）、包装フィルム類（熱成形フィルム類）、吹き込み成形フィルム類、“Ｃｒａｓｈ  Ｐａｄ”フィルム類（自動車）、パイプ類、発泡体類、重質形材（窓わく）、軽質形材、ビルディング形材、フィルム類、ブリスターパッケージング（Ｌｕｖｉｔｈｅｒｍプロセスで製造されたものを含む）、形材類、サイディング類、フィッティング類、オフィスフィルム類、マーガリンタブ類、チョコレート類および機器ケーシング用パッケージング、インシュレータ類、コンピュータケーシング類および家庭用アプライアンスのための構成要素類のため、およびまた半導体部門における電子アプリケーション類のために適している。これらは、白色度が高くしかも表面の輝きのある窓特性を製造するために極めて適している。
【０２４１】
半硬質および可とう性ＰＶＣの形状の好適な他の組成物類は、ワイヤシース、ケーブル絶縁、装飾用フィルム類、屋根フィルム類、発泡体、農薬用フィルム類、パイプ、密封形材、床、壁紙、自動車部品、可とう性フィルム類、射出成形物類（吹き込み成形）、オフィスフィルム類および空気で膨らますテント用フィルムに適している。本発明の組成物類のプラスチゾル類としての用途の例は、おもちゃ（回転成形）、合成皮革、床、テキスタイルコーティング、壁紙、コイルコーティングおよび自動車のための下部保護である。本発明の組成物類の焼結したＰＶＣアプリケーションの例は、スラッシュ、スラッシュモールド、およびコイルコーティング類であり、また、Ｌｕｖｉｔｈｅｒｍプロセスで製造したフィルム用Ｅ−ＰＶＣ中にある。この対象についてのさらなる詳細について、“ＫＵＮＳＴＳＴＯＦＦＨ  ＡＮＤ  ＢＵＣＨ  ＰＶＣ”、ｖｏｌｕｍｅ  ２／２、Ｗ．  Ｂｅｃｋｅｒ／Ｈ．  Ｂｒａｕｎ、２ｎｄ  Ｅｄ．  １９８５、Ｃａｒｌ  Ｈａｎｓｅｒ  Ｖｅｒｌａｇ、ｐ．  １２３６−１２７７を参照。
【０２４２】
成分類（Ａ）および（Ｂ−１）／（Ｂ−２）、および／または、（Ｃ−１）／（Ｃ−２）は、他の安定剤類または添加剤類またはＰＶＣ基質類とあらかじめ混合することもでき、この場合、さらに存在する安定剤類は、好適にはアルカリ土類金属水酸化物類、ゼオライト類、ハイドロタルサイト類、グリシジル化合物類またはメラミンである。極めて好適には、いわゆる高温ミキサー類であり、温度範囲８０℃から最大１２０℃までで作動する。この場合、最適均質化が達成される。ＰＶＣ粉末存在下において、安定剤類およびさらに添加剤類が、ＰＶＣ粒子中に拡散する。ひとつのバリエーションは、カルシウムステアレートまたはマグネシウムラウレートまたはマグネシウムステアレートまたは（ヒドロキシ）ステアリン酸を水酸化カルシウムまたは水酸化マグネシウム、塩基性マグネシウム、カルシウムまたはアルミニウム塩、またはマグネシウムおよびカルシウムのオーバーベースまたはポリオール、またはゼオライト存在下において含むこともできる潤滑剤溶融物中において混合作業を行うことから構成され、好適には、マルチトール、ラクチトール、パラチニトールまたはゼオライトＡ、水酸化カルシウム、塩基性カルシウムまたはマグネシウム塩またはマグネシウムまたはカルシウムのオーバーベースの化合物である。
【０２４３】
特に好適には、成分類（Ｂ−１）／（Ｂ−２）または／および（Ｃ１）／（Ｃ−２）＋ＳＣＶ（特に、（Ｄ）、（Ｅ）および水酸化カルシウムまたはメラミン）を最初にこの溶融物中に入れ、成分（Ａ）を次に入れる態様であり、前記予備混合物中に成分（Ｆ）および（Ｇ）が存在することも可能である。
【０２４４】
適切には、前記安定剤類は、下記の方法によりいかなるバリエーションにも取り込むことができる：乳濁物または分散物（ひとつの可能性は、例えば、ペースト混合物形状であり、本発明のシステムのこの導入形状におけるひとつの利点は、前記ペーストの安定性にある）として；付加的成分類またはポリマー混合物類の混合中における乾燥混合物として；前記プロセシング装置に対しての直接添加によって（例えば、カレンダー、ミキサー、ニーダー、押し出し器等）または溶液または溶融物としてまたはダスト非含有フレークまたはペレットの１パックとして。
【０２４５】
特に好適には、成分（Ａ）の（Ｂ−１）／（Ｂ−２）または（Ｃ１）／（Ｃ２）またはＳＣＶ（特に、（Ｄ）、（Ｅ）および水酸化カルシウムまたはメラミン）および適宜顆粒化装置で圧縮形状にされた（Ｆ）または／および（Ｇ）との予備混合物類で、非粉塵性の非粘着性の自由流動顆粒が得られ、それは、例えばＰＶＣと配合された時およびプロセシング作業時に、容易に蒸解できる。そのことは、好適にはセルロースエーテル類またはエステル類（主に、ヒドロキシエチル−、ヒドロキシプロピル−およびヒドロキシプロピルメチルセルロースまたはカルボキシメチルセルロース）から構成される結合剤類を添加する最終時点において（圧縮またはスプレイ作業）極めて有益である。これとは別に、ポリビニルアルコール類またはポリビニルピロリドンを添加することも可能である。
【０２４６】
湿式顆粒化のほかには、好適には乾式顆粒化があり、マグネシウムまたはカルシウムの脂肪酸塩類またはエステル類または炭化水素類に基づく金属−非含有潤滑剤類の存在下、乾式顆粒化により非粉塵性自由流動シリンダー顆粒が得られる。好適にはエステルワックス類である潤滑剤類の存在下、フレーク、スラッグまたはペレットが、前記溶融顆粒化において得られ、ＰＶＣ中に極めて容易に分散可能である。
【０２４７】
本発明により安定化されたポリマーは、それ自体公知の方法で調製でき、前記本発明の安定剤混合物といかなる追加の添加剤類も、上記のプロセシング装置のようなそれ自体公知の装置を用いて前記ポリマーと混合する。同時に、前記安定剤は、それぞれ、またはいわゆるマスターバッチの形状で混合物などとして添加することができる。
【０２４８】
本発明により安定化されたポリマーは、公知の方法で所望の形状にすることができる。このような方法は、例えば、粉砕、カレンダリング、押し出し、射出成形またはスピニング、および押し出し吹き込み成形である。安定化したポリマーは、また、フォームに処理することもできる。本発明は従って、塩素化ポリマーに本発明の安定剤混合物を添加することにより塩素化ポリマー類を安定化する方法、ならびに本発明の安定剤混合物類により安定化させたＰＶＣを含む製品類を提供する。
【０２４９】
本発明はさらに、具体的には可とう性ＰＶＣまたはＰＶＣペーストである塩素化ポリマーに本発明の安定剤系を添加することにより塩素化ポリマー類を安定化する方法を提供する。前記可とう性ＰＶＣは、床、自動車部品、壁紙、可とう性フィルム、パイプ、射出成形物の製造にまたは好適にはワイヤシーシング（ケーブル類）に適している。これとは別に、塩素化ポリマー類は、また、硬質ＰＶＣであることもできる。前記塩素化ポリマーは、また、フィルム類（Ｌｕｂｉｔｈｅｒｍを含む）、ＰＶＣパイプまたは形材類、好適には窓形材類を製造するために機能することもできる。
【０２５０】
本発明の内部錯体類は、メタノール、エタノール、プロパノール、トリエタノールアミンまたは水中で調製でき、前記溶媒および反応水はすべて、蒸留により除去する。蒸留残渣は、次に、非極性溶媒中で蒸解し、ろ過により除去する。これとは別に、前記合成は、アルコール中で行うこともでき、反応生成物を次に、非極性溶媒を添加することによって沈殿させることができる。
【実施例】
【０２５１】
これらは、本発明を詳細に例示する。部のデータは、他に断りがなければ、（本明細書の残りでも同様に）重量部である。
【０２５２】
１．合成実施例
１．１  トリエタノールアミンパークロレート（トリフラート）内部錯体類
１．１．１  ＴＥＡ−過塩素酸ナトリウム（ＴＥＡＰ）−［（ＴＥＡ）Ｎａ（ＯＣｌＯ3）］
１リットルのナス形フラスコ中で、３５．２ｇのナトリウム過塩素酸１水和物（ＮａＰ＊Ｈ2Ｏ、０．２５ｍｏｌ）および３７．３ｇのトリエタノールアミン（ＴＥＡ、０．２５ｍｏｌ）をメタノール１００ｍｌに溶解させる。この反応混合物を７２℃においてロータリエバポレータで乾燥するまで濃縮し（終点まで減圧下で）、これによりまた水和の水を除去する。これにより、無水化合物が結晶形で得られる。生成した製品を、真空中で乾燥させる。収率６７ｇ（定量的）、融点：１３１℃（鮮鋭）。
【０２５３】
また、ＮａＰ水溶液を使用することも可能で、この場合、メタノール、エタノール、イソプロパノール、ＴＨＦ、アセトンまたは水に溶解させた化学量論的量のＴＥＡを添加する。別の代替は、アセトン、ＴＨＦ、グリコールエーテル類、（ジメトキシエタン）、イソプロパノール、ジオキサン、ＤＭＦ、ＤＭＡ、アセトニトリル等の有機溶媒類中のＮａＰ（Ｈ2Ｏ）懸濁液を使用することで構成される。
【０２５４】
前記作業は同様に、ＴＥＡ内部錯体類を前記溶液類から、酢酸エステル類、炭化水素類（芳香族または脂肪族）、塩素化炭化水素類、エーテル類（ＭＴＢＥ）のような実質的に非極性の溶媒類を添加することによりクラスター形状の結晶類として沈殿させることによって、改良できる。これらの改良もまた、下記の実施例に適用することもできる。
１．１．２  ビス−ＴＥＡ−過塩素酸カルシウム（ＴＥＣＡＰ）−［（ＴＥＡ）2Ｃａ（ＯＣｌＯ3）2］
【０２５５】
１リットルのナス形フラスコ中において、３８．９ｇの過塩素酸カルシウム４水和物（０．１２５ｍｏｌ）および３７．３ｇのトリエタノールアミン（ＴＥＡ、０．２５ｍｏｌ）を１００ｍｌのメタノールに溶解させる。この反応混合物を７２℃においてロータリエバポレータで乾燥するまで濃縮し（終点まで減圧下で）、これによりまた水和の水を除去する。これにより、無水結晶生成物が得られる。生成した化合物を真空中で乾燥させる。収率６７ｇ（定量的）、融点：＞２８０−２８５℃（分解−暗色化）。
【０２５６】
１．１．３  ＴＥＡ−トリフラートナトリウム（ＴＥＡＴ）−［（ＴＥＡ）Ｎａ（ＯＳＯ2ＣＦ3）］
１リットルのナス形フラスコ中において、４３．０ｇのナトリウムトリフラート（０．２５ｍｏｌ）および３７．３ｇのトリエタノールアミン（ＴＥＡ、０．２５ｍｏｌ）を、１００ｍｌのメタノールに溶解させる。この反応混合物を７２℃においてロータリエバポレータで乾燥するまで濃縮し（終点まで減圧下で）、これによりまた水和の水を除去する。これにより、無水結晶生成物が得られる。生成した化合物を、真空中で乾燥させる。収率８０ｇ（定量的）、融点：９７℃（不明確）。
【０２５７】
１．１．４  ビス−ＴＥＡ−パークロラート亜鉛（ＴＥＺＩＰ）−［（ＴＥＡ）2Ｚｎ（ＯＣｌＯ3）2］
１リットルのナス形フラスコ中において、４．７ｇの過塩素酸亜鉛６水和物（１２．５ｍｍｏｌ）および３．７ｇのトリエタノールアミン（ＴＥＡ、２５ｍｍｏｌ）を、２０ｍｌのメタノールに溶解させる。この反応混合物を７２℃においてロータリエバポレータで乾燥するまで濃縮し（終点まで減圧下で）、これによりまた水和の水を除去する。これにより、無水結晶生成物が得られる。生成した化合物を、真空中で乾燥させる。収率７．０ｇ（定量的）、融点：８０℃からガラス状焼結；２３０−２５０℃で黄色乃至茶色の液体。
【０２５８】
１．２．ジヒドロピリジン化合物類（ＤＨＰｓ）2)
１．２．１  ジメチル４−ジヒドロ−２，６−ジメチルピリジン−３，５−ジカルボキシレート（モノ−ＤＨＰ）
１リットルの丸底フラスコ中において、７３．５ｇのメチルβ−アミノクロトネート（ＭＡＣ；０．６４ｍｏｌ）および３０ｇのホルマリン（３７％）（１．１ｍｏｌ）を、５００ｍｌのイソプロパノールに溶解させ、さらに、６０℃で１時間攪拌する。次に、この混合物を還流下６時間加熱し、その過程で黄色固体が形成される。この懸濁液を次に水中に攪拌して入れ、沈殿物をろ過して除去する。沈殿物を水で洗浄し、次にアセトンで洗浄し、真空中で乾燥させる。収率：５７．４ｇ（理論量の８０％に対応）、融点：２２４−２２５℃
【０２５９】
１．２．２  ビス［１，４−ジヒドロ−２，６−ジメチルピリジン−３，５−ジカルボン酸］１，４−ブタンジオールジエステル（ビス−ＤＨＰ）
１リットルの丸底フラスコ中において、６４．１ｇの１，４−ブタンジオール  ビス−３−アミノクロトネート（ＢＡＣ；０．２５ｍｏｌ）を、５７．６ｇのメチルβ−アミノクロトネート（ＭＡＣ；０．５ｍｏｌ）および７５ｇのホルマリン（３７％）とともに５００ｍｌのイソプロパノールに溶解させ、さらに、６０℃で１時間攪拌する。次に、この混合物を還流下６時間加熱し、その過程で黄色固体が形成される。この懸濁液を次に水中に攪拌して入れ、沈殿物をろ過して除去する。沈殿物を水で洗浄し、次にアセトンで洗浄し、真空中で乾燥させる。収率：８１ｇ（理論量の７３％に対応）、融点：１９２−１９４℃
【０２６０】
１．２．３  ビス［１，４−ジヒドロ−２，６−ジメチルピリジン−３，５−ジカルボン酸］チオジエチレングリコールジエステル（ビス−チオ−ＤＨＰ）
１リットルの丸底フラスコ中において、７２．１ｇのチオジグリコールビス（アミノクロトネート）（ＴＡＣ；０．２５ｍｏｌ）を５７．６ｇのメチルβ−アミノクロトネート（ＭＡＣ；０．５ｍｏｌ）および７５ｇのホルマリン（３７％）とともに５００ｍｌのイソプロパノールに溶解させ、さらに、６０℃で１時間攪拌する。次に、この混合物を還流下６時間加熱し、その過程で黄色固体が形成される。この懸濁液を次に水中に攪拌して入れ、沈殿物をろ過して除去する。沈殿物を水で洗浄し、次にアセトンで洗浄し、真空中で乾燥させる。収率：６４．５ｇ（理論量の５６％に対応）、融点：１４８−１５２℃
【０２６１】
１．２．４  ポリ［１，４−ジヒドロ−２，６−ジメチルピリジン−３，５−ジカルボン酸］１，４−ブタンジオールエステル（ポリ−ＤＨＰ）
１リットルの丸底フラスコ中において、７６．４ｇの１，４−ブタンジオール  ビス（３−アミノクロトネート）（ＢＡＣ；０．２９８ｍｏｌ）を、４．９ｇのメチルβ−アミノクロトネート（ＭＡＣ；０．０４２６ｍｏｌ）および３０ｇのホルマリン（３７％）とともに５００ｍｌのイソプロパノールに溶解させ、さらに、６０℃で１時間攪拌する。次に、この混合物を還流下６時間加熱し、その過程で黄色固体が形成される。この懸濁液を次に水中に攪拌して入れ、沈殿物をろ過して除去する。沈殿物を水で洗浄し、次にアセトンで洗浄し、真空中で乾燥させる。収率：６３．９ｇ（理論量の８０％に対応）、融点：２１８−２２０℃
【０２６２】
１．２．５  ポリ［１，４−ジヒドロ−２，６−ジメチルピリジン−３，５−ジカルボン酸チオジエチレングリコールエステル］（ポリ−チオ−ＤＨＰ）
１リットルの丸底フラスコ中において、８６．５ｇのチオジグリコールビス（アミノクロトネート）（ＴＡＣ；０．３０ｍｏｌ）を、４．９ｇのメチルβ−アミノクロトネート（ＭＡＣ；０．０４２６ｍｏｌ）および３０ｇのホルマリン（３７％）とともに５００ｍｌのイソプロパノールに溶解させ、さらに、６０℃で１時間攪拌する。次に、この混合物を還流下６時間加熱し、その過程で黄色固体が形成される。この懸濁液を次に水中に攪拌していれ沈殿物をろ過して除去する。沈殿物を水で洗浄し、次にアセトンで洗浄し、真空中で乾燥させる。収率：７６．３ｇ（理論量の８５％に対応）、融点：１６８−１７０℃
【０２６３】
２．  適用実施例
２．１  脱塩酸（ＤＨＣ）についての研究
２．１．１  粉末サンプルの調製
１リットルのナス形フラスコに、最初に、５または１０ｇ（１００ｐｈｒに対応）のＰＶＣa)、および表の実施例による添加剤類を添加する。この混合物は、１．６ｐｈｒのＨＣｌスキャベンジャー（ＳＣＶ）、０．４ｐｈｒの最初の色改良剤（ＩＣＩ）および適量のＴＥＡＰブースター（０．１６ｐｈｒ）で構成されている。次に、５０ｍｌのメタノールを添加し、このスラリーを７２℃／減圧下でロータリエバポレータにより乾燥するまで濃縮する。生成した粉末混合物をＡｃｈａｔ乳鉢で均質にする（この方法は、好適には、１または２種の液体添加剤類用である。全ての添加剤類が固体であるとき、Ａｃｈａｔ乳鉢中でのみ均質化が行われ、ＭｅＯＨスラリー化のプロセスは免除できる）。
【０２６４】
２．１．２  脱塩酸測定の性能
ＤＨＣはＰＶＣのＨＣｌ除去測定値であり、それは熱ストレスで起こる。除去された塩酸を、窒素ガスで蒸留水を含む貯留容器にフラッシングし、ミクロシーメンス／センチメータ（μＳ／ｃｍ）における伝道度上昇をそこで測定する。用いた特性値は、随伴する分値である（分）。特定の伝道度を達成するための時間が長ければ長いほど、ＰＶＣサンプルの熱安定性は高い。
機器タイプ：ＰＶＣサーモスタット７６３（Ｍｅｔｒｏｈｍから）
測定は、ＤＮ  ５３３８１  Ｐａｒｔ  １、方法Ｂ：伝道度測定により行った。
パラメータ類：当初のサンプル重量：５００±５ｍｇ
温度：  １８０℃
流量：  ７  ｌ／ｈ  （窒素５．０）
吸収容量：６０  ｍｌ（脱塩水）
評価：ｔ10、ｔ50およびｔ200（伝道度１０、５０および２００μＳ／ｃｍ−分値のデータ）
測定：粉末サンプルを反応容器に秤量した後、測定容器に脱塩水を満たし伝道度電極を装着する。測定温度（１８０℃）に到達したら、閉じた反応容器を加熱ブロックに移し、適当な配管接続により測定容器に連結し、測定を開始する。用いた安定基準は、ｔ10、ｔ50およびｔ200値である。
【０２６５】
２．１．３  実施例
２．１．３．１  単一ＰＶＣ安定剤としての（Ａ）の効果（表１）
実験１：１００ｐｈｒのＰＶＣ3)、安定剤（ブースター）なし
実験２：１００ｐｈｒのＰＶＣ3)＋ブースター
【表１】
2008546878.tif 000045
【０２６６】
非安定化ＰＶＣに比較して、本発明の調製物（実験２）が熱安定化において急激な上昇を示すこと（ｔ10＝４００％、ｔ50＝２１０％およびｔ200＝２５０％）が明らかである。
【０２６７】
２．１．３．２  ＰＶＣ安定剤としての（Ａ）の効果（ＨＣｌスキャベンジャー  ＳＣＶの存在下）
２．１．３．２．１  ＳＣＶとしての無機（鉱物質）化合物類（表２）
【表２】
2008546878.tif 000046
【０２６８】
前記結果は、当初、途中および最終安定性に関して、触媒量のＴＥＡＰを添加したことにより非被覆および被覆水酸化カルシウムの効果が、極めて効率的に向上することを示している。
【表３】
2008546878.tif 000047
【０２６９】
市販のマグネシウムアルミニウム炭化水素類（ハイドロタルサイト類、ＬＤＨ類、アニオン性クレイ類）の性能が、ＴＥＡＰ添加により有意に改善できることがわかった。
【表４】
2008546878.tif 000048
【０２７０】
上記知見は、市販のナトリウムゼオライトＡの熱安定剤効果がＴＥＡＰ添加時に有意に改善されることを示している。
【表５】
2008546878.tif 000049
ここでまた、ＴＥＡＰ添加は、明らかに、熱安定性の有意な上昇を達成できる。
【０２７１】
２．１．３．２．１．１  先行技術（ＰＡ14）との比較−表３
【表６】
2008546878.tif 000050
【０２７２】
実験２３（過塩素酸ナトリウムとともにＣａＨ）を実験３（ＮａＰモル数に等しい数に基づき、ＴＥＡＰとともにＣａＨ）と比較し、ＴＥＡＰを使用するとき、７８％上昇がｔ10値で記録され、６０％上昇がｔ50値で記録されおよび４９％上昇がｔ200値で記録されることが明らかとなった。さらに、実験２４および２５（Ｈｙｔａｌ＋ＮａＰおよびＮａＺＡ＋ＮａＰ）を実験７および１５（Ｈｙｔａｌ＋ＴＥＡＰおよびＮａＺＡ＋ＴＥＡＰ）と比較し、ＴＥＡＰをブースターとして使用するとき熱安定性の有意な改善が明らかとなった。
【０２７３】
２．１．３．２．１．２  ＰＡ−１16)
ＰＳ−ＤＥ  １０１２４７３４  Ａ１（ＰＡ−１）は、過塩素酸ナトリウム水溶液類が水酸化カルシウム存在下で酸化カルシウムに適用されるべきであること、溶液の水は、
ＣａＯ＋Ｈ2Ｏ→Ｃａ（ＯＨ）2
に従い、結合していることを述べている。この結果、成分類として、ＮａＣｌＯ4（またはＮａＣｌＯ4＊Ｈ2Ｏ）およびＣａ（ＯＨ）2を含む固体が生成する。
【０２７４】
これらの物質類は、ＰＶＣ熱（共）安定剤類として使用される。このシリーズにおいて、一定のプロセスによって得られた生成物を、等量のＣａＨ／ＴＥＡＰ（１．６／０．１６ｐｈｒ）と比較し、さらに等量のＣａＨと比較し、さらに等量（モル）のＣｌＯ4と比較し、下記の結果を得た（表４）。
【表７】
2008546878.tif 000051
【０２７５】
特許の（ＰＡ−１）ＤＨＣ値を、数回の実験について平均する。実験２６を実験２７と比較して、同じ総計量の安定剤（Σ安定剤）（１．７６ｐｈｒ）および等量のＣａＨ（１．６ｐｈｒ）とすると、ｔ10、50、200値の上昇は、７２％、５４％および４４％であることが明らかである。他の要因として、実験２７におけるＮａＰ含量が係数２だけ増加していることがあり、それは、通常、比例的コスト係数を増加させる。特許ＰＡ−１内部混合物類を非特許外部混合物類（実験２７、２９）と比較し、前者（特許）に対しての性能が劣ることが示された。等量のＣａＨおよびＮａＰ（実験２６を特許実験３０と比較した）とすると、ｔ10、50、200値と関連して７２％、４８％および３４％の有効な改善があることが示された。さらに、ＰＶＣ粉末サンプル類は、実験終了後、特許（ＰＡ−１）実験において（２７、２８、２９）、２７９、１６４および３００分における熱ストレス（１８０℃）が本発明の実験２６よりも有意に低かったにもかかわらず、非常に暗い色を示す。それは、期間４０３にわたり熱ストレスを受けた。非特許実験２９は、同様に、長い熱ストレス後で有意に明るい黄色を示す。
【０２７６】
２．１．３．２．１．３  ＰＡ−２19)
ＰＳ−ＤＥ１０１６０６６２Ａ１およびＤＥ１０２１４１５２Ａ１（ＰＡ−２）は、熱（共）安定剤類としての過塩素酸カルシウムオニウム（アンモニウム）塩類を請求の範囲に記載している。１シリーズにおいて、最も近い化合物類（ＰＡ−２）を、等量の使用量で本発明のＣａＨ／ＴＥＡＰ系と比較した（ＣａＨ＋ブースター＝１．６＋０．１６ｐｈｒ）（表５および６）。
【０２７７】
【表８】
2008546878.tif 000052
【０２７８】
【表９】
2008546878.tif 000053
【０２７９】
実験３２と比較した本発明の系（実験３１）の品質係数（性能改善）は、４１％、３７％および２８％である；実験３３と比較すると、３８％、１１５％および１０４％である；および実験３４と比較すると（全てＰＡ−２）、３００％、２２１％および１７６％である。ただし、ｔ10、50、200値に関してである。このことは、ＰＡ−２に勝る明らかな優越性を示している。さらに、熱ストレス後のＰＡ−２によるサンプル類は、熱ストレス時間３２７、２０６および１５２分は、実験３１の４２０分よりも有意に短いが、本発明のサンプル類よりもより強度に着色される。
【０２８０】
顕著であるのは、３３（ＴＲＥＨＡＰ）についての穏当な知見であり、それは、正式な意味では、ＴＥＡＰに類似している（ＨをＮａのために交換）。この化合物のための性能改善が、上記で報告されている。活性の観点からして、実験３４（ＴＥＨＡＰ）は、さらにもっと低下し、それは、おそらく、それが過塩素酸アミンではなくむしろ（真の）過塩素酸（アンモ）オニウムであることが理由であろうが、オニウム塩構造は、逆の（脱安定化）効果を示す。
【０２８１】
過塩素酸アミン類３１および３２は、ＮＨ過塩素酸類として、その取り扱いが重大であり、それらがショック感受性であり爆発性であることが理由である。同様に、過塩素酸は、それらの調製のために絶対的に必要であり、それは、危険物質としての特別の表示義務があり、その刺激性を示す記号とＲ表示５−８−３５を有している。
【０２８２】
２．１．３．２．２  ＳＣＶとしての有機化合物類（表７および８）
【表１０】
2008546878.tif 000054
【０２８３】
シアノグアニジンへのＴＥＡＰ添加が、熱安定性に有意な改善をもたらすことが明らかである。（ｔ10＝３９％、ｔ50＝５５％、ｔ200＝７６％）。
【表１１】
2008546878.tif 000055
【０２８４】
非本発明の調製物（実験３９）に比較してアミノトリアジン／ＴＥＡＰ  （実験４０）の本発明の組み合わせは、熱安定化に関連する改善刺激を生ずる（ｔ10＝１９６％、ｔ50＝２３０％、ｔ200＝３０８％）ことがわかる。さらに、実験４１（ＴＥＡＰなし）に比較してアセトグアナミン／ＴＥＡＰ（実験４２）の組み合わせは、有意に、より熱安定性が高い（ｔ10＝２６５％、ｔ50＝３１７％、ｔ200＝４４５％）ことが明らかである。
【０２８５】
【表１２】
2008546878.tif 000056
【０２８６】
ＴＥＡＰを添加すると全てのエポキシ化合物類がｔ10値を１４４％（実験４６対４７）から１８９％（実験６４対６５）に、ｔ50値を１０４％（実験５５対５６）から３４３％（実験４９対５０）に、およびｔ200値を１０８％（実験５２対５３）から３１２％（実験４９対５０）まで有意に改善することが明らかである。
【０２８７】
２．１．３．２．３  ＳＣＶとしての金属石鹸類（表９−Ａ）
【表１３】
2008546878.tif 000057
【０２８８】
カルシウム／亜鉛石鹸（混合金属）に基づく市販の安定剤系を使用する時、前記の効果が、ＴＥＡＰ添加により有意に改善されることが明らかである。
【０２８９】
２．１．３  ＰＶＣ安定剤としての（Ａ）の効果（最初の色改良剤類の存在下−ＩＣＩｓ）−表９−Ｂ
【表１４】
2008546878.tif 000058
【０２９０】
ＴＥＡＰ添加により、さまざまな最初の色改良剤類の性能改善が起こり、特にｔ10、ｔ50およびｔ200値の上昇８８−１６４％、４１−１６０％および４３−２００％をもたらすことが明白である。
【０２９１】
２．１．３．４  ＰＶＣ安定剤としての（Ａ）の効果（ＳＣＶ＋ＩＣＩ存在下）
２．１．３．４．１  ＳＣＶとしての無機（鉱物質）化合物類（表１０）
【表１５】
2008546878.tif 000059
【０２９２】
ＩＣＩなしおよびＴＥＡＰなしの実験に比較し（実験５および６）、熱安定性に対するプラスの影響が生じ、そのことは、具体的に実験９１、９４、１２１および１００、１０３、１０６、１０８および１１１において高度に現れている。
【０２９３】
ＴＥＡＰとともにＩＣＩを組み合わせたＣａＨ（ｕ）およびＣａＨ（ｃ）は、ＴＥＡＰなしの実験に比較して（８７対８６、９１対８９、９３対９２、９８対９６、１００対９９、１０３対１０１、１０６対１０５、１０８対１０７および１１１対１０９）、ｔ10、ｔ50およびｔ200値が４１−３０３％、７５−３５１％、および１５２−４７８％と急激に上昇している。前記ＴＥＡＰ併用類は、ＰＡに対応する同一モル数の過塩素酸ナトリウム併用（ＮａＰ＊Ｈ2Ｏ）に比較して（９１対９０、９８対９７、１０３対１０２、および１１１対１１０）、同様に、ｔ10、ｔ50およびｔ200値に極めて有意な増加をもたらし、具体的には５０−７８％、４９−９６％および５３−１２８％である。
【０２９４】
【表１６】
2008546878.tif 000060
【０２９５】
またＨｙｔａｌ系において、ＩＣＩのＴＥＡＰとの併用が、無ＴＥＡＰの実験に比較して（１１３対１１２、１１７対１１５、１２６対１２４、１２９対１２７および１３４対１３２）、ｔ10、ｔ50およびｔ200値の７５−１５２％、９４−１６７％および１１６−２５５％という極めて有意の増加を示す。ＰＡに対応する可能なＮａＰ併用に比較して（１１７対１１６、１１９対１１８、１２６対１２５、１２９対１２８および１３４対１３３）、ＴＥＡＰ併用が同様に、ｔ10、ｔ50およびｔ200値を有意に増加させ、具体的には１６−３９％、１６−４１％および１４−４５％である。
【０２９６】
【表１７】
2008546878.tif 000061
【０２９７】
ＮａＺＡ系においてもまた、ＴＥＡＰとのＩＣＩ併用は無ＴＥＡＰの実験に比較して（１３８対１３７、１４２対１４０、１４５対１４３および１４９対１４７）、ｔ10、ｔ50およびｔ200値を７５−１６１％、６１−１８２および１８５−２０４％だけ有意に上昇させる。前記のＴＥＡＰ併用は、ＰＡに対応する同一数のモル数のＮａＰ併用に比較して（１４２対１４１、１４５対１４４および１４９対１４８）、同様にｔ10、ｔ50およびｔ200値を増加させ、具体的には最大２８％、最大２５％および最大２３％である。
【０２９８】
【表１８】
2008546878.tif 000062
【０２９９】
ここでもまた、無ＴＥＡＰ実験に比較してＴＥＡＰ添加の場合における上昇比率は極めて衝撃的であり；ＮＡＰ添加に比較した上昇の割合は、かなりである。
【０３００】
２．１．３．４．２  ＨＣｌスキャベンジャー類としての有機化合物類（表１１および１２）
【表１９】
2008546878.tif 000063
【０３０１】
ここでもまた、上昇割合が見られ（２０１対１９９および２０１対２００）；それらは、ｔ10、ｔ50およびｔ200値に対して７８％、７５％および９７％であり、１４％ｔ10値である。
【０３０２】
【表２０】
2008546878.tif 000064
【０３０３】
ここでも同様に、有意な上昇割合が見られ（２０６対２０４および２１５対２１３）、値１０８−１２８％、１０８−１２８％および１１９−１９７％であり、およびまた、２０６対２０５および２１５対２１４に対して、値２０−８８％、１７−６６％および１１−４９％である。
【０３０４】
【表２１】
2008546878.tif 000065
【０３０５】
ここで、上昇割合（２１９対２１７、２２３対２２１および２２９対２２７および２１９対２１８、２２３対２２２および２２９対２２８）は、上昇割合８３−２１０％、６５−１３４％および９４−１３７％であり、およびまた、最大７９％、最大５０％および最大３２％である。
【０３０６】
【表２２】
2008546878.tif 000066
【０３０７】
ここで、上昇割合（２３５対２３３および２４４対２４２および２３５対２３４および２４４対２４３）は、４１５３％、４２−４０％および４４−７３％であり、およびまた、最大１４％、最大１５％および最大１７％である。
【０３０８】
【表２３】
2008546878.tif 000067
【０３０９】
ここで（２６０対２５８および２６４対２６２、およびまた、２６０対２５９および２６４対２６３）、上昇割合は１０３−１５２％、４８−１０９％および４７−１２２％であり、およびまた、最大６９％、最大３５％および最大１０％である。
【０３１０】
【表２４】
2008546878.tif 000068
【０３１１】
このイラストからも、追加にＴＥＡＰを添加する場合のｔ10値に及ぼすプラスの効果が特に明らかである（２７３対２７２、２７８対２７７、２８０対２７９、２８２対２８１、２８４対２８３および２９０対２８９）。
【０３１２】
【表２５】
2008546878.tif 000069
【０３１３】
ここで（２９３対２９１、２９７対２９５、３００対２９８、３０３対３０１および３０６対３０４、およびまた、２９３対２９２、２９７対２９６、３００対２９９、３０３対３０２および３０６対３０５）、上昇割合は５１−８１％、５３−７９％および６８−９９％であり、およびまた、１４−４０％、１５−３９％および２０−３９％である。
【０３１４】
【表２６】
2008546878.tif 000070
【０３１５】
ここで（３１０対３０８、３１４対３１２、３１７対３１５、３２０対３１８、３２３対３１２および３２６対３２４、およびまた、３１０対３０９、３１４対３１３、３１７対３１６、３２０対３１９、３２３対３２２および３２６対３２５）、上昇割合は、１０１−１７４％、１１３−１７１％および１２２−２３１％であり、およびまた、１１−７０％、９−４６％および１０−３６％である。
【０３１６】
２．１．３．４．３  共成分としての他のＩＣ改良剤類（表１３）
【表２７】
2008546878.tif 000071
ここでまた、良好な効果が達成可能であることが明らかである。
【０３１７】
２．２  静電気熱試験（ＳＨＴ）の性能
２．２．１  ロールシートの製造
下記の組成に従い製造された乾燥混合物類１００重量部に０．５−０．８部57)のパラフィンベース潤滑剤を添加し、１８０℃でＣｏｌｌｉｎラボラトリアナリシスロールミル58)で可塑化するが、それぞれの場合５分間とする。このようにして得られたフィルム（厚さ０．３ｍｍ）をさらに測定するためにまわす。
Ｖｉｎｎｏｌｉｔ  Ｓ３１６０を１００．０重量部（ＰＶＣ  Ｋ値＝６０）
最初の色改良剤（ＩＣＩ）０．４部
ＨＣｌスキャベンジャー（ＳＣＶ）１．６重量部
ＴＥＡＰ（化合物Ａ）０．１６部
【０３１８】
２．２．２  検査の性能
試験片（１６ｍｍ×３００ｍｍ）を実施例２．２．１に従い製造したロールシートから切り出す。それらがＭａｔｈｉｓサーモテスター（ＬＴＥタイプ；供給量：５ｍｍ、基準時間５または４５分、サイクル時間５分）で色が暗くなるまで１８０℃でストレスを与える（燃焼）。その後、ＹＩ（黄色インデックス）をＤＩＮ５３３８１12)に従い決定し、非ストレスロールシートのＹＩ（ゼロ分値）と比較する。表１４に少数の代表例の結果を示した。ＹＩが大きくなるほど、サンプルの黄色が強くなる（暗くなる）。ＹＩが小さいほど、サンプルは明るくなり、結果が良好になる。
【０３１９】
２．２．３  実施例（黄色係数−ＹＩ、表１４）
【表２８】
2008546878.tif 000072
【０３２０】
全般的性能が、ＴＥＡＰ（化合物Ａ）をＮａＰの代わりに添加することにより大きく改善できることが明らかである。たとえば、ＮａＺＡ／ＤＭＡＵ／ＴＥＡＰ対ＮａＺＡ／ＤＭＡＵ／ＮａＰ系の場合（２対４）、増加は、色の最初の改善（ＩＣＩ−１０分）が１４７％であり、色保持改善が（ＣＲ−３０分）１９９％であり、さらに、長期安定性（ＬＴＳ−６０分）増加が８０％である。
【０３２１】
代替Ｍｅｌ／ＤＭＡＵ／ＴＥＡＰ対ＮａＺＡ／ＤＭＡＵ／ＮａＰ系について（３対４）、改善は、ＩＣ（１０分）について２４２％、ＣＲ（３０分）について２４２％、およびＬＴ（６０分）について３６％である。
【０３２２】
ＣａＨ（ｃ）／ＤＭＡＵ／ＴＥＡＰ対ＮａＺＡ／ＤＭＡＵ／ＮａＰ系（１対４）の場合、上昇割合は、ＩＣ（１０分）について１９５％、ＣＲ（３０分）について３４８％、およびＬＴ（６０分）について８７％である。
【０３２３】
同様に代替ＣａＨ（ｃ）／Ｍｏｎｏ−ＤＨＰ−１／ＴＥＡＰ対ＮａＺＡ／ＤＭＡＵ／ＮａＰ系（６対４）の場合、ＩＣ（１０分）について１９５％、ＣＲ（３０分）について３６２％、およびＬＴ（６０分）について３７の％増加が記録される。
性能の急激な改善が見られる。
【０３２４】
脚注
１）この特許文書でＴＥＡＰと略す
２）ＰＳ−ＥＰ２８６８８７に基づく
３）Ｖｉｎｎｏｌｉｔ  Ｓ３１６０、Ｋ値６０
４）トリエタノールアミン過塩素酸ナトリウム（合成実施例１．１．１）
５）水酸化カルシウム（非被覆）
６）水酸化カルシウム（７％Ｅｄｅｎｏｒ  Ｌ２ＳＭＧＳ−Ｃｏｇｎｉｓで被覆）
７）ハイドロタルサイト（ＡＬＤＲＩＣＨ）
８）ハイドロタルサイト（Ｓｕｄｃｈｅｍｉｅから）
９）ハイドロタルサイト（Ｓａｓｏｌから）
９ａ）ジヒドロキシアルミニウムナトリウムカーボネート、Ａ２６５タイプ（ＢＫ  Ｇｉｕｌｉｎｉから）
１０）ナトリウムゼオライトＡ（分子ふるい、４Ａ，粉末＜５ミクロン、活性化−ＡＬＤＲＩＣＨ）
１１）水酸化マグネシウム（ＦＬＵＫＡ）
１２）カルシウムアセチルアセトネート（ＭＣＣから）
１３）マグネシウムアセチルアセトネ−ト（ＡＬＤＲＩＣＨ）
１４）一般的先行技術
１５）ナトリウムパークロレート１水和物（ＭＥＲＣＫ）
１６）特定の先行技術１
１７）ＴＥＡＰ０．１６ｐｈｒは、ＮａＣｌＯ４×Ｈ２Ｏ（ＣｌＯ４に等しい）０．０７２ｐｈｒに対応する
１８）ＶＰ−１，２＝ＰＡ  ＰＳ  ＤＥ１０１２４７３４Ａ１（実施例３）による実験生成物類
１９）特定の先行技術２
２０）Ｄｙｈａｒｄ１００ＳＨ，シアノグアニジン（ジシアンジアミド）、微細粒子（Ｄｅｇｕｓｓａから）
２１）シアノグアニジン（ジシアンジアミド）、通常の粒子（Ｄｅｇｕｓｓａから）
２２）メラミン−通常の粒子（ＡＬＤＲＩＣＨ）
２３）メラミン００３微細粒子製品（ＤＳＭから）
２４）アセトグアナミン（ＡＬＤＲＩＣＨ）
２５）ビスフェノールＡジグリシジルエーテル（ＡＬＤＲＩＣＨ）
２６）ビスフェノールＦジグリシジルエーテル（ＡＬＤＲＩＣＨ）
２７）ビスフェノールＡジグリシジルエーテル−液体（Ｒｅｓｏｌｕｔｉｏｎから）
２８）ビスフェノールＡジグリシジルエーテル−固体（Ｒｅｓｏｌｕｔｉｏｎから）
２９）ヘキサンジオール１，６−ジグリシジルエーテル（Ｇｒｉｌｏｎｉｔ  ＲＶ  １８１２、ＥＭＳ−Ｐｒｉｍｉｄから）
２９ａ）１，４−シクロヘキサンジメタノールジグリジルエーテル（ＰＯＬＹＰＯＸ  Ｒ１１、ＵＰＰＣ−ＡＧから）
３０）グリセロールジグリシジルエーテル（ＡＬＤＲＩＣＨ）
３１）グリセロールトリグリシジルエーテル（Ｇｌｙｃｉｄｅｔｈｅｒ  １００、ＲＯＴＨ）
３２）トリス（２，３−エポキシプロピル）イソシアヌレート（ＡＬＤＲＩＣＨ）−トリグリシジルイソシアヌレート
３３）Ｌａｎｋｒｏｆｌｅｘ  Ｌ（Ａｋｚｏ  Ｎｏｂｅｌから）−エポキシ化亜麻仁油
３４）Ｌａｎｋｒｏｆｌｅｘ  ２３０７（Ａｋｚｏ  Ｎｏｂｅｌから）−ＥＳＢＯ
３５）Ｃａｒｄｕｒａ  Ｅ１０Ｐ（Ｒｅｓｏｌｕｔｉｏｎから）−グリシジルネオデカノアート
３６）アルミニウムジステアレート（Ｐｅｔｅｒ  Ｇｒｅｖｅｎ  Ｆｅｔｔｃｈｅｍｉｅ）
３７）マグネシウムステアレート（Ｎｉｔｉｋａ  Ｃｈｅｍｉｃａｌｓから）
３８）カルシウムステアレート（Ｎｉｔｉｋａ  Ｃｈｅｍｉｃａｌｓから）
３９）Ｂａｒｏｐａｎ  ＭＣ  ８３８３  ＦＰ（Ｂａｒｌｏｃｈｅｒから）
４０）Ａｓｔａｂ  ＣＺＢ（Ｓｕｎ  Ａｃｅから）
４１）１，４−ブチレングリコールビス−３−アミノクロトネート（Ｌｏｎｚａから）
４２）チオグリコールビス−３−アミノクロトネート（Ｌｏｎｚａから）
４３）１，３−ジメチル−６−アミノウラシル
４４）Ｎ−シアノアセチル−Ｎ，Ｎ´−ジメチルウレア
４５）２−ナフトール（ＡＬＤＲＩＣＨ）
４６）モノジヒドロピリジン（１，４−ジヒドロ−２，６−ジメチルピリジン−３，５−ジカルボン酸ジメチルエステル−合成実施例１．２．１）
４７）モノジヒドロピリジン（ＳｔａｖｉｎｏｒＲ  Ｄ５０７−Ａｒｋｅｍａから）
４８）Ｎ，Ｎ−ジグリシジルアニリン（ＡＬＤＲＩＣＨ）
４９）Ｎ，Ｎ−ジグリシジル−４−グリシジルオキシアニリン（ＡＬＤＲＩＣＨ）
５０）導入時間
５１）ｔ１０値
５２）ビスジヒドロピリジン（ビス〔１，４−ジヒドロ−２，６−ジメチルピリジン−３，５−ジカルボン酸〕１，４−ブタンジオールジエステル−合成実施例１．２．２）
５３）ビスジヒドロピリジン（ビス〔１，４−ジヒドロ−２，６−ジメチルピリジン−３，５−ジカルボン酸〕チオジエチレングリコールジステル−合成実施例１．２．３）
５４）ポリジヒドロピリジン（ポリ〔１，４−ジヒドロ−２，６−ジメチルピリジン−３，５−ジカルボン酸〕１，４−ブタンジオールエステル−合成実施例１．２．４）
５５）ポリジヒドロピリジン（ポリ〔１，４−ジヒドロ−２，６−ジメチルピリジン−３，５−ジカルボン酸〕チオジエチレングリコールエステル−合成実施例１．２．５）
５６）ヒダントイン（ＡＬＤＲＩＣＨ）
５７）粘着傾向による
５８）ＢＪ：９２；ロール温度（前面）：１８２℃、（背面）：１８４℃；ロール直径：１５０ｍｍ；ロール円周：０．４１７ｍ；回転速度−混合：１５〔ｒｐｍ〕
【図面の簡単な説明】
【０３２５】
【図１】図１はＴＥＡＰ結晶を示す。
【図１】
2008546878.tif 000080
【国際調査報告】
2008546878.tif 000081
2008546878.tif 000082
2008546878.tif 000083
2008546878.tif 000084